(57)【特許請求の範囲】
【請求項１】
少なくとも１つの負極、少なくとも１つの陽極、これらの電極がその中に配置されたケーシング、及び電解質組成物を有する、金属水素化物電池であって、
前記電解質組成物は、プロトン酸、プロトン性アンモニウム化合物、プロトン性オキソニウム化合物、非プロトン性アンモニウム化合物及び非プロトン性オキソニウム化合物から成る群から選択される１種以上のイオン性化合物と、有機溶媒とを含有する、
前記金属水素化物電池。
【請求項２】
前記１種以上のイオン性化合物が、Ｈ+、アンモニウム、メチルアンモニウム、エチルアンモニウム、ジメチルアンモニウム、ジエチルアンモニウム、トリメチルアンモニウム、トリエチルアンモニウム、トリブチルアンモニウム、ジエチルメチルアンモニウム、ヒドロキシエチルアンモニウム、メトキシメチルアンモニウム、ジブチルアンモニウム、メチルブチルアンモニウム、アニリニウム、ピリジニウム、２−メチルピリジニウム、イミダゾリウム、１−メチルイミダゾリウム、１，２−ジメチルイミダゾリウム、イミダゾリニウム、１−エチルイミダゾリウム、１−（４−スルホブチル）−３−メチルイミダゾリウム、１−アリルイミダゾリウム、キノリニウム、イソキノリニウム、ピロリニウム、ピロリニニウム、ピロリジニウム、ヒドラジニウム、ヒドロキシルアンモニウム、Ｈ3Ｏ+、Ｈ+Ｏ（Ｅｔ）2、Ｈ2ＥｔＯ+、Ｈ2ＭｅＯ+、Ｈ+Ｏ（Ｍｅ）2、プロトン化されたテトラヒドロフラン、プロトン化された２−メチル−テトラヒドロフラン、テトラメチルアンモニウム、テトラエチルアンモニウム、テトラ−ｎ−ブチルアンモニウム、トリ−ｎ−ブチルメチルアンモニウム、ｎ−ブチル−トリエチルアンモニウム、ベンジル−トリメチルアンモニウム、ベンジル−トリエチルアンモニウム、１−メチルピリジニウム、１−ブチル−３，５−ジメチルピリジニウム、１，２，３−トリメチルイミダゾリウム、１−エチル−３−メチルイミダゾリウム、１−ブチル−３−メチルイミダゾリウム、１−エチル−２，３−ジメチルイミダゾリウム、１−アリル−３−メチルイミダゾリウム、１−ヒドロキシエチル−３−メチルイミダゾリウム、トリメチルヒドロキシエチルアンモニウム（コリン）、トリ−（ヒドロキシエチル）メチルアンモニウム、ジメチル−ジ（ポリオキシエチレン）アンモニウム、１−エチル−１−メチルピペリジニウム、４−エチル−４−メチルモルホリニウム、１−（シアノメチル）−３−メチルイミダゾリウム、１−（３−シアノプロピル）ピリジニウム、１，３−ビス（シアノメチル）イミダゾリウム、+Ｏ（Ｍｅ）3、+Ｏ（Ｅｔ）3、テトラヒドロフラン−Ｍｅ+、テトラヒドロフラン−Ｅｔ+、２−メチルテトラヒドロフラン−Ｍｅ+、２−メチルテトラヒドロフラン−Ｅｔ+から成る群から選択されるカチオンを含有する、請求項１に記載の電池。
【請求項３】
前記１種以上のイオン性化合物が、水酸化物イオン、硝酸イオン、過塩素酸イオン、二フッ化水素イオン、アルコキシドイオン、ハロゲン化物イオン、リン酸イオン、ホスフィン酸イオン、ホスホン酸イオン、ホウ酸イオン、カルボン酸イオン、亜硫酸イオン、硫酸イオン、スルホン酸イオン、炭酸イオン、イミドイオン、アルミン酸イオン、シアン酸イオン、メチドイオン、ヒ酸イオン、ケイ酸イオン、及びアンチモン酸イオンから成る群から選択されるアニオンを含有する、請求項１又は２に記載の電池。
【請求項４】
前記１種以上のイオン性化合物が、塩化物イオン、臭化物イオン、Ｈ2ＰＯ4-、ＢＦ4-、ジブチルリン酸イオン、ＨＰＯ3Ｆ-、硫酸水素イオン、チオシアン酸イオン、二フッ化水素イオン、過塩素酸イオン、ジシアナミドイオン、Ａｌ（ＯＣ（ＣＦ3）3）4-、Ｂ（Ｃ6Ｆ5）4-、［Ｎ（ＳＯ2ＣＦ3）2］-（ビストリフルイミド）、ビス（ペンタフルオロエチルスルホニル）イミド、トリフルオロメタンスルホン酸イオン（トリフラート）、ｐ−トルエンスルホン酸イオン（トシラート）、メタンスルホン酸イオン（メシラート）、テトラフェニルホウ酸イオン、［Ｂ（３，５−（ＣＦ3）2Ｃ6Ｈ3）4］-、Ｎ（ＳＯ2Ｆ）2-、トリス（ペンタフルオロエチル）トリフルオロリン酸イオン、Ｂ（Ｃ2Ｏ4）2-、ジフルオロ（オキサラト）ホウ酸イオン、テトラクロロアルミン酸イオン、テトラフルオロアルミン酸イオン、テトラヨードアルミン酸イオン、テトラブロモアルミン酸イオン、ＡｓＦ6-、ＰＦ6-、ＳｂＦ6-、及びＳｉＦ6-2から成る群から選択されるアニオンを含有する、請求項１又は２に記載の電池。
【請求項５】
前記電解質組成物が、イオン性液体から成る群から選択される１種以上のイオン性化合物を含有する、請求項１に記載の電池。
【請求項６】
前記電解質組成物が、エチルアンモニウムニトラート、ジエチルメチルアンモニウムトリフルオロメタンスルホナート、トリエチルアンモニウムメタンスルホナート、２−メチルピリジニウムトリフルオロメタンスルホナート、アンモニウムフルオリド、メチルアンモニウムニトラート、ヒドロキシエチルアンモニウムニトラート、ジメチルアンモニウムニトラート、１−メチルイミダゾリウムクロリド、１−メチルイミダゾリウムニトラート、１−エチルイミダゾリウムニトラート、ｔ−ブチルアンモニウムテトラフルオロボラート、ヒドロキシエチルアンモニウムテトラフルオロボラート、メチルブチルアンモニウムテトラフルオロボラート、トリエチルアンモニウムテトラフルオロボラート、イミダゾリウムテトラフルオロボラート、１−メチルイミダゾリウム水素スルファート、１−メチルイミダゾリウムテトラフルオロボラート、１，２−ジメチルイミダゾリウムテトラフルオロボラート、ｔ−ブチルアンモニウムトリフラート、２−フルオロピリジニウムトリフラート、ヒドロキシエチルアンモニウムトリフラート、１，２−ジメチルイミダゾリウムトリフラート、イミダゾリウムトリフラート、１−メチルイミダゾリウムトリフラート、ヒドロニウムトリフラート、メチルアンモニウムメシラート、エチルアンモニウムメシラート、ブチルアンモニウムメシラート、メトキシエチルアンモニウムメシラート、ジメチルアンモニウムメシラート、ジブチルアンモニウムメシラート、トリエチルアンモニウムメシラート、ジメチルエチルアンモニウムメシラート、ヒドロニウム水素スルファート、アンモニウム水素スルファート、メチルアンモニウム水素スルファート、エチルアンモニウム水素スルファート、プロピルアンモニウム水素スルファート、ｎ−ブチルアンモニウム水素スルファート、ｔ−ブチルアンモニウム水素スルファート、ジメチルアンモニウム水素スルファート、ジエチルアンモニウム水素スルファート、ジ−ｎ−ブチルアンモニウム水素スルファート、メチルブチルアンモニウム水素スルファート、エチルブチルアンモニウム水素スルファート、トリメチルアンモニウム水素スルファート、トリエチルアンモニウム水素スルファート、トリブチルアンモニウム水素スルファート、ジメチルエチルアンモニウム水素スルファート、ジブチルアンモニウムフルオロ水素ホスファート、トリエチルアンモニウムフルオロ水素ホスファート、トリブチルアンモニウムフルオロ水素ホスファート、ヒドロニウム二水素ホスファート、メチルアンモニウム二水素ホスファート、エチルアンモニウム二水素ホスファート、プロピルアンモニウム二水素ホスファート、ｎ−ブチルアンモニウム二水素ホスファート、メトキシエチルアンモニウム二水素ホスファート、ジメチルアンモニウム二水素ホスファート、ジブチルアンモニウム二水素ホスファート、メチルブチルアンモニウム二水素ホスファート、アンモニウムビフルオリド、メチルアンモニウムビフルオリド、エチルアンモニウムビフルオリド、ジメチルアンモニウムビフルオリド、トリ−ｎ−ブチルメチルアンモニウムメチルスルファート、１−エチル−２，３−ジメチルイミダゾリウムエチルスルファート、１−ブチル−３−メチルイミダゾリウムチオシアナート、１−ブチル−３−メチルイミダゾリウムテトラクロロアルミナート、１−ブチル−３−メチルイミダゾリウムメチルスルファート、１−ブチル−３−メチルイミダゾリウムメタンスルホナート、１−ブチル−３−メチルイミダゾリウム水素スルファート、１−ブチル−３−メチルイミダゾリウム水素カルボナート、１−ブチル−３−メチルイミダゾリウムクロリド、１，２，３−トリメチルイミダゾリウムメチルスルファート、１，２，４−トリメチルピラゾリウムメチルスルファート、１−エチル−３−メチルイミダゾリウムクロリド、１−エチル−３−メチルイミダゾリウムチオシアナート、１−エチル−３−メチルイミダゾリウムメタンスルホナート、１−エチル−３−メチルイミダゾリウムテトラクロロアルミナート、１−エチル−３−メチルイミダゾリウム水素スルファート、１−エチル−３−メチルイミダゾリウムエチルスルファート、１−エチル−３−メチルイミダゾリウムニトラート、１−ブチルピリジニウムクロリド、１−エチル−３−メチルイミダゾリウムジシアナミド、１−エチル−３−メチルイミダゾリウムテトラフルオロボラート、１，３−ジメチルイミダゾリウム水素カルボナート、１−エチル−３−メチルイミダゾリウム水素カルボナート、１−エチル−３−メチルイミダゾリウムヘキサフルオロホスファート、１−ブチル−３，５−ジメチルピリジニウムブロミド、１−エチル−３−メチルイミダゾリウムビス（トリフルオロメチルスルホニル）イミド、１−エチル−３−メチルイミダゾリウムビス（ペンタフルオロエチルスルホニル）イミド、１−エチル−２，３−ジメチルイミダゾリウムメチルカルボナート、カルボキシメチル−トリブチルホスホニウムビス（トリフルオロメチルスルホニル）イミド、Ｎ−カルボキシエチル−メチルピロリジニウムビス（トリフルオロメチルスルホニル）イミド、Ｎ−カルボキシメチル−トリメチルアンモニウムビス（トリフルオロメチルスルホニル）イミド、Ｎ−カルボキシメチル−メチルピリジニウムビス（トリフルオロメチルスルホニル）イミド、ヘキシルトリメチルアンモニウムビス（トリフルオロメチルスルホニル）イミド、１−エチル−３−メチルイミダゾリウム水素カルボナート、トリエチルメチルアンモニウムメチルカルボナート、トリブチルメチルアンモニウムメチルカルボナート、１−エチル−１−メチルピペリジニウムメチルカルボナート、４−エチル−４−メチルモルホリニウムメチルカルボナート、１−ブチル−１−メチルピロリジニウムメチルカルボナート、トリエチルメチルアンモニウムジブチルホスファート、トリブチルメチルアンモニウムジブチルホスファート、１−エチル−３−メチルイミダゾリウムジブチルホスファート、１−ブチル−３−メチルイミダゾリウムジブチルホスファート、１−（シアノメチル）−３−メチルイミダゾリウムクロリド、１−（３−シアノプロピル）−３−メチルイミダゾリウムクロリド、１−（３−シアノプロピル）−３−メチルイミダゾリウムビス（トリフルオロメチルスルホニル）イミド、１−（３−シアノプロピル）−３−メチルイミダゾリウムジシアナミド、１−（３−シアノプロピル）ピリジニウムクロリド、１−（３−シアノプロピル）ピリジニウムビス（トリフルオロメチルスルホニル）イミド、１，３−ビス（シアノメチル）イミダゾリウムクロリド、１，３−ビス（シアノメチル）イミダゾリウムビス（トリフルオロメチルスルホニル）イミド、１，３−ビス（３−シアノプロピル）イミダゾリウムクロリド、１，３−ビス（３−シアノプロピル）イミダゾリウムビス（トリフルオロメチルスルホニル）イミド、１−ブチル−３−メチルイミダゾリウムヘキサフルオロホスファート、１−ブチル−３−メチルイミダゾリウムテトラフルオロボラート、１−エチル−３−メチルイミダゾリウムテトラフルオロボラート、１−エチル−３−メチルイミダゾリウムクロリド、１−エチル−３−メチルイミダゾリウムブロミド、１−ブチル−３−メチルイミダゾリウムブロミド、及び１−ヘキシル−３−メチルイミダゾリウムクロリドから成る群から選択される１種以上のイオン性化合物を含有する、請求項１に記載の電池。
【請求項７】
前記電解質組成物が、少なくとも２種の異なるイオン性化合物を含有する、請求項１、２、５、又は６に記載の電池。
【請求項８】
前記電解質組成物が、アルカリ金属塩又はアルカリ土類金属塩をさらに含有する、請求項１に記載の電池。
【請求項９】
前記電解質組成物が、イオン性液体及び塩を含有するか、又は２種の異なるイオン性液体を含有する、請求項１、２、５、又は６に記載の電池。
【請求項１０】
前記電解質組成物が、前記電解質組成物の全質量を基準として、≦１０００質量ｐｐｍの水を含有する、請求項１、２、５、又は６に記載の電池。
【請求項１１】
前記電解質組成物が、水を含有し、２５℃で≦１００ｃＰの粘度を示す、請求項１、２、５、又は６に記載の電池。
【請求項１２】
前記電解質組成物が、有機カルボナート、エーテル、グリム、オルトエステル、ポリアルキレングリコール、エステル、ラクトン、グリコール、ホルマート、スルホン、スルホキシド、アミド、アルコール、アミン、ケトン、ニトロ溶媒、及びニトリル溶媒から成る群から選択される１種以上の有機溶媒を含有する、請求項１、２、５、又は６に記載の電池。
【請求項１３】
前記電解質組成物が、カルボキシラート化合物及びカルボン酸から成る群から選択される１種以上のイオン性化合物を含有する、請求項１に記載の金属水素化物電池。
【請求項１４】
約１．５Ｖ〜約５．０Ｖの公称開放回路電圧を示す、請求項１から１３までのいずれか１項に記載の金属水素化物電池。
【発明の詳細な説明】
【技術分野】
【０００１】
本発明は、特定の電解質組成物を含有する金属水素化物（ＭＨ）電池に関する。
【０００２】
電極の最適化により、電気化学的性能及び金属水素化物電池のサイクル寿命を最適化することに、多くの進歩が遂げられてきた。金属水素化物電池の電解質は現在、３０質量％の水性ＫＯＨである。水性ＫＯＨ電解質は、幾つかの電極材料に対して、腐食性である。水性電解質は、水素及び酸素が水になってしまう可能性によっても制限される。本発明は、改善された電解質を狙いとする。
【０００３】
発明の概要
ここで開示されるのは、少なくとも１つの負極、少なくとも１つの正極、これらの電極がその中に配置されたケーシング、及び電解質組成物を有する、金属水素化物電池（セル）であって、
前記電解質組成物が、プロトン酸、プロトン性アンモニウム化合物、プロトン性オキソニウム化合物、非プロトン性アンモニウム化合物、非プロトン性オキソニウム化合物、非プロトン性ホスホニウム化合物、アルカリ金属塩及びアルカリ土類金属塩から成る群から選択される１種以上のイオン性化合物を含有する、前記電池である。
【０００４】
ここで開示されるのはまた、少なくとも１つの負極、少なくとも１つの正極、これらの電極がその中に配置されたケーシング、及び電解質組成物を有する、金属水素化物電池であって、
前記電解質組成物が、アルカリ金属水酸化物、アルカリ土類金属水酸化物、アルカリ金属アルコキシド及びアルカリ土類金属アルコキシドから成る群から選択される１種以上のイオン性化合物と、有機溶媒とを含有する前記電池である。
【０００５】
ここで開示されるのはまた、少なくとも１つの負極、少なくとも１つの正極、これらの電極がその中に配置されたケーシング、及び電解質組成物を有する、金属水素化物電池であって、
前記電解質組成物が、アルカリ金属水酸化物の群から選択される１種以上のイオン性化合物と、水と、有機溶媒、さらなるイオン性化合物及び添加剤から成る群から選択される１種以上のさらなる成分とを含有する、前記電池である。
【０００６】
ここで開示されるのはまた、少なくとも１つの負極、少なくとも１つの正極、これらの電極がその中に配置されたケーシング、及び電解質組成物を有する、金属水素化物電池であって、
前記電解質組成物が、カルボキシラート化合物及びカルボン酸から成る群から選択される１種以上のイオン性化合物を含有する、前記電池である。
【０００７】
ここで開示されるのはまた、少なくとも１つの負極、少なくとも１つの正極、これらの電極がその中に配置されたケーシング、及び電解質組成物を有する、金属水素化物電池であって、
約１．５Ｖ〜約５．０Ｖの公称開放回路電圧を示す、前記電池である。
【０００８】
本発明の主題はまた、少なくとも１つの負極、少なくとも１つの正極、これらの電極がその中に配置されたケーシング、及び電解質組成物を有する、金属水素化物電池であって、前記電解質組成物が、約７以下のｐＨを有する、前記電池である。
【０００９】
本発明の主題はまた、少なくとも１つの負極、少なくとも１つの正極、これらの電極がその中に配置されたケーシング、及び電解質組成物を有する、金属水素化物電池であって、セルにわたって電位を適用した場合に、アノードにおける半電池の充電／放電の電気化学反応が、
【化１】
0006779874.tif 000002
である、前記電池である。
【００１０】
詳細な説明
電解質組成物は、金属水素化物電池（金属水素化物セル）において、有用である。金属水素化物電池は、少なくとも１つの負極、少なくとも１つの正極、これらの電極がその中に配置されたケーシング、及び電解質組成物を有する。
【００１１】
負極の活物質（アノード材料）は、水素を吸蔵可能なＡＢxタイプの合金を含有し、ここで式中、ｘは、約０．５〜約５である。Ａは、水素化物を形成する要素であり、Ｂは、弱い、又は非水素化物を形成する要素である。これらの合金は、水素を可逆的に吸着、及び脱着できる。
【００１２】
ＡＢxタイプの合金は例えば、以下の分類のものである（単なる例）：ＡＢ（ＨｆＮｉ，ＴｉＦｅ，ＴｉＮｉ）、ＡＢ2（Ｍｎ2Ｚｒ，ＴｉＦｅ2）、Ａ2Ｂ（Ｈｆ2Ｆｅ，Ｍｇ2Ｎｉ）、ＡＢ3（ＮｄＣｏ3，ＧｄＦｅ3）、Ａ2Ｂ7（Ｐｒ2，Ｎｉ7，Ｃｅ2Ｃｏ7）、及びＡＢ5（ＬａＮｉ5，ＣｅＮｉ5）。
【００１３】
アノード活物質は例えば、Ｚｒ、Ｍｎ、Ｖ、Ｆｅ、及びＮｉ；Ｚｒ、Ｍｎ、Ｖ、Ｃｏ、及びＮｉ；Ｔｉ、Ｖ、及びＮｉ；Ｌａ、及びＮｉ；Ｔｉ、Ｚｒ、Ｎｉ、Ｃｒ、並びにＡｌ、Ｓｉ、Ｖ、Ｍｎ、Ｆｅ、Ｃｏ、Ｃｕ、Ｎｂ、Ａｇ、及びＰｄから成る群から選択される１種以上の元素；Ｚｒ、Ｍｏ、及びＮｉ；又はランタニド金属、並びにＮｉ、及びＣｏから選択される少なくとも１種の金属を含有する。
【００１４】
アノード材料は、Ｖ、Ｚｒ、Ｎｂ、Ｌａ、Ｓｉ、Ｃａ、Ｓｃ、Ｍｇ、Ｔｉ、及びＹから成る群から選択されるホスト元素を１種以上と、Ｃｕ、Ｍｎ、Ｃ、Ｆｅ、Ｎｉ、Ａｌ、Ｃｏ、Ｍｏ、Ｗ、Ｔｉ、Ｌｉ、及びＲｅから成る群から選択される改質剤元素とを１種以上含有する、無秩序多成分材料を含有することができる。ホスト元素は一般的に、水素化物形成剤である。ホストマトリックスは例えば、Ｔｉ、Ｍｇ、及びＶのうち１種以上であり、改質剤は、Ｎｉ、Ｃｕ、Ｆｅ、及びＡｌのうち１種以上を含む。このような無秩序材料は、米国特許第４６２３５９７号明細書（U.S. Pat. No. 4,623,597）に教示されている。
【００１５】
アノード材料は、Ｖ、Ｔｉ、Ｚｒ、及びＮｉ、又はＶ、Ｔｉ、Ｚｒ、Ｎｉ、及びＣｒと、Ａｌ、Ｍｎ、Ｍｏ、Ｃｕ、Ｗ、Ｆｅ、及びＣｏから成る群から選択される１種以上の改質元素とを含有する、多成分の多相合金を含むことができる。このような多相材料は、米国特許第５０９６６６７号明細書（U.S. Pat. No. 5,096,667）に教示されている。
【００１６】
アノード材料は、（ベース合金）aＣｏbＭｎcＦｅdＳｎeを含有する無秩序材料を含有することができ、ここでベース合金は、Ｔｉを０．１〜６０原子％（ａｔ％）、Ｚｒを０．１〜４０原子％、Ｖを０〜６０原子％、Ｎｉを０．１〜５７原子％、及びＣｒを０〜５６原子％、含有し、ｂは、０〜７．５原子％であり、ｃは、１３〜１７原子％であり、ｄは、０〜３．５原子％であり、ｅは、０〜１．５原子％であり、ここでａ、ｂ、ｃ、ｄ、及びｅは、１００原子％に等しい。このような合金は、米国特許第５５３６５９１号明細書（U.S.Pat. No. 5,536,591）に開示されている。
【００１７】
アノード活物質は例えば、ＬａＮｉ5タイプの合金、改質されたＬａＮｉ5タイプの合金、ＴｉＮｉタイプの合金、又は改質されたＴｉＮｉタイプの合金である。アノード活物質は例えば、Ｔｉ、Ｖ、及びＺｒから成る群から選択される１種以上の元素と、Ｎｉ、Ｃｒ、Ｃｏ、Ｍｎ、Ｍｏ、Ｎｂ、Ｆｅ、Ａｌ、Ｍｇ、Ｃｕ、Ｓｎ、Ａｇ、Ｚｎ、及びＰｄから成る群から選択される１種以上の元素とを含有するか、又はアノード活物質は、Ｓｃ、Ｙ、Ｌａ、Ｃｅ、Ｐｒ、Ｎｄ、Ｓｍ、及びＭｍから成る群から選択される１種以上の元素と、Ｎｉ、Ｃｒ、Ｃｏ、Ｍｎ、Ｆｅ、Ｃｕ、Ｓｎ、Ａｌ、Ｓｉ、Ｂ、Ｍｏ、Ｖ、Ｎｂ、Ｔａ、Ｚｎ、Ｚｒ、Ｔｉ、Ｈｆ、及びＷから成る群から選択される１種以上の元素とを含有する。このような合金はさらに、Ａｌ、Ｂ、Ｃ、Ｓｉ、Ｐ、Ｓ、Ｂｉ、Ｉｎ、及びＳｂから成る群から選択される１種以上のガラス形成元素を含有することができる。このような材料は有利には、１．２Ｅ２３／ｃｃより大きい、又は１．５Ｅ２３／ｃｃより大きい水素吸蔵箇所の密度を有する、無秩序の多成分材料である。このような材料は、米国特許第５８４０４４０号明細書（U.S. Pat. No. 5,840,440）に開示されている。
【００１８】
アノード材料は、（ベース合金）aＣｏbＦｅcＡｌdＳｎeを含有する、改質されたＴｉ−Ｖ−Ｚｒ−Ｎｉ−Ｍｎ−Ｃｒ合金を含有することができ、ここでベース合金は、Ｔｉを０．１〜６０原子％、Ｚｒを０．１〜４０原子％、Ｖを０〜６０原子％、Ｎｉを０．１〜５７原子％、Ｍｎを５〜２２原子％、及びＣｒを０〜５６原子％含有し、ｂは０．１〜１０原子％であり、ｃは０〜３．５原子％であり、ｄは０．１〜１０原子％であり、ｅは、０．１〜３原子％である。適切な材料は、米国特許第６２７０７１９号明細書（U.S. Pat. No. 6,270,719）に教示されている。
【００１９】
適切なアノード材料は、ＡＢ2タイプの合金を含有することができ、それは例えば、Ｚｒを２〜５原子％、Ｔｉを２６〜３３原子％、Ｖを７〜１３原子％、Ｃｒを８〜２０原子％、Ｍｎを３６〜４２原子％と、Ｎｉを１〜６原子％、Ｆｅを２〜６原子％、及びＡｌを０．１〜２原子％の１つ以上とを含有する改質されたＴｉＭｎ2合金である。この合金はさらに、Ｍｍを最大１原子％含有することができる。例えば、Ｚｒ3.63Ｔｉ29.8Ｖ8.82Ｃｒ9.85Ｍｎ39.5Ｎｉ2.0Ｆｅ5.0Ａｌ1.0Ｍｍ0.4；Ｚｒ3.6Ｔｉ29.0Ｖ8.9Ｃｒ10.1Ｍｎ40.1Ｎｉ2.0Ｆｅ5.1Ａｌ1.2；Ｚｒ3.6Ｔｉ28.3Ｖ8.8Ｃｒ10.0Ｍｎ40.7Ｎｉ1.9Ｆｅ5.1Ａｌ1.6、及びＺｒ1Ｔｉ33Ｖ12.54Ｃｒ15Ｍｎ36Ｆｅ2.25Ａｌ0.21である。このような合金は、米国特許第６５３６４８７号明細書（U.S. Pat. No. 6,536,487）に開示されている。
【００２０】
適切なアノード材料は、Ａ5Ｂ19タイプの構造が４０原子％である合金、又は式ＬａaＲ1-a-bＭｇbＮｉc-d-e（式中、０≦ａ≦０．５原子％、０．１≦ｂ≦０．２原子％、３．７≦ｃ≦３．９原子％、０．１≦ｄ≦０．３、及び０≦ｄ≦０．２）である合金を含有することができる。これらの合金は、米国特許第７８２９２２０号明細書（U.S. Pat. No. 7,829,220）に教示されている。
【００２１】
アノード材料は、少なくともＮｉ及び希土類を含有する水素吸蔵合金粒子を含有することができる。この粒子は、表面層及び内部を有することができ、ここで表面層は、内部より多いニッケル含分を有し、１０ｎｍ〜５０ｎｍの大きさを有するニッケル粒子が、表面層に存在する。この材料は、Ｌｎ1-xＭｇxＮｉa-b-cＡｌbＺcの合金を含有することができ、ここでＬｎは、１種以上の希土類元素であり、Ｚは、Ｚｒ、Ｖ、Ｂｎ、Ｔａ、Ｃｒ、Ｍｏ、Ｍｎ、Ｆｅ、Ｃｏ、Ｇａ、Ｚｎ、Ｓｎ、Ｉｎ、Ｃｕ、Ｓｉ、Ｐ、及びＢのうち１種以上であり、０．０５≦ｘ≦０．３原子％、２．８≦ａ≦３．９原子％、０．０５≦ｂ≦０．２５原子％、及び０．０１≦ｃ≦０．２５である。これらの材料は、米国特許第８０５３１１４号明細書（U.S. Pat. No. 8,053,114）に教示されている。
【００２２】
アノード材料は、少なくともＡ2Ｂ7タイプの構造及びＡ5Ｂ19タイプの構造を有する多相を有する結晶構造と、バルクよりも多いニッケル含分を有する表面層とを有することができる。この合金は、式Ｌｎ1-xＭｇxＮｉy-a-bＡｌaＭbのものであってよく、式中、Ｌｎは、Ｙを含む１種以上の希土類であり、Ｍは、Ｃｏ、Ｍｎ、及びＺｎのうち１種以上であり、ここで０．１≦ｘ≦０．２原子％、３．５≦ｙ≦３．９原子％、０．１≦ａ≦０．３原子％、及び０≦ｂ≦０．２である。このような材料は、米国特許第８１２４２８１号明細書（U.S. Pat. No. 8,124,281）に開示されている。
【００２３】
アノード材料は、式Ｌｎ1-xＭｇx（Ｎｉ1-yＴｙ）zの水素吸蔵合金を含有することができ、式中、Ｌｎは、１種以上のランタニド元素、Ｃａ、Ｓｒ、Ｓｃ、Ｙ、Ｔｉ、Ｚｒ、及びＨｆであり、Ｔは、Ｖ、Ｎｂ、Ｔａ、Ｃｒ、Ｍｏ、Ｍｎ、Ｆｅ、Ｃｏ、Ａｌ、Ｇａ、Ｚｎ、Ｓｎ、Ｉｎ、Ｃｕ、Ｓｉ、Ｐ、及びＢから選択される１種以上の元素であり、ここで０＜ｘ≦１原子％、０≦ｙ≦０．５原子％、及び２．５≦ｚ≦４．５原子％である。適切な合金は、米国特許第８２５７８６２号明細書（U.S. Pat. No. 8,257,862）に教示されている。
【００２４】
アノード材料は、米国特許第８４０９７５３号明細書（U.S. Pat. No. 8,409,753）に教示されたように、Ｌａ、Ｎｄ、Ｍｇ、Ｎｉ、及びＡｌ；Ｌａ、Ｎｄ、Ｍｇ、Ｎｉ、Ａｌ、及びＣｏ；Ｌａ、Ｐｒ、Ｎｄ、Ｍｇ、Ｎｉ、及びＡｌ、又はＬａ、Ｃｅ、Ｐｒ、Ｎｄ、Ｎｉ、Ａｌ、Ｃｏ、及びＭｎを含有することができる。これらの合金は、これらの元素を混合し、アルゴン下で高周波誘導炉において加熱して溶融させ、冷却してインゴットを形成することによって製造される。
【００２５】
アノード材料は、ＡＢ2タイプの主層、及び第二相を有する多相合金を含有することができる。この材料は、改質剤元素によって改質されている。この合金は例えば、Ｔｉ、Ｚｒ、Ｂ、Ｎｉ、及び改質剤を含有する。改質剤は、軽量希土類、例えばＹであり得る。合金は、式ＴｉAＺｒB-XＹXＶCＮｉDＭEのものであってよく、式中、Ａ、Ｂ、Ｃ、及びＤはそれぞれ、０よりも大きく、５０原子％以下であり、Ｘは、０より大きく、４原子％以下であり、Ｍは、Ｃｏ、Ｃｒ、Ｓｎ、Ａｌ、及びＭｎから選択される１種以上の金属であり、Ｅは、０〜３０原子％である。これらの材料は、米国特許出願公開第２０１３／０２７７６０７号明細書（U.S. Pub. No. 2013/0277607）に教示されている。
【００２６】
アノード材料は、改質されたＡ2Ｂ7タイプの水素吸蔵合金を含有することができる。例えばＡxＢy合金について、Ａは、少なくとも１種の希土類元素を含み、かつＭｇも含み、Ｂは、少なくともＮｉを含み、ＸとＹとの原子比は、１：２から１：５、例えば１：３から１：４である。この合金は、Ｂ、Ｃｏ、Ｃｕ、Ｆｅ、Ｃｒ、及びＭｎから成る群から選択される１種以上の元素によって改質されていてよい。Ｎｉと（複数の）改質剤との原子比は、５０：１から２００：１であり得る。希土類は、Ｌａ、Ｃｅ、Ｎｄ、Ｐｒ、及びＭｍを含む。希土類とＭｇとの原子比は、５：１から６：１であり得る。元素Ｂはさらに、Ａｌを含むことができ、ここでＮｉとＡｌとの原子比は、３０：１から４０：１であり得る。合金の表面は、多孔質酸化物担持マトリックスに担持された、触媒作用のある金属領域を含有することができる。触媒作用のある金属領域は、Ｎｉ、又はＮｉ合金であり得る。
【００２７】
アノード材料は、ＡＢxの高容量水素吸蔵合金であってよく、式中、ｘは約０．５〜約５であり、≧４００ｍＡｈ／ｇ、≧４２５ｍＡｈ／ｇ、≧４５０ｍＡｈ／ｇ、又は≧４７５ｍＡｈ／ｇの放電容量を有する。
【００２８】
アノード材料は例えば、マグネシウム（Ｍｇ）を含有する高容量ＭＨ合金であり、例えば、Ｍｇ及びＮｉを含有するＡＢ、ＡＢ2、又はＡ2Ｂタイプの合金である。例えば、本発明によるアノード材料は、ＭｇＮｉ、ＭｇＮｉ2、又はＭｇ2Ｎｉである。このようなＭｇ及びＮｉ含有合金は、希土類元素、及び遷移金属から成る群から選択される１種以上の元素によって改質されていてよい。例えば、Ｍｇ及びＮｉを含有するアノード材料は、Ｃｏ、Ｍｎ、Ａｌ、Ｆｅ、Ｃｕ、Ｍｏ、Ｗ、Ｃｒ、Ｖ、Ｔｉ、Ｚｒ、Ｓｎ、Ｔｈ、Ｓｉ、Ｚｎ、Ｌｉ、Ｃｄ、Ｎａ、Ｐｂ、Ｌａ、Ｃｅ、Ｐｒ、Ｎｄ、Ｍｍ、Ｐｄ、Ｐｔ、Ｎｂ、Ｓｃ、及びＣａから成る群から選択される元素１種以上によって、改質されていてよい。
【００２９】
適切なアノード材料は例えば、Ｍｇ及びＮｉ、任意でＣｏ、Ｍｎ、Ａｌ、Ｆｅ、Ｃｕ、Ｍｏ、Ｗ、Ｃｒ、Ｖ、Ｔｉ、Ｚｒ、Ｓｎ、Ｔｈ、Ｓｉ、Ｚｎ、Ｌｉ、Ｃｄ、Ｎａ、Ｐｂ、Ｌａ、Ｃｅ、Ｐｒ、Ｎｄ、Ｍｍ、Ｐｄ、Ｐｔ、Ｎｂ、Ｓｃ、及びＣａから成る群から選択される元素を１種以上、含有する。
【００３０】
Ｍｍとは、「ミッシュメタル」である。ミッシュメタルとは、希土類元素の混合物である。Ｍｍは例えば、Ｌａ、Ｎｄ、及びＰｒを含有する混合物、例えばＣｅ、Ｌａ、Ｎｄ、及びＰｒを含有する混合物である。
【００３１】
マグネシウム含有ＭＨ合金は、３０質量％（ｗｔ％）のＫＯＨ電解質における腐食に対して特に敏感である。
【００３２】
例えば、適切なＭＨ合金は、以下のものを含む：ＭｇＮｉ、Ｍｇ0.8Ｔｉ0.2Ｎｉ、Ｍｇ0.7Ｔｉ0.3Ｎｉ、Ｍｇ0.9Ｔｉ0.1Ｎｉ、Ｍｇ0.8Ｚｒ0.2Ｎｉ、Ｍｇ0.7Ｔｉ0.225Ｌａ0.075Ｎｉ、Ｍｇ0.8Ａｌ0.2Ｎｉ、Ｍｇ0.9Ｔｉ0.1Ｎｉ、Ｍｇ0.9Ｔｉ0.1ＮｉＡｌ0.05、Ｍｇ0.08Ｐｄ0.2Ｎｉ、Ｍｇ0.09Ｔｉ0.1ＮｉＡｌ0.05、Ｍｇ0.09Ｔｉ0.1ＮｉＡｌ0.05Ｐｄ0.1、Ｍｇ50Ｎｉ45Ｐｄ5、Ｍｇ0.85Ｔｉ0.15Ｎｉ1.0、Ｍｇ0.95Ｔｉ0.15Ｎｉ0.9、Ｍｇ2Ｎｉ、Ｍｇ2.0Ｎｉ0.6Ｃｏ0.4、Ｍｇ2Ｎｉ0.6Ｍｎ0.4、Ｍｇ2Ｎｉ0.7Ｃｕ0.3、Ｍｇ0.8Ｌａ0.2Ｎｉ、Ｍｇ2.0Ｃｏ0.1Ｎｉ、Ｍｇ2.1Ｃｒ0.1Ｎｉ、Ｍｇ2.0Ｎｂ0.1Ｎｉ、Ｍｇ2.0Ｔｉ0.1Ｎｉ、Ｍｇ2.0Ｖ0.1Ｎｉ、Ｍｇ1.3Ａｌ0.7Ｎｉ、Ｍｇ1.5Ｔｉ0.5Ｎｉ、Ｍｇ1.5Ｔｉ0.3Ｚｒ0.1Ａｌ0.1Ｎｉ、Ｍｇ1.75Ａｌ0.25Ｎｉ、及び（ＭｇＡｌ）2Ｎｉ、Ｍｇ1.70Ａｌ0.3Ｎｉ。
【００３３】
例えば、本発明によるアノード材料は、約１：２から約２：１の原子比でのＭｇ及びＮｉの合金であり、この合金は、Ｃｏ、Ｍｎ、Ａｌ、Ｆｅ、Ｃｕ、Ｍｏ、Ｗ、Ｃｒ、Ｖ、Ｔｉ、Ｚｒ、Ｓｎ、Ｔｈ、Ｓｉ、Ｚｎ、Ｌｉ、Ｃｄ、Ｎａ、Ｐｂ、Ｌａ、Ｃｅ、Ｐｒ、Ｎｄ、Ｍｍ、Ｐｄ、Ｐｔ、Ｎｂ、Ｓｃ、及びＣａから成る群から選択される元素１種以上によって、改質されていてよい。単数又は複数の改質元素は、合金全体を基準として、約０．１原子％から約３０原子％（ａｔ％）まで、又は約０．２５原子％から約１５原子％まで、又は約０．５原子％から、約１原子％から、約２原子％から、約３原子％から、約４原子％から若しくは約５原子％から約１５原子％までであり得る。ＭｇとＮｉとの原子比は例えば、約１：１である。
【００３４】
適切なアノード材料は、約１：２から約２：１の原子比でＭｇ及びＮｉを含有することができ、さらにＣｏ及び／又はＭｎを含有することができる。適切なアノード材料は例えば、Ｍｇ52Ｎｉ39Ｃｏ6Ｍｎ3、及びＭｇ52Ｎｉ39Ｃｏ3Ｍｎ6である。
【００３５】
適切な高容量アノード材料は例えば、米国特許第５６１６４３２号明細書（U.S. Pat. Nos. 5,616,432）、及び米国特許第５５０６０６９号明細書（U.S. Pat. Nos. 5,506,069）に開示されている。
【００３６】
これらの合金は、メルトスピニング急冷固化、及び／又は機械的な合金化によって形成することができる。その他の手法は、ＲＦスパッタリング、レーザーアブレーションを含む。
【００３７】
正極の活物質（カソード材料）は、充電／放電反応に関与する。活物質は例えば、ニッケル水酸化物活物質、すなわち水酸化ニッケル又は改質された水酸化ニッケルである。
【００３８】
カソード材料は、少なくとも１種の改質剤を有する多相の無秩序水酸化ニッケル材料を含有することができる。少なくとも１種の改質剤は例えば、金属、金属酸化物、金属酸化物合金、金属水素化物、及び／又は金属水素化物合金である。改質剤は例えば、Ａｌ、Ｂａ、Ｃａ、Ｆ、Ｋ、Ｌｉ、Ｍｇ、Ｎａ、Ｓｒ、Ｂｉ、Ｃｏ、Ｃｒ、Ｃｕ、Ｆｅ、Ｉｎ、ＬａＨ3、Ｍｎ、Ｒｕ、Ｓｂ、Ｓｎ、ＴｉＨ2、ＴｉＯ、及びＺｎから成る群から選択される１種以上の成分である。このような材料は、米国特許第５３４８８２２号明細書（Pat. No. 5,348,822）に教示されている。
【００３９】
適切なカソード材料は、Ｆ、Ｌｉ、Ｎａ、Ｋ、Ｍｇ、Ｂａ、Ｌｎ、Ｓｅ、Ｎｄ、Ｐｒ、Ｙ、Ｃｏ、Ｚｎ、Ａｌ、Ｃｒ、Ｍｎ、Ｆｅ、Ｃｕ、Ｚｎ、Ｓｃ、Ｓｎ、Ｓｂ、Ｔｅ、Ｂｉ、Ｒｕ、及びＰｂから選択される少なくとも１種の改質剤、例えば３種の改質剤を含有する、無秩序の多相ニッケル水酸化物マトリックスを含有することができる。適切なカソード材料は、米国特許第５６３７４２３号明細書（U.S. Pat. No. 5,637,423）に教示されている。
【００４０】
カソード材料は、１種以上の第ＩＩ族元素及びＣｏによって改質された水酸化ニッケルを、固溶体の状態で含有することができる。このような材料は、米国特許第５３６６８３１号明細書（U.S. Pat. No. 5,366,831）に教示されている。
【００４１】
カソード活物質は、水酸化ニッケルと、コバルト、水酸化コバルト及び酸化コバルトから成る群から選択される１種以上の成分と、炭素粉末とを含有することができる。カソード材料はさらに、Ｃａ、Ｓｒ、Ｂａ、Ｃｕ、Ａｇ、又はＹの化合物、例えばＣａ（ＯＨ）2、ＣａＯ、ＣａＦ2、ＣａＳ、ＣａＳＯ4、ＣａＳｉ2Ｏ5、ＣａＣ2Ｏ4、ＣａＷＯ4、ＳｒＣＯ3、Ｓｒ（ＯＨ）2、ＢａＯ、Ｃｕ2Ｏ、Ａｇ2Ｏ、Ｙ2（ＣＯ3）3、又はＹ2Ｏ3を含有することができる。適切なカソード材料は例えば、米国特許第５４５１４７５号明細書（U.S. Pat. No. 5,451,475）に教示されている。
【００４２】
カソード活物質は、金属酸化物と、１種以上のＣｏ、Ｃａ、Ａｇ、Ｍｎ、Ｚｎ、Ｖ、Ｓｂ、Ｃｄ、Ｙ、Ｓｒ、Ｂａ、及び、Ｃａ、Ｓｒ、Ｂａ、Ｓｂ、Ｙ又はＺｎの酸化物とを含有することができる。金属酸化物は例えば、酸化ニッケル、及び／又は酸化マンガンである。このような活物質は、米国特許第５４５５１２５号明細書（U.S. Pat. No. 5,455,125）に教示されている。
【００４３】
カソード材料は、水酸化ニッケルと、Ｙ、Ｉｎ、Ｓｂ、Ｂａ及びＢｅから成る群から選択されるさらなる成分と、Ｃｏ及び／又はＣａとを含有することができる。このような材料は、米国特許第５４６６５４３号明細書（U.S. Pat. No. 5,466,543）に開示されている。
【００４４】
カソード材料は、硫酸ニッケル及び水酸化アンモニウムを反応させて、ニッケルアンモニウム錯体を形成することによって製造することができる。この錯体はそれから、水酸化ナトリウムと反応させて、水酸化ニッケルを形成する。この方法は、Ｃｏ、Ｚｎ、及びＣｄのうち１種以上を含有する水酸化ニッケルをもたらすことができる。これらの材料は、米国特許第５４９８４０３号明細書（U.S. Pat. No. 5,498,403）に教示されている。
【００４５】
カソード活物質は、米国特許第５４８９３１４号明細書（U.S. Pat. No. 5,489,314）に教示されたような、水酸化ニッケル及びコバルトオキシ水酸化物を含有することができる。
【００４６】
カソード材料は、米国特許第５５０６０７０号明細書（U.S. Pat. No. 5,506,070）に教示されたような、水酸化ニッケル、一酸化コバルト、及び単体の亜鉛を含有することができる。
【００４７】
カソード材料は、水酸化ニッケルと、ニッケル粉末と、第二の粉末と、コバルト、水酸化コバルト及び水酸化コバルトのうち少なくとも１つとを含有することができる。第二の粉末は、Ｃａ、Ｓｒ、Ｂａ、Ｃｕ、Ａｇ、及びＹのうち１種以上を含有する。このような材料は、米国特許第５５７１６３６号明細書（U.S. Pat. No. 5,571,636）に教示されている。
【００４８】
カソード活物質は、水酸化ニッケル又は水酸化マンガンの粒子を含有することができ、これは、その中に少なくとも部分的に埋め込まれた導電性材料を有する。導電性材料は例えば、ニッケル、ニッケル合金、銅、銅合金；金属酸化物、金属窒化物、金属炭化物、金属ケイ化物、若しくは金属ホウ化物；又は炭素（黒鉛）を有するものであり得る。これらの材料は例えば、米国特許第６１７７２１３号明細書（U.S. Pat. No. 6,177,213）に開示されている。
【００４９】
カソード材料は、Ａｌ、Ｂｉ、Ｃａ、Ｃｏ、Ｃｒ、Ｃｕ、Ｆｅ、Ｉｎ、Ｌａ、希土類、Ｍｇ、Ｍｎ、Ｒｕ、Ｓｂ、Ｓｎ、Ｔｉ、Ｂａ、Ｓｉ、Ｓｒ、及びＺｎから成る群から選択される少なくとも３種の改質剤を含有する水酸化ニッケル粒子を含有することができる。例えば、水酸化ニッケル粒子は、少なくとも４種の改質剤、例えばＣａ、Ｃｏ、Ｍｇ、及びＺｎを含有することができる。このような材料は、米国特許第６２２８５３５号明細書（U.S. Pat. No. 6,228,535）に開示されている。
【００５０】
カソード活物質は例えば、水酸化ニッケル、及び炭素材料、例えば黒鉛を含有する。この活性材料は、ポリマーバインダーを含有することもできる。ポリマーバインダーは例えば、熱可塑性有機ポリマーであり、例えば以下のものから成る群から選択される熱可塑性有機ポリマーである：ポリビニルアルコール（ＰＶＡ）、ポリエチレンオキシド、ポリプロピレンオキシド、ポリブチレンオキシド、メチルセルロース、カルボキシメチルセルロース、ヒドロキシエチルセルロース、ヒドロキシプロピルセルロース、ヒドロキシプロピルメチルセルロース、ポリエチレン、ポリプロピレン、ポリイソブチレン、ポリ塩化ビニル、ポリ塩化ビニリデン、ポリフッ化ビニリデン、ポリテトラフルオロエチレン（ＰＴＦＥ）、フッ化エチレンプロピレン（ＦＥＰ）、過フッ化アルコキシ（ＰＦＡ）、ポリビニルアセテート、ポリビニルイソブチルエーテル、ポリアクリロニトリル、ポリメタクリロニトリル、ポリメチルメタクリレート、ポリメチルアクリレート、ポリエチルメタクリレート、アリルアセテート、ポリスチレン、ポリブタジエン、ポリイソプイレン、ポリオキシメチレン、ポリオキシエチレン、多環式チオエーテル、ポリジメチルシロキサン、ポリエステル、例えばポリエチレンテレフタレート、ポリカルボナート、及びポリアミド。前述のもののブレンド及びコポリマーも、適している。ポリマーバインダーはまた、エラストマー又はゴム、例えばスチレン−ブタジエンコポリマー、スチレン−ブタジエン−スチレンブロックコポリマー、スチレン−イソプレンブロックコポリマー、スチレン−イソプレン−スチレンブロックコポリマー、スチレン−エチレン−スチレン−ブタジエンブロックコポリマー、スチレン−エチレン−ブタジエン−スチレンブロックコポリマー、又はスチレン−アクリロニトリル−ブタジエン−メチルアクリレートコポリマーであり得る。適切な活物質は例えば、米国特許第６６１７０７２号明細書（U.S. Pat. No. 6,617,072）に教示されている。
【００５１】
カソード活物質は、米国特許第７３９６３７９号明細書（U.S. Pat. No. 7,396,379）に教示されたような、水酸化ニッケル、及びニッケルオキシ水酸化物を含有することができる。
【００５２】
一般的にカソード活物質粒子は、焼結された又はペースト化された電極で形成される。ペースト化された電極は、材料と様々な添加剤及び／又はバインダーとを混合し、このペーストを導電性支持体に付与することによって製造することができる。好ましくは、１種以上のコバルト添加剤を、ペースト化された電極に添加する。導電率を向上させるため、利便性を改善させるため、及び正極の電極抵抗を低減させるために、コバルト添加剤は、Ｃｏ及び／又はＣｏＯを含有することができる。
【００５３】
一般的に、カソード活物質は、水酸化ニッケル、又は改質水酸化ニッケルである。改質された水酸化ニッケルは、１種以上の改質剤、例えばＣｏ、Ｃｄ、Ａｇ、Ｖ、Ｓｂ、Ｃａ、Ｍｇ、Ａｌ、Ｂｉ、Ｃｒ、Ｃｕ、Ｆｅ、Ｉｎ、希土類、Ｍｎ、Ｒｕ、Ｓｎ、Ｔｉ、Ｂａ、Ｓｉ、Ｓｒ、又はＺｎを含有することができる。適切な改質された水酸化ニッケルは、例えば球形粉末の形の、（Ｎｉ，Ｃｏ，Ｚｎ）（ＯＨ）2である。改質された水酸化ニッケルにおいて、ニッケルは一般的に、これらの金属を基準として≧８０原子％、例えば≧９０原子％の水準で存在する。
【００５４】
ＭＨ電池は例えば、可逆的に水素を吸蔵可能なＡＢxタイプの合金を含有する少なくとも１種の負極を有し、かつ、水酸化ニッケル又は改質された水酸化ニッケル活物質を含有する少なくとも１つの正極を有する。
【００５５】
負極を正極から分離するセパレータが、存在していてよい。セパレータは例えば、天然若しくは合成繊維の不織布である。天然繊維は、木綿を含む。合成繊維は、ポリアミド、ポリエステル、ポリプロピレン（ＰＰ）、ポリエチレン（ＰＥ）、ＰＰ／ＰＥコポリマー、ポリテトラフルオロエチレン（ＰＴＦＥ）、ポリ塩化ビニル、及びガラスを含む。
【００５６】
イオン性化合物は、ブレンステッド酸（プロトン酸）及びプロトン性アンモニウム化合物から成る群から選択されるプロトン化合物又はオキソニウム化合物であり得る。ブレンステッド酸は例えば、約５以下のｐＫａを有する。
【００５７】
イオン性化合物は、アンモニウム化合物、オキソニウム化合物、ホスホニウム化合物、アルカリ金属化合物、及びアルカリ土類金属化合物から成る群から選択される非プロトン性化合物であり得る。
【００５８】
イオン性化合物は、カチオン及びアニオンを含有する。
【００５９】
アルカリ金属又はアルカリ土類金属カチオンは、Ｌｉ+、Ｎａ+、Ｋ+、Ｒｂ+、Ｃｓ+、Ｂｅ++、Ｍｇ++、Ｃａ++、Ｓｒ++、及びＢａ++を含む。
【００６０】
アンモニウムイオンは、式+ＮＲ1Ｒ2Ｒ3Ｒ4のカチオンであり、式中、Ｒ1、Ｒ2、Ｒ3、及びＲ4は、水素及びヒドロカルビルから選択されるか、又はＲ1〜Ｒ4のうち２つが一緒になってヒドロカルビレンであるか、又はＲ1〜Ｒ4のうち３つが一緒になってヒドロカルビレンである。Ｒ1〜Ｒ4のうち１つ以上が水素である場合、アンモニウムイオンは、プロトン性である。Ｒ1〜Ｒ4の４つ全てがヒドロカルビル又はヒドロカルビレンである場合、アンモニウムイオンは、非プロトン性である。
【００６１】
アンモニウムイオンはまた、式Ｒ1Ｒ2Ｎ−+ＮＲ3Ｒ4Ｒ5のヒドラジニウムカチオンも含み、式中、Ｒ1、Ｒ2、Ｒ3、Ｒ4、Ｒ5は、水素、及びヒドロカルビルから選択されるか、又はＲ1及びＲ2は一緒になって及び／又はＲ3〜Ｒ5のうち２つは一緒になって、ヒドロカルビレンである。
【００６２】
アンモニウムイオンはまた、式ＨＯ−Ｎ+Ｒ1Ｒ2Ｒ3のヒドロキシアンモニウムカチオンも含み、式中、Ｒ1、Ｒ2、及びＲ3は、水素及びヒドロカルビルから選択されるか、又はＲ1〜Ｒ3のうち２つは一緒になって、ヒドロカルビレンである。
【００６３】
オキソニウムイオンはまた、式+ＯＲ1Ｒ2Ｒ3の正に帯電した基であり、式中、Ｒ1、Ｒ2、及びＲ3は、水素及びヒドロカルビルから選択されるか、又はＲ1〜Ｒ3のうち２つは一緒になって、ヒドロカルビレンである。Ｒ1〜Ｒ3のうち１つ以上が水素である場合、オキソニウムイオンは、プロトン性である。Ｒ1〜Ｒ3の３つ全てがヒドロカルビル又はヒドロカルビレンである場合、オキソニウムは、非プロトン性である。
【００６４】
ホスホニウムイオンはまた、式+ＰＲ1Ｒ2Ｒ3Ｒ4の正に帯電した基であり、式中、Ｒ1、Ｒ2、Ｒ3、及びＲ4は、ヒドロカルビルであるか、又はＲ1〜Ｒ4のうち２つは一緒になって、ヒドロカルビレンである。
【００６５】
ヒドロカルビルは、炭素原子を有するカチオン性の窒素、酸素又はリンに結合された炭化水素に基づく基である。ヒドロカルビレンは、ヒドロカルビルの環形成バージョンである。
【００６６】
ヒドロカルビルは例えば、アルキル、アルケニル、シクロアルキル、シクロアルケニル、アリール、又はアラルキルであり、これらはハロゲン、ヒドロキシ、Ｃ1〜Ｃ4アルコキシ、チオ、Ｃ1〜Ｃ4アルキルチオ、アミノ、Ｃ1〜Ｃ4アルキルアミノ、ジ−Ｃ1〜Ｃ4アルキルアミノ、ニトロ、シアノ、−ＣＯＯＨ、及び−ＣＯＯ-から成る群から選択される１つ以上の基によって置換されていてよい。ヒドロカルビルはまた、−Ｏ−、−Ｓ−、−ＮＨ−、及び−Ｎ（Ｃ1〜Ｃ4アルキル）−から成る群から選択される１つ以上の基によって中断されていてよい。ヒドロカルビルは、１つ以上の前記基によって置換され、かつ、１つ以上の前記基によって中断されていてよい。例えばアルキル、アルケニル、シクロアルキル、シクロアルケニル、アリール又はアラルキルは、クロロ、ヒドロキシ、メトキシ、エトキシ、プロポキシ、ブトキシ、チオ、メチルチオ、メチルアミノ、エチルアミノ、プロピルアミノ、ブチルアミノ、ジメチルアミノ、ジエチルアミノ、ジプロピルアミノ、ジブチルアミノ、−ＣＯＯＨ、−ＣＯＯ-、シアノ、及びニトロから成る群から選択される１〜３個の基によって置換されていてよく、及び／又は−Ｏ−、−Ｓ−、−ＮＨ−、及び−Ｎ（Ｃ1〜Ｃ4アルキル）−から成る群から選択される１〜３個の基によって中断されていてよい。
【００６７】
ヒドロカルビルはまた、ポリエチレングリコール及びポリプロピレングリコール、例えばＲ’（ＯＣ2Ｈ4）n−又はＲ’（ＯＣ3Ｈ6）n−も含み、式中、Ｒ’は、水素又はアルキルであり、ｎは１〜５０の整数であり、例えば１〜４０、１〜３０、又は１〜２０、例えば１〜１０の整数である。
【００６８】
Ｒ1〜Ｒ5のうち２つ又は３つが一緒になってヒドロカルビレンである場合、これはＮ原子、Ｏ原子又はＰ原子とともに、これらが複素環を形成することを意味する。この環は例えば、五員環又は六員環である。複素環は、さらなるヘテロ原子を含有することができ、飽和又は不飽和であり得る。ヒドロカルビレンは例えば、−（ＣＨ2）4−、−（ＣＨ2）5−、−（ＣＨ3）Ｎ−ＣＨ＝Ｃ（ＣＨ3）−ＣＨ＝、＝ＣＨ−ＣＨ＝ＣＨ−ＣＨ＝ＣＨ−、＝Ｃ（ＣＨ3）−Ｃ＝ＣＨ−ＣＨ＝ＣＨ−、＝Ｃ−Ｃ（ＣＨ3）＝ＣＨ−ＣＨ＝ＣＨ−、＝Ｃ−ＣＨ＝Ｃ（ＣＨ3）−ＣＨ＝ＣＨ−、−ＣＨ＝ＣＨ−ＣＨ＝ＣＨ−、−ＣＨ2＝ＣＨ−ＣＨ2−ＣＨ2−、−ＣＨ＝ＣＨ−Ｎ＝ＣＨ−、−ＣＨ2ＣＨ2ＮＨＣＨ2ＣＨ2−、−ＣＨ2−ＣＨ2−Ｎ＝ＣＨ−、−ＣＨ2−ＣＨ2−Ｏ−ＣＨ2−ＣＨ2−、又は＝ＣＨ−（ＣＨ2）3−である。さらなるヘテロ原子は例えば、Ｎ、Ｏ、又はＳである。
【００６９】
アンモニウムイオン環の例は、ピペリジニウム、ピロリニウム、２，４−ジメチルピラゾリウム、ピロリニニウム、ピロリジニウム、ピリジニウム、モルホリニウム、及びメチルピリジニウムである。ピリジニウムは、Ｒ1〜Ｒ4のうち３つがともに環を形成する場合の例である。ヒドロカルビレン環はまた、縮合して例えばキノリニウム、又はイソキノリニウムを形成することができる。
【００７０】
アルキルは例えば、１〜２５個の炭素原子であり、分枝状又は非分枝状であり、これは、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、イコシル、及びドコシルを含む。
【００７１】
アルケニルは、アルキルの不飽和バージョンであり、例えばアリルである。
【００７２】
シクロアルキルは、シクロペンチル、メチルシクロペンチル、ジメチルシクロペンチル、シクロヘキシル、メチルシクロヘキシル、ジメチルシクロヘキシル、トリメチルシクロヘキシル、ｔｅｒｔ−ブチルシクロヘキシル、シクロヘプチル、又はシクロオクチルを含む。
【００７３】
シクロアルケニルは、シクロアルキルの不飽和バージョンである。
【００７４】
アリールは、フェニル、ｏ−、ｍ−若しくはｐ−メチルフェニル、２，３−ジメチルフェニル、２，４−ジメチルフェニル、２，５−ジメチルフェニル、２，６−ジメチルフェニル、３，４−ジメチルフェニル、３，５−ジメチルフェニル、２−メチル−６−エチルフェニル、４−ｔｅｒｔ−ブチルフェニル、２−エチルフェニル、又は２，６−ジエチルフェニルを含む。
【００７５】
アラルキルは、ベンジル、α−メチルベンジル、α，α−ジメチルベンジル、及び２−フェニルエチルを含む。
【００７６】
プロトン性アンモニウムイオンの例は、ＮＨ4+（アンモニウム）、メチルアンモニウム、エチルアンモニウム、ジメチルアンモニウム、ジエチルアンモニウム、トリメチルアンモニウム（ＮＭｅ3Ｈ+）、トリエチルアンモニウム、トリブチルアンモニウム、ジエチルメチルアンモニウム、ヒドロキシエチルアンモニウム、メトキシメチルアンモニウム、ジブチルアンモニウム、メチルブチルアンモニウム、アニリニウム、ピリジニウム、２−メチルピリジニウム、イミダゾリウム、１−メチルイミダゾリウム、１，２−ジメチルイミダゾリウム、イミダゾリニウム、１−エチルイミダゾリウム、１−（４−スルホブチル）−３−メチルイミダゾリウム、１−アリルイミダゾリウム、キノリニウム、イソキノリニウム、ピロリニウム、ピロリニニウム、及びピロリジニウムを含む。
【００７７】
非プロトン性アンモニウムの例は、テトラメチルアンモニウム、テトラエチルアンモニウム、テトラ−ｎ−ブチルアンモニウム、ｎ−ブチル−トリエチルアンモニウム、ベンジル−トリメチルアンモニウム、トリ−ｎ−ブチルメチルアンモニウム、ベンジル−トリエチルアンモニウム、１−メチルピリジニウム、１−ブチル−３，５−ジメチルピリジニウム、１，２，４−トリメチルピラゾリウム、トリメチルヒドロキシエチルアンモニウム（コリン）、トリ−（ヒドロキシエチル）メチルアンモニウム、ジメチル−ジ（ポリオキシエチレン）アンモニウム、１，２，３−トリメチルイミダゾリウム、１−ブチル−３−メチルイミダゾリウム、１−エチル−２，３−ジメチルイミダゾリウム、１−アリル−３−メチルイミダゾリウム、１−ヒドロキシエチル−３−メチルイミダゾリウム、１，３−ジメチルイミダゾリウム、１−エチル−１−メチルピペリジニウム、４−エチル−４−メチルモルホリニウム、１−（シアノメチル）−３−メチルイミダゾリウム、１−（３−シアノプロピル）ピリジニウム、１，３−ビス（シアノメチル）イミダゾリウム、及び１−エチル−３−メチルイミダゾリウムを含む。
【００７８】
ピロリニウムは、ピロールのアンモニウムであり、ピロリニニウムは、ピロリンのアンモニウムであり、ピロリジニウムは、ピロリジンのアンモニウムである。ピロリンは、１−、２−又は３−ピロリンであってよく、従って１−、２−又は３−ピロリンのアンモニウムカチオンが含まれる。
【００７９】
ヒドラジニウムイオンの例は、ヒドラジニウム（Ｈ2ＮＮＨ3+）である。
【００８０】
ヒドロキシアンモニウムイオンの例は、ヒドロキシアンモニウム（ＨＯ−ＮＨ3+）である。
【００８１】
プロトン性オキソニウムイオンの例は、Ｈ3Ｏ+（ヒドロニウム）、Ｈ+Ｏ（Ｅｔ）2、Ｈ2ＥｔＯ+、Ｈ2ＭｅＯ+、Ｈ+Ｏ（Ｍｅ）2、プロトン化されたＴＨＦ、及びプロトン化された２−メチル−ＴＨＦを含む。
【００８２】
非プロトン性オキソニウムイオンの例は、+Ｏ（Ｍｅ）3、+Ｏ（Ｅｔ）3、及び、メチル化又はエチル化されたＴＨＦ又は２−メチル−ＴＨＦを含む。
【００８３】
Ｍｅはメチルであり、Ｅｔはエチルであり、ｎＢｕはｎ−ブチルであり、ｔＢｕ（又はｔ−ブチル）は、ｔｅｒｔ−ブチルであり、ＴＨＦは、テトラヒドロフランである。特に指定しない場合、ブチルとは、ｎ−ブチルを意味する。
【００８４】
ホスホニウムイオンの例は、メチルトリフェニルホスホニウム、テトラフェニルホスホニウム、テトラブチルホスホニウム、トリブチルメチルホスホニウム、トリエチルメチルホスホニウム、トリヘキシルテトラデシルホスホニウム、トリフェニルプロピルホスホニウム、及びテトラキス（ヒドロキシメチル）ホスホニウムを含む。
【００８５】
適切なアニオンの例は、水酸化物イオン、硝酸イオン、過塩素酸イオン、二フッ化水素イオン、アルコキシドイオン、ハロゲン化物イオン、リン酸イオン、ホスフィン酸イオン、ホスホン酸イオン、ホウ酸イオン、カルボン酸イオン、亜硫酸イオン、硫酸イオン、スルホン酸イオン、炭酸イオン、イミドイオン、アルミン酸イオン、シアン酸イオン、メチドイオン、ヒ酸イオン、ケイ酸イオン、及びアンチモン酸イオンを含む。
【００８６】
アニオン、カチオン、及びイオン性化合物は、例えば米国特許第６２５４７９７号明細書（U.S. Pat. No. 6,254,797）、及び米国特許出願公開第２０１１／００４５３５９号明細書（U.S. Pub. No. 2011/0045359）に開示されたものであり得る。
【００８７】
二フッ化水素イオンは、ＨＦ2-である。
【００８８】
アルコキシドイオンは、ＲＯ-であり、式中、Ｒはヒドロカルビル、例えばメトキシド、エトキシド、ｎ−プロポキシド、ｉ−プロポキシド、ｎ−ブトキシド、ｔ−ブトキシド、又はフェノキシドである。アルコキシドはまた、Ｒがペルフルオロアルキルのものも含む。
【００８９】
ハロゲン化物イオンとは、塩化物イオン、臭化物イオン、ヨウ化物イオン、又はフッ化物イオンである。
【００９０】
リン酸イオンは、リン酸二水素イオン、リン酸水素イオン、アルキルリン酸イオン、ジアルキルリン酸イオン、リン酸イオン、ＰＦ6-（ヘキサフルオロリン酸イオン）、ＨＰＯ3Ｆ-（フルオロ水素リン酸イオン）、トリスオキサラトリン酸イオン（ＴＯＰ）、テトラフルオロオキサラトリン酸イオン（ＴＦＯＰ）、及びフルオロ（ペルフルオロアルキル）リン酸イオン、例えばＦ2Ｐ（Ｃ2Ｆ5）4-、Ｆ3Ｐ（Ｃ2Ｆ5）3-（トリス（ペンタフルオロエチル）トリフルオロリン酸イオン、又はＦＡＰ）、Ｆ4Ｐ（Ｃ2Ｆ5）2-、Ｆ2Ｐ（Ｃ3Ｆ7）4-、Ｆ3Ｐ（Ｃ3Ｆ7）3-、Ｆ4Ｐ（Ｃ3Ｆ7）2-、Ｆ2Ｐ（Ｃ4Ｆ9）4-、Ｆ3Ｐ（Ｃ4Ｆ9）3-、及びＦ4Ｐ（Ｃ4Ｆ9）2-を含む。
【００９１】
ホスフィン酸イオンは例えば、水素アルキルホスフィン酸イオン、ジアルキルホスフィン酸イオン、水素アリールホスフィン酸イオン、又はジアリールホスフィン酸イオンである。例えば、ビス（２，４，４−トリメチルフェニル）ホスフィン酸イオンである。
【００９２】
ホスホン酸イオンは例えば、アルキルホスホン酸イオン、例えばメチルホスホン酸イオン、又は水素ホスホン酸イオン（ホスホン酸イオン）である。
【００９３】
ホウ酸イオンは、オルトホウ酸イオン、テトラヒドロキシホウ酸イオン、テトラホウ酸イオン、テトラフェニルホウ酸イオン、［Ｂ（３，５−（ＣＦ3）2Ｃ6Ｈ3）4］-（ＢＡＲＦ）、Ｂ（Ｃ2Ｏ4）2-（ビス（オキサラト）ホウ酸イオン）（ＢＯＢ）、ジフルオロ（オキサラト）ホウ酸イオン（ｄＦＯＢ）、ジ（トリフルオロアセタト）オキサラトホウ酸イオン（Ｄ（Ａｃ）ＯＢ）、Ｂ（Ｃ6Ｆ5）4-、ＢＦ4-（テトラフルオロホウ酸イオン）を含む。
【００９４】
カルボン酸アニオンは、式ＲＣＯＯ-のものであり、式中Ｒは、水素又はヒドロカルビルであり、これは、ギ酸イオン、酢酸イオン（エタン酸イオン）、プロパン酸イオン、ｎ−ブタン酸イオン、ｉ−ブタン酸イオン、ｎ−ペンタン酸イオン、ｉ−ペンタン酸イオン、オクタン酸イオン、デカン酸イオン、安息香酸イオン、サリチル酸イオン、チオサリチル酸イオン、２−、３−若しくは４−ニトロ安息香酸イオン、クエン酸イオン、シュウ酸イオン、酒石酸イオン、グリコール酸イオン、グルコン酸イオン、リンゴ酸イオン、マンデル酸イオン、ニトロ三酢酸のカルボン酸イオン、Ｎ−（２−ヒドロキシエチル）−エチレンジアミン三酢酸のカルボン酸イオン、エチレンジアミン四酢酸のカルボン酸イオン、ジエチレントリアミン五酢酸のカルボン酸イオン、及びハロアルキルカルボン酸イオン、例えばフルオロ酢酸イオン、ジフルオロ酢酸イオン、トリフルオロ酢酸イオン、クロロ酢酸イオン、ジクロロ酢酸イオン、及びトリクロロ酢酸イオンを含む。
【００９５】
亜硫酸イオンは、亜硫酸イオン、及び亜硫酸水素イオンを含む。
【００９６】
硫酸イオンは、硫酸水素イオン、硫酸イオン、チオ硫酸イオン、及びアルキル硫酸イオン、例えばメチル硫酸イオン、及びエチル硫酸イオンを含む。
【００９７】
スルホン酸イオンは、アルキル、アリールスルホン酸イオン、及びペルフルオロアルキル硫酸イオンを含み、例えば、トリフルオロメタンスルホン酸イオン（トリフラート）、ｐ−トルエンスルホン酸イオン（トシラート）、又はメタンスルホン酸イオン（メシラート）である。
【００９８】
炭酸アニオンは例えば、炭酸イオン、炭酸水素イオン、又はアルキル炭酸イオン、例えばメチル炭酸イオン、エチル炭酸イオン、又はブチル炭酸イオンである。
【００９９】
イミドアニオンは、ジシアナミド、Ｎ（ＳＯ2Ｆ）2-（（ビスフルオロスルホニル）イミド）、ビス（ペルフルオロアルキルスルホニル）イミド、例えば［Ｎ（ＳＯ2ＣＦ3）2］-（ビストリフルイミド）、ビス（ペンタフルオロエチルスルホニル）イミド、及びＮ（ＣＦ3ＳＯ2）（ＣＦ3（ＣＦ2）3ＳＯ2）-、及び（ペルフルオロアルキルスルホニル）（ペルフルオロアルキルカルボキシ）イミドを含む。
【０１００】
アルミン酸イオンは、Ａｌ（ＯＣ（ＣＦ3）3）4-、ジ（トリフルオロアセタト）オキサラトアルミン酸イオン（ｄ（Ａｃ）ＯＡｌ）、テトラクロロアルミン酸イオン、テトラフルオロアルミン酸イオン、テトラヨードアルミン酸イオン、及びテトラブロモアルミン酸イオンを含む。
【０１０１】
シアン酸イオンは、チオシアン酸イオン、及びシアン酸イオンを含む。
【０１０２】
メチドイオンは、トリス（ペルフルオロアルキルスルホニル）メチドイオン、例えばトリス（トリフルオロメチルスルホニル）メチドイオン、Ｃ（ＣＦ3ＳＯ2）3-を含む。
【０１０３】
ヒ酸イオンは、ヒ酸イオン、ヒ酸水素イオン、ヒ酸二水素イオン、及びＡｓＦ6-を含む。
【０１０４】
ケイ酸イオンは、ＳｉＦ6-2を含む。
【０１０５】
アンチモン酸イオンは、ＳｂＦ6-、及びＳｂ（ＯＨ）6-を含む。
【０１０６】
プロトン性のイオン性化合物は例えば、Ｈ3ＰＯ4、ＮＨ4ＳＯ3ＣＦ3、ＮＨ4ＢＦ4、ＮＨ4ＯＨ、ＮＨ4Ｃｌ、ＮＨ4Ｂｒ、ＮＨ4Ｉ、ＮＨ4Ｆ、ＮＨ4Ｈ2ＰＯ4、（ＮＨ4）2ＨＰＯ4、リン酸メチルアンモニウム、ピリジニウムトシラート、塩化ピリジニウム、塩化アニリニウム、塩化ヒドロキシアンモニウム、（ＮＨ4）2ＳＯ4、硫酸ヒドラジニウム（Ｎ2Ｈ6ＳＯ4）、（ＮＨ4）ＨＳＯ4、ＮａＨＳＯ4、ＮＨ4ＢＦ4、Ｈ2ＳＯ4、ＫＨ2ＰＯ4、Ｋ2ＨＰＯ4、ＮａＨ2ＰＯ4、Ｎａ2ＨＰＯ4、ＨＢＦ4、Ｈ（ＯＥｔ2）ＢＦ4、ＨＰＦ6、ＨＡｓＦ6、ＨＣｌＯ4、ＨＳＯ3ＣＦ3、Ｈ［Ｎ（ＳＯ2ＣＦ3）2］、又はＨ［Ｎ（ＳＯ2ＣＦ2ＣＦ3）2］である。
【０１０７】
プロトン性のイオン性化合物はまた、高度非配位性イオンのオキソニウムイオン、例えばブルックハート酸（Brookhart′s acid、ＢＡＲＦ酸）、［Ｈ（ＯＥｔ2）2］［Ｂ［３，５−（ＣＦ3）2Ｃ6Ｈ3］4］であってよい。他の例は、［Ｈ（ＯＥｔ2）2］［Ｂ（Ｃ6Ｆ5）4］（オキソニウム酸）、及び［Ｈ（ＯＥｔ2）2］［Ａｌ（ＯＣ（ＣＦ3）3）4］を含む。これらの場合、カチオンは、プロトン化されたジエチルエーテル（ジエチルエーテルオキソニウム）である。或いは、カチオンは、他のプロトン化されたエーテル、例えばプロトン化されたテトラヒドロフラン（ＴＨＦ）であり得る。
【０１０８】
プロトン性のイオン性化合物は、プロトン性のイオン性液体であってよく、それは例えば、エチルアンモニウムニトラート、ジエチルメチルアンモニウムトリフルオロメタンスルホナート（ＤＥＭＡ  ＴｆＯ）、トリエチルアンモニウムメタンスルホナート、２−メチルピリジニウムトリフルオロメタンスルホナート、アンモニウムフルオリド、メチルアンモニウムニトラート、ヒドロキシエチルアンモニウムニトラート、エチルアンモニウムニトラート、ジメチルアンモニウムニトラート、１−メチルイミダゾリウムニトラート、１−エチルイミダゾリウムニトラート、ｔ−ブチルアンモニウムテトラフルオロボラート、ヒドロキシエチルアンモニウムテトラフルオロボラート、メチルブチルアンモニウムテトラフルオロボラート、トリエチルアンモニウムテトラフルオロボラート、イミダゾリウムテトラフルオロボラート、１−メチルイミダゾリウムテトラフルオロボラート、１，２−ジメチルイミダゾリウムテトラフルオロボラート、ｔ−ブチルアンモニウムトリフラート、２−フルオロピリジニウムトリフラート、ヒドロキシエチルアンモニウムトリフラート、１，２−ジメチルイミダゾリウムトリフラート、イミダゾリウムトリフラート、１−メチルイミダゾリウム水素スルファート、１−メチルイミダゾリウムクロリド、１−メチルイミダゾリウムトリフラート、ヒドロニウムトリフラート、メチルアンモニウムメシラート、エチルアンモニウムメシラート、ブチルアンモニウムメシラート、メトキシエチルアンモニウムメシラート、ジメチルアンモニウムメシラート、ジブチルアンモニウムメシラート、トリエチルアンモニウムメシラート、ジメチルエチルアンモニウムメシラート、ヒドロニウム水素スルファート、アンモニウム水素スルファート、メチルアンモニウム水素スルファート、エチルアンモニウム水素スルファート、プロピルアンモニウム水素スルファート、ｎ−ブチルアンモニウム水素スルファート、ｔ−ブチルアンモニウム水素スルファート、ジメチルアンモニウム水素スルファート、ジエチルアンモニウム水素スルファート、ジ−ｎ−ブチルアンモニウム水素スルファート、メチルブチルアンモニウム水素スルファート、エチルブチルアンモニウム水素スルファート、トリメチルアンモニウム水素スルファート、トリエチルアンモニウム水素スルファート、トリブチルアンモニウム水素スルファート、ジメチルエチルアンモニウム水素スルファート、ジブチルアンモニウムフルオロ水素ホスファート、トリエチルアンモニウムフルオロ水素ホスファート、トリブチルアンモニウムフルオロ水素ホスファート、ヒドロニウム二水素ホスファート、メチルアンモニウム二水素ホスファート、エチルアンモニウム二水素ホスファート、プロピルアンモニウム二水素ホスファート、ｎ−ブチルアンモニウム二水素ホスファート、メトキシエチルアンモニウム二水素ホスファート、ジメチルアンモニウム二水素ホスファート、ジブチルアンモニウム二水素ホスファート、メチルブチルアンモニウム二水素ホスファート、アンモニウムビフルオリド、メチルアンモニウムビフルオリド、エチルアンモニウムビフルオリド、又はジメチルアンモニウムビフルオリドである。
【０１０９】
カルボン酸は、プロトン酸／プロトン性化合物である。カルボン酸は、式ＲＣＯＯＨのものであり、式中、Ｒは水素、又はヒドロカルビルである。カルボン酸は、カルボン酸アニオンを含有する。
【０１１０】
例えば、カルボン酸は、ギ酸、酢酸、フルオロ酢酸、ジフルオロ酢酸、トリフルオロ酢酸、クロロ酢酸、ジクロロ酢酸、トリクロロ酢酸、プロパン酸、酪酸、３−メチルブタン酸、吉草酸、ヘキサン酸、ヘプタン酸、カプリル酸、ノナン酸、安息香酸、サリチル酸、２−、３−若しくは４−ニトロ安息香酸；クエン酸、シュウ酸、酒石酸、グリコール酸、グルコン酸、リンゴ酸、マンデル酸、ニトリロ三酢酸、Ｎ−（２−ヒドロキシエチル）エチレンジアミン三酢酸、エチレンジアミン四酢酸、及びジエチレンアミン五酢酸から成る群から選択される。
【０１１１】
特定のカルボン酸、例えば酢酸は、本発明によるイオン性液体の定義に入る。
【０１１２】
例えば、非プロトン性のイオン性化合物は、ＮＭｅ4+ＳＯ2ＣＦ3-、ＮＭｅ4ＯＨ、ＮＥｔ4+ＢＦ4-、ＮＭｅ4+Ｃｌ-、ＮＥｔ4+Ｂｒ-、ＮｎＢｕ4+Ｉ-、ＮｎＢｕ4+Ｆ-、ＮＥｔ4+Ｈ2ＰＯ4-、（ＮＭｅ4）2ＨＰＯ4、メチルトリフェニルホスホニウムヨージド、テトラキス（ヒドロキシメチル）ホスホニウムクロリド、テトラフェニルホスホニウムブロミド、１−メチルピリジニウムクロリド、ベンゾアルコニウムクロリド、Ｍｅ3ＯＢＦ4、Ｅｔ3ＯＢＦ4、ＮＥｔ4ＰＦ6、ＮＭｅ4ＡｓＦ6、ＮＭｅ4ＣｌＯ4、ＮＥｔ4ＳＯ3ＣＦ3、ＮＭｅ4［Ｎ（ＳＯ2ＣＦ3）2］、又はＮＥｔ4［Ｎ（ＳＯ2ＣＦ2ＣＦ3）2］である。
【０１１３】
非プロトン性化合物はまた、ＢＡＲＦのような高度非配位性アニオン、例えば、ＢＡＲＦナトリム、Ｎａ+Ｂ［３，５−（ＣＦ3）2Ｃ6Ｈ3］4］-を含むことができる。他の例は、Ｋ+Ｂ（Ｃ6Ｆ5）4-、及びＫ+Ａｌ（ＯＣ（ＣＦ3）3）4-を含む。
【０１１４】
非プロトン性のイオン性化合物は、非プロトン性のイオン性液体であってよく、例えばトリ−ｎ−ブチルメチルアンモニウムメチルスルファート、１−エチル−２，３−ジメチルイミダゾリウムエチルスルファート、１−ブチル−３−メチルイミダゾリウムチオシアナート、１−ブチル−３−メチルイミダゾリウムテトラクロロアルミナート、１−ブチル−３−メチルイミダゾリウムメチルスルファート、１−ブチル−３−メチルイミダゾリウムメタンスルホナート、１−ブチル−３−メチルイミダゾリウム水素カルボナート、１−ブチル−３−メチルイミダゾリウム水素スルファート、１−ブチル−３−メチルイミダゾリウムクロリド、１，２，３−トリメチルイミダゾリウムメチルスルファート、トリス−（ヒドロキシエチル）メチルアンモニウムメチルスルファート、１，２，４−トリメチルピラゾリウムメチルスルファート、１，３−ジメチルイミダゾリウム水素カルボナート、１−エチル−３−メチルイミダゾリウム水素カルボナート、１−エチル−３−メチルイミダゾリウムクロリド、１−エチル−３−メチルイミダゾリウムテトラクロロアルミナート、１−エチル−３−メチルイミダゾリウムチオシアナート、１−エチル−３−メチルイミダゾリウムメタンスルホナート、１−エチル−３−メチルイミダゾリウム水素スルファート、１−エチル−３−メチルイミダゾリウムエチルスルファート、１−エチル−３−メチルイミダゾリウムニトラート、１−ブチルピリジニウムクロリド、１−エチル−３−メチルイミダゾリウムジシアナミド、１−エチル−３−メチルイミダゾリウムテトラフルオロボラート、１−エチル−３−メチルイミダゾリウムヘキサフルオロホスファート、１−ブチル−３，５−ジメチルピリジニウムブロミド、１−エチル−３−メチルイミダゾリウムビス（トリフルオロメチルスルホニル）イミド、１−エチル−３−メチルイミダゾリウムビス（ペンタフルオロエチルスルホニル）イミド、１−エチル−２，３−ジメチルイミダゾリウムメチルカルボナート、カルボキシメチル−トリブチルホスホニウムビス（トリフルオロメチルスルホニル）イミド、Ｎ−カルボキシエチル−メチルピロリジニウムビス（トリフルオロメチルスルホニル）イミド、Ｎ−カルボキシメチル−トリメチルアンモニウムビス（トリフルオロメチルスルホニル）イミド、Ｎ−カルボキシメチル−メチルピリジニウムビス（トリフルオロメチルスルホニル）イミド、ヘキシルトリメチルアンモニウムビス（トリフルオロメチルスルホニル）イミド、テトラブチルホスホニウムメタンスルホナート、トリエチルメチルアンモニウムメチルカルボナート、１−エチル−１−メチルピペリジニウムメチルカルボナート、４−エチル−４−メチルモルホリニウムメチルカルボナート、１−ブチル−１−メチルピロリジニウムメチルカルボナート、トリエチルメチルアンモニウムジブチルホスファート、トリブチルメチルホスホニウムジブチルホスファート、トリエチルメチルホスホニウムジブチルホスファート、テトラブチルホスホニウムテトラフルオロボレート、テトラブチルホスホニウムｐ−トルエンスルホナート、トリブチルメチルホスホニウムメチルカルボナート、１−エチル−３−メチルイミダゾリウム水素カルボナート、トリブチルメチルアンモニウムメチルカルボナート、トリブチルメチルアンモニウムジブチルホスファート、１−エチル−３−メチルイミダゾリウムジブチルホスファート、１−ブチル−３−メチルイミダゾリウムジブチルホスファート、１−（シアノメチル）−３−メチルイミダゾリウムクロリド、１−（３−シアノプロピル）−３−メチルイミダゾリウムクロリド、１−（３−シアノプロピル）−３−メチルイミダゾリウムビス（トリフルオロメチルスルホニル）イミド、１−（３−シアノプロピル）−３−メチルイミダゾリウムジシアナミド、１−（３−シアノプロピル）ピリジニウムクロリド、１−（３−シアノプロピル）ピリジニウムビス（トリフルオロメチルスルホニル）イミド、１，３−ビス（シアノメチル）イミダゾリウムクロリド、１，３−ビス（シアノメチル）イミダゾリウムビス（トリフルオロメチルスルホニル）イミド、１，３−ビス（シアノプロピル）イミダゾリウムクロリド、１，３−ビス（３−シアノプロピル）イミダゾリウムビス（トリフルオロメチルスルホニル）イミド、１−ブチル−３−メチルイミダゾリウムヘキサフルオロホスファート、１−ブチル−３−メチルイミダゾリウムテトラフルオロボラート、１−エチル−３−メチルイミダゾリウムテトラフルオロボラート、１−エチル−３−メチルイミダゾリウムクロリド、１−エチル−３−メチルイミダゾリウムブロミド、１−ブチル−３−メチルイミダゾリウムブロミド、１−ヘキシル−３−メチルイミダゾリウムクロリド、トリブチルメチルホスホニウムメチルスルファート、トリエチルメチルホスホニウムジブチルホスファート、トリヘキシルテトラデシルホスホニウムビス（トリフルオロメチルスルホニル）イミド、トリヘキシルテトラデシルホスホニウムビス（２，４，４−トリメチルフェニル）ホスフィナート、トリヘキシルテトラデシルホスホニウムブロミド、トリヘキシルテトラデシルホスホニウムクロリド、トリヘキシルテトラデシルホスホニウムデカノアート、トリヘキシルテトラデシルホスホニウムジシアナミド、３−（トリフェニルホスホニオ）プロパン−１−スルホナート、又は３−（トリフェニルホスホニオ）プロパン−１−スルホン酸トシラートである。
【０１１５】
カルボキシラート化合物の例は、安息香酸テトラメチルアンモニウム、シュウ酸テトラエチルアンモニウム、酒石酸テトラブチルアンモニウム、酒石酸ナトリウム、ギ酸カリウム、酢酸テトラメチルアンモニウム、１−メチルピリジニウムクロリド、トリメチルアンモニウムシトラート（三塩基性）、テトラメチルアンモニウム２−、３−、若しくは４−ニトロベンゾアート、安息香酸アンモニウム、サリチル酸アンモニウム、シュウ酸アンモニウム、酒石酸アンモニウム、メチルトリフェニルホスホニウムアセタート、テトラキス（ヒドロキシメチル）ホスホニウムベンゾアート、テトラキス（ヒドロキシメチル）ホスホニウムホルマート、酒石酸一カリウム若しくは二カリウム、クエン酸アンモニウム（一塩基性、二塩基性、又は三塩基性；アンモニウム２−ニトロベンゾアート、アンモニウム３−ニトロベンゾアート、アンモニウム４−ニトロベンゾアート、カリウムトリフルオロアセタート、及びカリウムクロロアセタートである。
【０１１６】
多塩基性カルボン酸では、アンモニウム及び／又はアルカリ金属及び／又はアルカリ土類金属イオンは、酸性水素の１つ又は複数を置き換えて、本発明によるカルボキシラート化合物を形成することができる。これには例えば、一塩基性、二塩基性、及び三塩基性のクエン酸アンモニウム、及び一塩基性、二塩基性、及び三塩基性のクエン酸ナトリウムが含まれる。
【０１１７】
本発明によれば、イオン性液体は、≦１５０℃の融点を示すイオン性化合物である。
【０１１８】
さもなくば、イオン性液体は、＞１５０℃の融点を有する「塩」である。
【０１１９】
塩は、ハロゲン化物塩、例えばアルカリ金属又はアルカリ土類金属のハロゲン化物塩、例えばＮａＣｌ、ＫＣｌ、また１５０℃超の融点を有するその他のイオン性化合物を含む。アルカリ金属塩及びアルカリ土類金属塩は例えば、硝酸イオン、過塩素酸イオン、二フッ化水素イオン、ハロゲン化物イオン、リン酸イオン、ホスフィン酸イオン、ホスホン酸イオン、ホウ酸イオン、カルボン酸イオン、亜硫酸イオン、硫酸イオン、スルホン酸イオン、炭酸イオン、イミドイオン、アルミン酸イオン、シアン酸イオン、メチドイオン、ヒ酸イオン、ケイ酸イオン、及びアンチモン酸イオンから成る群から選択されるアニオンを含む。
【０１２０】
本発明によるイオン性化合物は、カチオンとアニオンをともに、同じ分子内に含有することができる。このため、双性イオン化合物（分子内塩）、例えばベタインも含まれる。アンモニウムイオン又はホスホニウムイオンとスルホン酸イオン又は硫酸イオンとを含有する双性イオンが含まれる。ヒドロキシスルテイン、４−（トリフェニルホスホニオ）ブタン−１−スルホナート、メチルＮ−（トリエチルアンモニオスルホニル）カルバマート（バージェス試薬）、及びホスホニウムスルファート双性イオンが含まれる（例えば米国特許第３４７１５４４号明細書（U.S. Pat. No. 3,471,544）に教示されたもの）。スルファミン酸が含まれる。
【０１２１】
有利には、電解質組成物において少なくとも２種の異なるイオン性化合物を用いる。例えば、２種の異なるイオン性化合物は、プロトン性のイオン性化合物及び非プロトン性のイオン性化合物であってよく、又はイオン性液体及び塩であり得る。
【０１２２】
例えば、本発明による電解質組成物は、少なくとも２種の異なるイオン性液体を含有することができる。電解質組成物は、１種以上のイオン性液体、及び１種以上の塩を含有することができ、それは例えば、プロトン性若しくは非プロトン性のアンモニウム塩、又はアルカリ金属塩、例えばアルカリ金属ハロゲン化物である。
【０１２３】
電解質組成物は、カルボキシラート化合物及びカルボン酸の混合物を含有することができる。電解質組成物は、カルボキシラート含有イオン性液体とカルボン酸との混合物を含有することができる。電解質組成物は、２種の異なるカルボン酸を含有することができる。
【０１２４】
電解質組成物は、プロトン酸、プロトン性アンモニウム化合物、又はプロトン性オキソニウム化合物、及びイオン性液体を含有することができる。
【０１２５】
少なくとも２種の異なるイオン性化合物が存在する場合、２種の異なるイオン性化合物の質量：質量の比は、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である。
【０１２６】
２種の異なるイオン性化合物において、カチオン又はアニオンは、同一であり得る。
【０１２７】
電解質組成物は、意図的ではない水を実質的に含有せず、例えば、電解質組成物の全質量を基準として、水を≦１０００質量ｐｐｍ、≦１００質量ｐｐｍ、又は≦１０質量ｐｐｍ、含有する。
【０１２８】
電解質組成物は有利には、溶媒を含有する。或いは、電解質組成物は、溶媒を含有しなくてもよい。例えば、電解質組成物において１種以上のイオン性液体を用いる場合、溶媒は必要とされない。「溶媒を含有しない」とは、有機溶媒が存在しないこと、また意図的ではない水が、実質的に存在しないことを意味する。
【０１２９】
電解質組成物中に溶媒が存在する場合、イオン性化合物の合計の質量：溶媒の質量の比は、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０であり得る。
【０１３０】
本発明による電解質組成物は、水素及び酸素が水になってしまう可能性によって制限されずに済む。よって本発明の主題は、＞１．２Ｖ（ボルト）の公称開放回路電圧を示す金属水素化物電池である。本発明によるＭＨ電池は、最大約５．０Ｖの公称開放回路電圧を供給することができる。例えば、本発明によるＭＨ電池は、約１．２〜約５．０Ｖ、約１．３〜約５．０Ｖ、約１．４〜約５．０Ｖ、又は約１．５〜約５．０Ｖの公称開放回路電圧を示すことができる。例えば、本発明によるＭＨ電池は、約１．３、１．４、１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、４．３、４．４、４．５、４．６、４．７、４．８、４．９、又は約５．０Ｖの公称開放回路電圧を示すことができる。
【０１３１】
溶媒は、水及び有機溶媒である。
【０１３２】
溶媒は、実質的に水から成るか、又は実質的に有機溶媒から成り得る。溶媒は、水：有機溶媒を様々な比で含有することができる。
【０１３３】
溶媒が実質的に有機溶媒から成る場合、水は非常に低い水準、例えば電解質組成物の全質量を基準として、≦１０００質量ｐｐｍ、≦１００質量ｐｐｍ、又は≦１０質量ｐｐｍの水しか、存在し得ない。溶媒が実質的に水から成る場合、有機溶媒は、同等の低水準でしか存在し得ない。
【０１３４】
溶媒は例えば、水／有機溶媒の混合物であってよく、水の質量：有機溶媒の質量の比は、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である。
【０１３５】
電解質組成物は、有機溶媒を含有し、水を含有しなくてよい。電解質組成物は、水を含有し、有機溶媒を含有しなくてよい。
【０１３６】
適切な有機溶媒は例えば、有機カルボナート、エーテル、グリム、オルトエステル、ポリアルキレングリコール、エステル、ラクトン、グリコール、ホルマート、スルホン、スルホキシド、アミド、アルコール、アミン、ケトン、ニトロ溶媒、ニトリル溶媒、及びこれらの組み合わせから成る群から選択される。
【０１３７】
有機カルボナートは、環状又は非環状であり、エチレンカルボナート（ＥＣ）、プロピレンカルボナート（ＰＣ）、トリメチレンカルボナート、１，２−ブチレンカルボナート（ＢＣ）、ジメチルカルボナート（ＤＭＣ）、ジエチルカルボナート（ＤＥＣ）、エチルメチルカルボナート（ＥＭＣ）、ビニレンカルボナート、ジフルオロエチレンカルボナート、及びモノフルオロエチレンカルボナートを含む。
【０１３８】
エーテル及びグリムは、ジメトキシメタン（ＤＭＭ）、ジエトキシメタン、１，２−ジメトキシエタン（ＤＭＥ、又はエチレングリコールジメチルエーテル、又はグリム）、ジグリム、トリグリム、テトラグリム、エチレングリコールジエチルエーテル（ＤＥＥ）、エチレングリコールジブチルエーテル、ジエチレングリコールジエチルエーテル、テトラヒドロフラン（ＴＨＦ）、２−メチルテトラヒドロフラン（２−ＭｅＴＨＦ）、１，３−ジオキサン、１，３−ジオキソラン（ＤＩＯＸ）、４−メチル−１，３−ジオキソラン（４−ＭｅＤＩＯＸ）、２−メチル−１，３−ジオキソラン（２−ＭｅＤＩＯＸ）、１，４−ジオキサン、ジメチルエーテル、エチルメチルエーテル、ジエチルエーテル、ジ−ｎ−ブチルエーテル、ジ−ｔ−ブチルエーテル、ジ−イソプロピルエーテル、メチル−ｔ−ブチルエーテル、エチル−ｔ−ブチルエーテル、及びｔ−アミル−メチルエーテルを含む。
【０１３９】
オルトエステルは、トリメトキシメタン、トリエトキシメタン、１，４−ジメチル−３，５，８−トリオキサビシクロ［２．２．２］オクタン、及び４−エチル−１−メチル−３，５，８−トリオキサビシクロ［２．２．２］オクタンを含む。
【０１４０】
ポリアルキレングリコールは、Ｃ1〜Ｃ4アルキレングリコールのホモオリゴマー若しくはコオリゴマー、又はホモポリマー若しくはコポリマーである。例えば、ポリエチレングリコール（ＰＥＧ）、又はモノメチル、ジメチル、若しくはジエチル（末端でキャップされた）ポリエチレングリコールである。ポリアルキレングリコールの平均分子量（Ｍｗ）は例えば、約２００から約１２００ｇ／ｍｏｌ、約２００から約１０００ｇ／ｍｏｌ、約２００から約９００ｇ／ｍｏｌ、約２００から約７００ｇ／ｍｏｌ、又は約２００から約５００ｇ／ｍｏｌである。４つ以上のモノマーのオリゴマーが含まれ、それは例えばテトラエチレングリコール、フッ素化テトラエチレングリコール、及びテトラプロピレングリコールである。例えば、ＰＥＧ  ２００、ＰＥＧ  ３００、ＰＥＧ  ４００、ＰＥＧ  ５００、ＰＥＧ  ６００、ＰＥＧ  ７００、ＰＥＧ  ８００、ＰＥＧ  ９００、又はＰＥＧ  １０００である。
【０１４１】
エステル及びラクトンは、γ−ブチロラクトン（ＧＢＬ）、γ−バレロラクトン、δ−バレロラクトン、酢酸エチル（ＥＡ）、２−メトキシエチルアセタート、２−エトキシエチルアセタート、２−ブトキシエチルアセタート、２−（２−ブトキシエトキシ）エチルアセタート（ジエチレングリコールブチルエーテルアセタート、ＤＢＡ）、エチレングリコールジアセタート（ＥＧＤＡ）、３−エトキシエチルプロピオナート（ＥＥＰ）、メチルブチラート（ＭＢ）、ｎ−アミルアセタート（ＮＡＡＣ）、プロピレングリコールメチルエーテルアセタート（ＰＭＡ）、エチルブチラート（ＥＢ）、ジエチルマロナート、ジメチルマロナート、及び二塩基性エステル混合物（ＤＢＥ）を含む。
【０１４２】
二塩基性エステル混合物は例えば、アジピン酸、グルタル酸、及びコハク酸のメチルエステルを含む。
【０１４３】
グリコールは、エチレングリコール、プロピレングリコール、２−メトキシエタノール、２−エトキシエタノール、２−プロポキシエタノール、２−イソプロポキシエタノール、２−ブトキシエタノール（エチレングリコールブチルエーテル、ＥＢ）、２−フェノキシエタノール、２−ベンジルオキシエタノール、２−（２−メトキシエトキシ）エタノール、２−（２−エトキシエトキシ）エタノール、２−（２−ブトキシエトキシ）エタノール（ジエチレングリコールブチルエーテル、ＤＢ）、プロピレングリコールブチルエーテル（ＰＢ）、プロピレングリコールメチルエーテル（ＰＭ）、トリエチレングリコール（ＴＥＧ）、ジプロピレングリコールメチルエーテル（ＤＰＭ）、ジエチレングリコールメチルエーテル、１，３−ブタンジオール、１，４−ブタンジオール、１，５−ペンタンジオール、ペルフルオロ−１，４−ブタンジオール、ペルフルオロ−１，５−ブタンジオール、フッ化されたジエチレングリコールメチルエーテル、フッ化されたトリエチレングリコール、フッ化されたトリエチレングリコールメチルエーテル、及びフッ化されたジエチレングリコールブチルエーテルを含む。
【０１４４】
ホルマートは、メチルホルマート、エチルホルマート、イソブチルホルマート、及びｔｅｒｔ−ブチルホルマートを含む。
【０１４５】
スルホン、及びスルホキシドは、メチルスルホニルメタン（ＭＳＭ、又はジメチルスルホン）、エチルメチルスルホン、スルホラン、及びジメチルスルホキシド（ＤＭＳＯ）を含む。
【０１４６】
アミドは、ジメチルホルムアミド（ＤＭＦ）、Ｎ−メチルピロリドン（ＮＭＰ）、２−ピロリドン、１，３−ジメチル−２−イミダゾリジノン（ＤＭＩ）、ヘキサメチルホスホルアミド（ＨＭＰＡ）、及びＮ，Ｎ’−ジメチル−Ｎ，Ｎ’−トリメチレン尿素（１，３−ジメチル−３，４，５，６−テトラヒドロ−２（１Ｈ）−ピリミジノン（ＤＭＰＵ））を含む。
【０１４７】
アルコールは例えば、ベンジルアルコール（ＢＡ）、エタノール、トリフルオロエタノール（２，２−トリフルオロエタノール）、メタノール、イソプロパノール、ｔ−ブタノール、及びｎ−ブタノールを含む。
【０１４８】
ケトンは例えば、メチルエチルケトン（ＭＥＫ）、及びメチル−イソアミルケトン（ＭＩＡＫ）を含む。
【０１４９】
アミンは例えば、トリエチルアミン、トリブチルアミン、ジエチレントリアミン、エチレンジアミン、モルホリン、ピペリジン、及びピリジンを含む。
【０１５０】
ニトロ溶媒は、ニトロベンゼン、ニトロメタン、及びニトロエタンを含む。
【０１５１】
ニトリル溶媒は、アセトニトリル、プロピオニトリル、ブチロニトリル、及びアジポニトリルを含む。
【０１５２】
溶媒の混合物を使用するのが有利であり、それは例えば有機カルボナートの混合物、又は１種以上の有機カルボナートと１種以上のエーテル若しくはグリムとの混合物である。
【０１５３】
適切な他の有機溶媒を使用することができ、それは例えば、トルエン、ヘキサン、ヘプタンなどである。
【０１５４】
添加剤を、本発明による電解質組成物に組み込むことができる。
【０１５５】
添加剤は例えば、腐食防止剤、固体電解質界面（ＳＥＩ）改善剤、プロトン形成改善剤、自己放電防止剤、気化防止剤、粘度調整剤、カソード保護剤、塩安定剤、導電率改善剤、及び溶媒和剤から成る群から選択される。
【０１５６】
腐食防止剤は例えば、フッ化された油、スズ酸ナトリウム、クエン酸ナトリウム、又はポリアクリル酸である。
【０１５７】
固体電解質界面改善剤は例えば、金属水素化物の表面をフッ化することが意図された、フッ化物供給源である。フッ化物供給源は例えば、ＨＦ、又はＫＦである。ＳＥＩ改善剤はまた、希土類金属（例えばＹ）の酸化物又は水酸化物を含み、これは負極に厚い酸化物が形成されるのを防止する。ＳＥＩ改善剤はまた、合金表面の酸化を低減させるために役立つ金属ポルフィンを含む。例えば、Ｎｉ、又はＦｅポルフィンである。ＳＥＩ改善剤はまた、ビニレンカルボナート、ビニルエチレンカルボナート、メチレンエチレンカルボナート、及びフルオロエチレンカルボナートを含む。
【０１５８】
自己放電防止剤は、界面活性剤、例えばポリグリコール、ポリグリコールアルキルエーテル、ポリグリコールアルキルホスファートエステル、及びポリソルバートを含む。ポリエチレングリコール（ＰＥＧ）、ポリプロピレングリコール、ポリソルバート２０、ポリソルバート４０、及びポリソルバート８０が含まれる。ＰＥＧ  ６００とポリソルバート２０との混合物を一緒に用いるか、又はＰＥＧ  ６００とＺｎＯとの混合物を一緒に用いるのが有利である。
【０１５９】
気化防止剤は、ホスファートエステル系界面活性剤、プロパンスルトン、及びフルオロプロパンスルトンを含む。
【０１６０】
粘度調整剤は例えば、ＤＭＳＯを含む。
【０１６１】
添加剤は例えば、電解質組成物の質量を基準として、約０．１〜約１５質量％の水準で使用する。
【０１６２】
電解質組成物がＫＯＨ及び水を含有する場合、１種以上のさらなる成分も存在し、それは例えば、有機溶媒、さらなるイオン性化合物、及び添加剤から成る群から選択される１種以上のさらなる成分である。
【０１６３】
例えば、電解質組成物は、ＫＯＨ、及び１種以上のさらなるイオン性化合物を含有することができ、それは例えば、ＮａＯＨ、ＬｉＯＨ、Ｍｇ（ＯＨ）2、及びＣａ（ＯＨ）2から成る群から選択される１種以上のさらなるイオン性化合物である。
【０１６４】
ＫＯＨの質量：さらなるイオン性化合物の質量の比は、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である。
【０１６５】
ＫＯＨを含有する電解質組成物は有利には、水、及び有機溶媒、例えばポリアルキレングリコールを含有する。或いは、溶媒は有機溶媒のみからなり得る。
【０１６６】
本発明の特定の実施形態は、以下のものを含有する電解質組成物を含む：
ａ）プロトン酸／水、及び／又は有機溶媒、
ｂ）プロトン性アンモニウム化合物／水、及び／又は有機溶媒、
ｃ）イオン性液体（プロトン性若しくは非プロトン性の、アンモニウム又はホスホニウム化合物）
ｄ）イオン性液体／水、及び／又は有機溶媒、
ｅ）アルカリ金属アルコキシド／アルコール、又はグリコール若しくはポリアルキレングリコール溶媒、
ｆ）アルカリ金属水酸化物／有機溶媒（例えばＰＥＧ）
ｇ）アルカリ金属水酸化物／水、及び有機溶媒（例えばＰＥＧ）
ｈ）アルカリ金属カルボン酸塩／カルボン酸
ｉ）カルボン酸／水、及び／又は有機溶媒
ｊ）アルカリ金属カルボン酸塩／水、及び／又は有機溶媒
ｋ）高度非配位性イオンのイオン性化合物／水、及び／又は有機溶媒
ｌ）少なくとも２種の異なるイオン性液体の混合物
ｍ）イオン性液体と、プロトン性又は非プロトン性塩との混合物、及び
ｎ）イオン性液体と、カルボキシラート化合物及び／又はカルボン酸との化合物。
【０１６７】
本発明による電解質組成物は例えば、室温（２５℃）で液体である。液体は、シロップ状の高粘度液体を含む。電解質組成物は例えば、２５℃で約０．２ｃＰ〜約１００ｃＰの粘度を有する。電解質組成物は例えば、２５℃で≦１００ｃＰ、≦９０ｃＰ、≦８０ｃＰ、≦７０ｃＰ、≦５０ｃＰ、≦４０ｃＰ、≦３０ｃＰ、≦２０ｃＰ、≦１０ｃＰ、又は≦５ｃＰの粘度を有する。
【０１６８】
粘度は例えば、回転式粘度計で、又はガラスキャピラリー内で回転鋼球を用いたマイクロ粘度計で、計時し、対照の液体に対して校正して、測定できる。粘度はまた、ＤＶＩ、又はＤＶＩＩブルックフィールド粘度計、プレート式粘度計、又は振動式粘度計で測定することもできる。
【０１６９】
電解質組成物もまた、本発明の主題である。
【０１７０】
３０質量％の水性ＫＯＨ電解質では、アノードにおける半電池の充電／放電の電気化学的な反応は、以下の通りである（ＭＨは、金属水素化物）：
【化２】
0006779874.tif 000003
【０１７１】
本発明の電解質組成物の多くが、中性、又は酸性であり、つまりｐＨが約７以下である。
【０１７２】
本発明の主題はまた、少なくとも１つの負極、少なくとも１つの正極、これらの電極がその中に配置されたケーシング、及び電解質組成物を有する、金属水素化物電池であって、前記電解質組成物が、約７以下のｐＨを有する、前記電池である。
【０１７３】
本発明による中性又は酸性の電解質組成物を用いる場合、セルにわたって電位を適用した際の、アノードにおける半電池の充電／放電の電気化学的な反応は、以下の通りである：
【化３】
0006779874.tif 000004
【０１７４】
本発明の主題はまた、少なくとも１つの負極、少なくとも１つの正極、これらの電極がその中に配置されたケーシング、及び電解質組成物を有する、金属水素化物電池であって、セルにわたって電位を適用した場合に、アノードにおける半電池の充電／放電の電気化学的な反応が、
【化４】
0006779874.tif 000005
である、前記電池である。
【０１７５】
本明細書において、全ての値、例えば電圧、粘度、ｐＨ、ｐＫａなどは、２５℃、大気圧で測定した。
【０１７６】
実施形態の要素について言及する「１つの（ａ、又はａｎ）」という語は、「１つ」、又は「１つ以上」を意味することがある。
【０１７７】
「約」という用語は例えば、通常の測定手順及び取り扱い手順により、これらの手順における不注意によるミス、製造元、製造者、又は使用する成分の純度における際によって、使用する方法における差違などによって起こり得る変異を言う。「約」という用語はまた、特定の初期混合物から得られる組成物について、様々な平衡条件により異なる量を含む。「約」という用語で修飾されているかどうかに拘わらず、実施形態及び請求項は、言及された量に等しい量を含む。
【０１７８】
本明細書における全ての数値は、明示されているかどうかに拘わらず、「約」という用語で修飾されている。「約」という用語は一般的に、当業者が、言及された値に等しい（すなわち、同じ機能及び／又は結果を有する）と考える数の範囲を言う。多くの場合、「約」という用語は、最も近い重要な数字に丸められた数を含むことができる。
【０１７９】
「約」という用語によって修飾された値はもちろん、特定の値を含む。例えば、「約５．０」は、５．０を含まなければならない。
【０１８０】
「実質的に〜から成る」という用語は、さらなる成分、工程、及び／又は部材が、特許請求された組成物、方法、又は構造の基本的で新規な特性を事実上変更しない限り、組成物、方法、又は構造が、さらなる成分、工程、及び／又は部材を含有することができることを意味する。
【０１８１】
ここで論じられた米国特許、米国特許出願公開、及び米国特許出願は、それぞれ参照によって、本明細書に組み込まれるものとする。
【０１８２】
以下、本発明の幾つかの実施形態を示す。
【０１８３】
Ｅ１．少なくとも１つの負極、少なくとも１つの正極、これらの電極がその中に配置されたケーシング、及び電解質組成物を有する、金属水素化物電池であって、
前記電解質組成物は、１種以上のイオン性化合物を含有し、
前記電解質組成物がＫＯＨ、及び水を含有する場合、前記組成物は１種以上のさらなる成分を含有する、前記金属水素化物電池電池。
【０１８４】
Ｅ２．前記イオン性化合物が、プロトン酸、プロトン性アンモニウム化合物、及びプロトン性オキソニウム化合物から成る群から選択される、実施形態１に記載の電池。
【０１８５】
Ｅ３．前記イオン性化合物が、非プロトン性アンモニウム化合物、非プロトン性オキソニウム化合物、非プロトン性ホスホニウム化合物、アルカリ金属塩及びアルカリ土類金属塩からなる群から選択される、実施形態１に記載の電池。
【０１８６】
Ｅ４．前記１種以上のイオン性化合物が、Ｈ+、アルカリ金属イオン、アルカリ土類金属イオン、アンモニウム、メチルアンモニウム、エチルアンモニウム、ジメチルアンモニウム、ジエチルアンモニウム、トリメチルアンモニウム、トリエチルアンモニウム、トリブチルアンモニウム、ジエチルメチルアンモニウム、ヒドロキシエチルアンモニウム、メトキシメチルアンモニウム、ジブチルアンモニウム、メチルブチルアンモニウム、アニリニウム、ピリジニウム、２−メチルピリジニウム、イミダゾリウム、１−メチルイミダゾリウム、１，２−ジメチルイミダゾリウム、イミダゾリニウム、１−エチルイミダゾリウム、１−（４−スルホブチル）−３−メチルイミダゾリウム、１−アリルイミダゾリウム、キノリニウム、イソキノリニウム、ピロリニウム、ピロリニニウム、ピロリジニウム、ヒドラジニウム、ヒドロキシルアンモニウム、Ｈ3Ｏ+、Ｈ+Ｏ（Ｅｔ）2、Ｈ2ＥｔＯ+、Ｈ2ＭｅＯ+、Ｈ+Ｏ（Ｍｅ）2、プロトン化されたテトラヒドロフラン、及びプロトン化された２−メチル−テトラヒドロフランから成る群から選択されるカチオンを含有する、実施形態１に記載の電池。
【０１８７】
Ｅ５．前記１種以上のイオン性化合物が、Ｈ+、アンモニウム、ジエチルメチルアンモニウム、トリエチルアンモニウム、ヒドロキシエチルアンモニウム、２−メチルピリジニウム、１，２，４−トリメチルピラゾリウム、及び１−エチル−３−メチルイミダゾリウムから成る群から選択されるカチオンを含有する、実施形態１に記載の電池。
【０１８８】
Ｅ６．前記１種以上のイオン性化合物が、テトラメチルアンモニウム、テトラエチルアンモニウム、テトラ−ｎ−ブチルアンモニウム、トリ−ｎ−ブチルメチルアンモニウム、ｎ−ブチル−トリ−エチルアンモニウム、ベンジル−トリメチルアンモニウム、ベンジル−トリエチルアンモニウム、１−メチルピリジニウム、１−ブチル−３，５−ジメチルピリジニウム、１，２，３−トリメチルイミダゾリウム、１−エチル−３−メチルイミダゾリウム、１−ブチル−３−メチルイミダゾリウム、１−エチル−２，３−ジメチルイミダゾリウム、１−アリル−３−メチルイミダゾリウム、１−ヒドロキシエチル−３−メチルイミダゾリウム、トリメチルヒドロキシエチルアンモニウム（クロリン）、トリ−（ヒドロキシエチル）メチルアンモニウム、ジメチル−ジ（ポリオキシエチレン）アンモニウム、１−エチル−１−メチルピペリジニウム、４−エチル−４−メチルモルホリニウム、１−（シアノメチル）−３−メチルイミダゾリウム、１−（３−シアノプロピル）ピリジニウム、１，３−ビス（シアノメチル）イミダゾリウム、+Ｏ（Ｍｅ）3、+Ｏ（Ｅｔ）3、テトラヒドロフラン−Ｍｅ+、テトラヒドロフラン−Ｅｔ+、２−メチルテトラヒドロフラン−Ｍｅ+、２−メチルテトラヒドロフラン−Ｅｔ+、メチルトリフェニルホスホニウム、テトラフェニルホスホニウム、テトラブチルホスホニウム、トリブチルメチルホスホニウム、トリエチルメチルホスホニウム、トリヘキシルテトラデシルホスホニウム、トリフェニルプロピルホスホニウム、及びテトラキス（ヒドロキシメチル）ホスホニウムから成る群から選択されるカチオンを含有する、実施形態１に記載の電池。
【０１８９】
Ｅ７．前記１種以上のイオン性化合物が、水酸化物イオン、硝酸イオン、過塩素酸イオン、二フッ化水素イオン、アルコキシドイオン、ハロゲン化物イオン、リン酸イオン、ホスフィン酸イオン、ホスホン酸イオン、ホウ酸イオン、カルボン酸イオン、亜硫酸イオン、硫酸イオン、スルホン酸イオン、炭酸イオン、イミドイオン、アルミン酸イオン、シアン酸イオン、メチドイオン、ヒ酸イオン、ケイ酸イオン、及びアンチモン酸イオンから成る群から選択されるアニオンを含有する、実施形態１から６までのいずれか１項に記載の電池。
【０１９０】
Ｅ８．前記１種以上のイオン性化合物が、塩化物イオン、臭化物イオン、Ｈ2ＰＯ4-、ＢＦ4-、ジブチルリン酸イオン、ＨＰＯ3Ｆ-、硫酸水素イオン、チオシアン酸イオン、二フッ化水素イオン、過塩素酸イオン、ジシアナミドイオン、Ａｌ（ＯＣ（ＣＦ3）3）4-、Ｂ（Ｃ6Ｆ5）4-、［Ｎ（ＳＯ2ＣＦ3）2］-（ビストリフルイミド）、ビス（ペンタフルオロエチルスルホニル）イミド、トリフルオロメタンスルホン酸イオン（トリフラート）、ｐ−トルエンスルホン酸イオン（トシラート）、メタンスルホン酸イオン（メシラート）、テトラフェニルホウ酸イオン、［Ｂ（３，５−（ＣＦ3）2Ｃ6Ｈ3）4］-、Ａｌ（ＯＣ（ＣＦ3）3）4-、Ｂ（Ｃ6Ｆ5）4-、［Ｎ（ＳＯ2ＣＦ3）2］-、Ｎ（ＳＯ2Ｆ）2-、トリス（ペンタフルオロエチル）トリフルオロリン酸イオン、Ｂ（Ｃ2Ｏ4）2-、ジフルオロ（オキサラト）ホウ酸イオン、テトラクロロアルミン酸イオン、テトラフルオロアルミン酸イオン、テトラヨードアルミン酸イオン、テトラブロモアルミン酸イオン、ＡｓＦ6-、ＰＦ6-、ＳｂＦ6-、及びＳｉＦ6-2から成る群から選択されるアニオンを含有する、実施形態１から６までのいずれかに記載の電池。
【０１９１】
Ｅ９．前記１種以上のイオン性化合物が、ＢＦ4-、硫酸水素イオン、チオシアン酸イオン、過塩素酸イオン、ジシアナミド、ビス（ペンタフルオロエチルスルホニル）イミド、トリフルオロメタンスルホン酸イオン、テトラフェニルホウ酸イオン、［Ｂ（３，５−（ＣＦ3）2Ｃ6Ｈ3）4］-、Ａｌ（ＯＣ（ＣＦ3）3）4-、Ｂ（Ｃ6Ｆ5）4-、［Ｎ（ＳＯ2ＣＦ3）2］-、テトラクロロアルミン酸イオン、テトラフルオロアルミン酸イオン、テトラヨードアルミン酸イオン、テトラブロモアルミン酸イオン、ＡｓＦ6-、及びＰＦ6-から成る群から選択されるアニオンを含有する、実施形態１から６までのいずれかに記載の電池。
【０１９２】
Ｅ１０．前記１種以上のイオン性化合物が、Ｈ3ＰＯ4、ＮＨ4ＳＯ3ＣＦ3、ＮＨ4ＯＨ、ＮＨ4ＢＦ4、ＮＨ4Ｃｌ、ＮＨ4Ｂｒ、ＮＨ4Ｉ、ＮＨ4Ｆ、ＮＨ4Ｈ2ＰＯ4、（ＮＨ4）2ＨＰＯ4、リン酸メチルアンモニウム、ピリジニウムトシラート、塩化ピリジニウム、塩化アニリニウム、塩化ヒドロキシアンモニウム、（ＮＨ4）2ＳＯ4、硫酸ヒドラジニウム（Ｎ2Ｈ6ＳＯ4）、（ＮＨ4）ＨＳＯ4、ＮａＨＳＯ4、ＮＨ4ＢＦ4、Ｈ2ＳＯ4、ＫＨ2ＰＯ4、Ｋ2ＨＰＯ4、ＮａＨ2ＰＯ4、Ｎａ2ＨＰＯ4、ＨＢＦ4、Ｈ（ＯＥｔ2）ＢＦ4、ＨＰＦ6、ＨＡｓＦ6、ＨＣｌＯ4、ＨＳＯ3ＣＦ3、Ｈ［Ｎ（ＳＯ2ＣＦ3）2］、Ｈ［Ｎ（ＳＯ2ＣＦ2ＣＦ3）2］、［Ｈ（ＯＥｔ2）2］［Ｂ［３，５−（ＣＦ3）2Ｃ6Ｈ3］4］、［Ｈ（ＯＥｔ2）2］［Ｂ（Ｃ6Ｆ5）4］（オキソニウム酸）、及び［Ｈ（ＯＥｔ2）2］［Ａｌ（ＯＣ（ＣＦ3）3）4］から成る群から選択される、実施形態１に記載の電池。
【０１９３】
Ｅ１１．前記１種以上のイオン性化合物が、ＮＭｅ4+ＳＯ2ＣＦ3-、ＮＥｔ4+ＢＦ4-、ＮＭｅ4ＯＨ-、ＮＭｅ4+Ｃｌ-、ＮＥｔ4+Ｂｒ-、ＮｎＢｕ4+Ｉ-、ＮｎＢｕ4+Ｆ-、ＮＥｔ4+Ｈ2ＰＯ4-、（ＮＭｅ4）2ＨＰＯ4、メチルトリフェニルホスホニウムヨージド、テトラキス（ヒドロキシメチル）ホスホニウムクロリド、テトラフェニルホスホニウムブロミド、１−メチルピリジニウムクロリド、ベンゾアルコニウムクロリド、Ｍｅ3ＯＢＦ4、Ｅｔ3ＯＢＦ4、ＮＥｔ4ＰＦ6、ＮＭｅ4ＡｓＦ6、ＮＭｅ4ＣｌＯ4、ＮＥｔ4ＳＯ3ＣＦ3、ＮＭｅ4［Ｎ（ＳＯ2ＣＦ3）2］、ＮＥｔ4［Ｎ（ＳＯ2ＣＦ2ＣＦ3）2］、Ｎａ+Ｂ［３，５−（ＣＦ3）2Ｃ6Ｈ3］4］-、Ｋ+Ｂ（Ｃ6Ｆ5）4-、及びＫ+Ａｌ（ＯＣ（ＣＦ3）3）4-から成る群から選択される、実施形態１に記載の電池。
【０１９４】
Ｅ１２．前記１種以上のイオン性化合物が、イオン性液体から成る群から選択される、実施形態１から９までのいずれかに記載の電池。
【０１９５】
Ｅ１３．前記１種以上のイオン性化合物が、双性イオンから成る群から選択される、実施形態１に記載の電池。
【０１９６】
Ｅ１４．前記１種以上のイオン性合物が、エチルアンモニウムニトラート、ジエチルメチルアンモニウムトリフルオロメタンスルホナート（ＤＥＭＡ  ＴｆＯ）、トリエチルアンモニウムメタンスルホナート、２−メチルピリジニウムトリフルオロメタンスルホナート、アンモニウムフルオリド、メチルアンモニウムニトラート、ヒドロキシエチルアンモニウムニトラート、エチルアンモニウムニトラート、ジメチルアンモニウムニトラート、１−メチルイミダゾリウムクロリド、１−メチルイミダゾリウムニトラート、１−エチルイミダゾリウムニトラート、ｔ−ブチルアンモニウムテトラフルオロボラート、ヒドロキシエチルアンモニウムテトラフルオロボラート、メチルブチルアンモニウムテトラフルオロボラート、トリエチルアンモニウムテトラフルオロボラート、イミダゾリウムテトラフルオロボラート、１−メチルイミダゾリウム水素スルファート、１−メチルイミダゾリウムテトラフルオロボラート、１，２−ジメチルイミダゾリウムテトラフルオロボラート、ｔ−ブチルアンモニウムトリフラート、２−フルオロピリジニウムトリフラート、ヒドロキシエチルアンモニウムトリフラート、１，２−ジメチルイミダゾリウムトリフラート、イミダゾリウムトリフラート、１−メチルイミダゾリウムトリフラート、ヒドロニウムトリフラート、メチルアンモニウムメシラート、エチルアンモニウムメシラート、ブチルアンモニウムメシラート、メトキシエチルアンモニウムメシラート、ジメチルアンモニウムメシラート、ジブチルアンモニウムメシラート、トリエチルアンモニウムメシラート、ジメチルエチルアンモニウムメシラート、ヒドロニウム水素スルファート、アンモニウム水素スルファート、メチルアンモニウム水素スルファート、エチルアンモニウム水素スルファート、プロピルアンモニウム水素スルファート、ｎ−ブチルアンモニウム水素スルファート、ｔ−ブチルアンモニウム水素スルファート、ジメチルアンモニウム水素スルファート、ジエチルアンモニウム水素スルファート、ジ−ｎ−ブチルアンモニウム水素スルファート、メチルブチルアンモニウム水素スルファート、エチルブチルアンモニウム水素スルファート、トリメチルアンモニウム水素スルファート、トリエチルアンモニウム水素スルファート、トリブチルアンモニウム水素スルファート、ジメチルエチルアンモニウム水素スルファート、ジブチルアンモニウムフルオロ水素ホスファート、トリエチルアンモニウムフルオロ水素ホスファート、トリブチルアンモニウムフルオロ水素ホスファート、ヒドロニウム二水素ホスファート、メチルアンモニウム二水素ホスファート、エチルアンモニウム二水素ホスファート、プロピルアンモニウム二水素ホスファート、ｎ−ブチルアンモニウム二水素ホスファート、メトキシエチルアンモニウム二水素ホスファート、ジメチルアンモニウム二水素ホスファート、ジブチルアンモニウム二水素ホスファート、メチルブチルアンモニウム二水素ホスファート、アンモニウムビフルオリド、メチルアンモニウムビフルオリド、エチルアンモニウムビフルオリド、及びジメチルアンモニウムビフルオリドから成る群から選択される、実施形態１に記載の電池。
【０１９７】
Ｅ１５．前記１種以上のイオン性化合物が、トリ−ｎ−ブチルメチルアンモニウムメチルスルファート、１−エチル−２，３−ジメチルイミダゾリウムエチルスルファート、１−ブチル−３−メチルイミダゾリウムチオシアナート、１−ブチル−３−メチルイミダゾリウムテトラクロロアルミナート、１−ブチル−３−メチルイミダゾリウムメチルスルファート、１−ブチル−３−メチルイミダゾリウムメタンスルホナート、１−ブチル−３−メチルイミダゾリウム水素スルファート、１−ブチル−３−メチルイミダゾリウム水素カルボナート、１−ブチル−３−メチルイミダゾリウムクロリド、１，２，３−トリメチルイミダゾリウムメチルスルファート、１，２，４−トリメチルピラゾリウムメチルスルファート、１−エチル−３−メチルイミダゾリウムクロリド、１−エチル−３−メチルイミダゾリウムチオシアナート、１−エチル−３−メチルイミダゾリウムメタンスルホナート、１−エチル−３−メチルイミダゾリウムテトラクロロアルミナート、１−エチル−３−メチルイミダゾリウム水素スルファート、１−エチル−３−メチルイミダゾリウムエチルスルファート、１−エチル−３−メチルイミダゾリウムニトラート、１−ブチルピリジニウムクロリド、１−エチル−３−メチルイミダゾリウムジシアナミド、１−エチル−３−メチルイミダゾリウムテトラフルオロボラート、１，３−ジメチルイミダゾリウム水素カルボナート、１−エチル−３−メチルイミダゾリウム水素カルボナート、１−エチル−３−メチルイミダゾリウムヘキサフルオロホスファート、１−ブチル−３，５−ジメチルピリジニウムブロミド、１−エチル−３−メチルイミダゾリウムビス（トリフルオロメチルスルホニル）イミド、１−エチル−３−メチルイミダゾリウムビス（ペンタフルオロエチルスルホニル）イミド、１−エチル−２，３−ジメチルイミダゾリウムメチルカルボナート、カルボキシメチル−トリブチルホスホニウムビス（トリフルオロメチルスルホニル）イミド、Ｎ−カルボキシエチル−メチルピロリジニウムビス（トリフルオロメチルスルホニル）イミド、Ｎ−カルボキシメチル−トリメチルアンモニウムビス（トリフルオロメチルスルホニル）イミド、Ｎ−カルボキシメチル−メチルピリジニウムビス（トリフルオロメチルスルホニル）イミド、ヘキシルトリメチルアンモニウムビス（トリフルオロメチルスルホニル）イミド、テトラブチルホスホニウムメタンスルホナート、テトラブチルホスホニウムテトラフルオロボラート、テトラブチルホスホニウムｐ−トルエンスルホナート、１−エチル−３−メチルイミダゾリウム水素カルボナート、トリエチルメチルアンモニウムメチルカルボナート、トリブチルメチルアンモニウムメチルカルボナート、１−エチル−１−メチルピペリジニウムメチルカルボナート、４−エチル−４−メチルモルホリニウムメチルカルボナート、１−ブチル−１−メチルピロリジニウムメチルカルボナート、トリエチルメチルアンモニウムジブチルホスファート、トリブチルメチルアンモニウムジブチルホスファート、１−エチル−３−メチルイミダゾリウムジブチルホスファート、１−ブチル−３−メチルイミダゾリウムジブチルホスファート、１−（シアノメチル）−３−メチルイミダゾリウムクロリド、１−（３−シアノプロピル）−３−メチルイミダゾリウムクロリド、１−（３−シアノプロピル）−３−メチルイミダゾリウムビス（トリフルオロメチルスルホニル）イミド、１−（３−シアノプロピル）−３−メチルイミダゾリウムジシアナミド、１−（３−シアノプロピル）ピリジニウムクロリド、１−（３−シアノプロピル）ピリジニウムビス（トリフルオロメチルスルホニル）イミド、１，３−ビス（シアノメチル）イミダゾリウムクロリド、１，３−ビス（シアノメチル）イミダゾリウムビス（トリフルオロメチルスルホニル）イミド、１，３−ビス（３−シアノプロピル）イミダゾリウムクロリド、１，３−ビス（３−シアノプロピル）イミダゾリウムビス（トリフルオロメチルスルホニル）イミド、１−ブチル−３−メチルイミダゾリウムヘキサフルオロホスファート、１−ブチル−３−メチルイミダゾリウムテトラフルオロボラート、１−エチル−３−メチルイミダゾリウムテトラフルオロボラート、１−エチル−３−メチルイミダゾリウムクロリド、１−エチル−３−メチルイミダゾリウムブロミド、１−ブチル−３−メチルイミダゾリウムブロミド、１−ヘキシル−３−メチルイミダゾリウムクロリド、トリブチルメチルホスホニウムジブチルホスファート、トリエチルメチルホスホニウムジブチルホスファート、トリブチルメチルホスホニウムメチルカルボナート、トリブチルメチルホスホニウムメチルスルファート、トリエチルメチルホスホニウムジブチルホスファート、トリヘキシルテトラデシルホスホニウムビス（トリフルオロメチルスルホニル）イミド、トリヘキシルテトラデシルホスホニウムビス（２，４，４−トリメチルフェニル）ホスフィナート、トリヘキシルテトラデシルホスホニウムブロミド、トリヘキシルテトラデシルホスホニウムクロリド、トリヘキシルテトラデシルホスホニウムデカノアート、トリヘキシルテトラデシルホスホニウムジシアナミド、３−（トリフェニルホスホニオ）プロパン−１−スルホナート、及び３−（トリフェニルホスホニオ）プロパン−１−スルホン酸トシラートから成る群から選択される、実施形態１に記載の電池。
【０１９８】
Ｅ１６．前記電解質組成物が、少なくとも２種の異なるイオン性化合物を含有する、実施形態１に記載の電池。
【０１９９】
Ｅ１７．前記電解質組成物が、プロトン性のイオン性化合物、及び非プロトン性のイオン性化合物を含有する、実施形態１６に記載の電池。
【０２００】
Ｅ１８．前記電解質組成物が、２種の異なるプロトン性のイオン性化合物を含有する、実施形態１６に記載の電池。
【０２０１】
Ｅ１９．前記電解質組成物が、２種の異なる非プロトン性のイオン性化合物を含有する、実施形態１６に記載の電池。
【０２０２】
Ｅ２０．前記電解質組成物が、２種の異なる塩を含有する、実施形態１６から１９までのいずれかに記載の電池。
【０２０３】
Ｅ２１．前記電解質組成物が、２種の異なるイオン性液体を含有する、実施形態１６から１９までのいずれかに記載の電池。
【０２０４】
Ｅ２２．前記電解質組成物が、塩、及びイオン性液体、例えばプロトン性若しくは非プロトン性の塩、又はアルカリ金属塩、例えばアルカリ金属ハロゲン化物を含有する、実施形態１６から１９までのいずれかに記載の電池。
【０２０５】
Ｅ２３．前記電解質組成物が、プロトン酸、プロトン性アンモニウム化合物又はプロトン性のオキソニウム化合物、及びイオン性液体を含有する、実施形態１６から１８、２１、及び２２のいずれかに記載の電池。
【０２０６】
Ｅ２４．前記電解質組成物が、同一のカチオン又は同一のアニオンを含む２種の異なるイオン性化合物を含有する、実施形態１６から２３までのいずれかに記載の電池。
【０２０７】
Ｅ２５．２種の異なるイオン性化合物の質量：質量の比が、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である、実施形態１６から２４までのいずれかに記載の電池。
【０２０８】
Ｅ２６．前記電解質組成物が有機溶媒を含有せず、前記電解質組成物の全質量を基準として、≦１０００質量ｐｐｍ、≦１００質量ｐｐｍ、又は≦１０質量ｐｐｍの水を含有する、実施形態１から２５までのいずれかに記載の電池。
【０２０９】
Ｅ２７．前記電解質組成物が、溶媒を含有する、実施形態１から２５までのいずれかに記載の電池。
【０２１０】
Ｅ２８．前記溶媒が実質的に水から成る、実施形態２７に記載の電池。
【０２１１】
Ｅ２９．前記溶媒が実質的に有機溶媒から成る、実施形態２７に記載の電池。
【０２１２】
Ｅ３０．前記溶媒が、水及び有機溶媒を含有する、実施形態２７に記載の電池。
【０２１３】
Ｅ３１．水の質量：有機溶媒の質量の比が、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である、実施形態３０に記載の電池。
【０２１４】
Ｅ３２．前記有機溶媒が、有機カルボナート、エーテル、グリム、オルトエステル、ポリアルキレングリコール、エステル、ラクトン、グリコール、ホルマート、スルホン、スルホキシド、アミド、アルコール、アミン、ケトン、ニトロ溶媒、及びニトリル溶媒から成る群から選択される１種以上の溶媒を含有する、実施形態２９から３１に記載の電池。
【０２１５】
Ｅ３３．前記有機溶媒が、エチレンカルボナート（ＥＣ）、プロピレンカルボナート（ＰＣ）、トリメチレンカルボナート、１，２−ブチレンカルボナート（ＢＣ）、ジメチルカルボナート（ＤＭＣ）、ジエチルカルボナート（ＤＥＣ）、エチルメチルカルボナート（ＥＭＣ）、ビニレンカルボナート、ジフルオロエチレンカルボナート、モノフルオロエチレンカルボナート、ジメトキシメタン（ＤＭＭ）、ジエトキシメタン、１，２−ジメトキシエタン（ＤＭＥ、又はエチレングリコールジメチルエーテル、又はグリム）、ジグリム、トリグリム、テトラグリム、エチレングリコールジエチルエーテル（ＤＥＥ）、エチレングリコールジブチルエーテル、ジエチレングリコールジエチルエーテル、テトラヒドロフラン（ＴＨＦ）、２−メチルテトラヒドロフラン（２−ＭｅＴＨＦ）、１，３−ジオキサン、１，３−ジオキソラン（ＤＩＯＸ）、４−メチル−１，３−ジオキソラン（４−ＭｅＤＩＯＸ）、２−メチル−１，３−ジオキソラン（２−ＭｅＤＩＯＸ）、１，４−ジオキサン、ジメチルエーテル、エチルメチルエーテル、ジエチルエーテル、ジ−ｎ−ブチルエーテル、ジ−ｔ−ブチルエーテル、ジ−イソプロピルエーテル、メチル−ｔ−ブチルエーテル、エチル−ｔ−ブチルエーテル、ｔ−アミル−メチルエーテル、トリメトキシメタン、トリエトキシメタン、１，４−ジメチル−３，５，８−トリオキサビシクロ［２．２．２］オクタン、４−エチル−１−メチル−３，５，８−トリオキサビシクロ［２．２．２］オクタン、ポリエチレングリコール、ジメチルポリエチレングリコール、ジエチルポリエチレングリコール、γ−ブチロラクトン（ＧＢＬ）、γ−バレロラクトン、δ−バレロラクトン、酢酸エチル（ＥＡ）、２−メトキシエチルアセタート、２−エトキシエチルアセタート、２−ブトキシエチルアセタート、２−（２−ブトキシエトキシ）エチルアセタート（ジエチレングリコールブチルエーテルアセタート、ＤＢＡ）、エチレングリコールジアセタート（ＥＧＤＡ）、３−エトキシエチルプロピオナート（ＥＥＰ）、メチルブチラート（ＭＢ）、ｎ−アミルアセタート（ＮＡＡＣ）、プロピレングリコールメチルエーテルアセタート（ＰＭＡ）、エチルブチラート（ＥＢ）、ジエチルマロナート、ジメチルマロナート、二塩基性エステル混合物（ＤＢＥ）、エチレングリコール、プロピレングリコール、２−メトキシエタノール、２−エトキシエタノール、２−プロポキシエタノール、２−イソプロポキシエタノール、２−ブトキシエタノール（エチレングリコールブチルエーテル、ＥＢ）、２−フェノキシエタノール、２−ベンジルオキシエタノール、２−（２−メトキシエトキシ）エタノール、２−（２−エトキシエトキシ）エタノール、２−（２−ブトキシエトキシ）エタノール（ジエチレングリコールブチルエーテル、ＤＢ）、プロピレングリコールブチルエーテル（ＰＢ）、プロピレングリコールメチルエーテル（ＰＭ）、トリエチレングリコール（ＴＥＧ）、ジプロピレングリコールメチルエーテル（ＤＰＭ）、ジエチレングリコールメチルエーテル、１，３−ブタンジオール、１，４−ブタンジオール、１，５−ペンタンジオール、ペルフルオロ−１，４−ブタンジオール、ペルフルオロ−１，５−ブタンジオール、フッ化されたジエチレングリコールメチルエーテル、フッ化されたトリエチレングリコール、フッ化されたトリエチレングリコールメチルエーテル、及びフッ化されたジエチレングリコールブチルエーテル、メチルホルマート、エチルホルマート、イソブチルホルマート、ｔｅｒｔ−ブチルホルマート、メチルスルホニルメタン（ＭＳＭ、又はジメチルスルホン）、エチルメチルスルホン、スルホラン、ジメチルスルホキシド（ＤＭＳＯ）、ジメチルホルムアミド（ＤＭＦ）、Ｎ−メチルピロリドン（ＮＭＰ）、２−ピロリドン、１，３−ジメチル−２−イミダゾリジノン（ＤＭＩ）、ヘキサメチルホスホルアミド（ＨＭＰＡ）、Ｎ，Ｎ’−ジメチル−Ｎ，Ｎ’−トリメチレン尿素（１，３−ジメチル−３，４，５，６−テトラヒドロ−２（１Ｈ）−ピリミジノン（ＤＭＰＵ））、ベンジルアルコール（ＢＡ）、エタノール、トリフルオロエタノール（２，２−トリフルオロエタノール）、メタノール、イソプロパノール、ｔ−ブタノール、ｎ−ブタノール、メチルエチルケトン（ＭＥＫ）、メチル−イソアミルケトン（ＭＩＡＫ）、トリエチルアミン、トリブチルアミン、ジエチレントリアミン、エチレンジアミン、モルホリン、ピペリジン、ピリジン、ニトロベンゼン、ニトロメタン、ニトロエタン、アセトニトリル、プロピオニトリル、ブチロニトリル、及びアジポニトリルから成る群から選択される１種以上の溶媒を含有する、実施形態３２に記載の電池。
【０２１６】
Ｅ３４．イオン性化合物の合計の質量：溶媒の質量の比が、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である、実施形態２７から３３までのいずれかに記載の電池。
【０２１７】
Ｅ３５．前記電解質組成物がさらに、腐食防止剤、固体電解質界面（ＳＥＩ）改善剤、プロトン形成改善剤、自己放電防止剤、気化防止剤、粘度調整剤、カソード保護剤、塩安定剤、導電率改善剤、及び溶媒和剤から成る群から選択される１種以上の添加剤を含有する、実施形態１から３４までのいずれかに記載の電池。
【０２１８】
Ｅ３６．前記電解質組成物が、アルカリ金属水酸化物、アルカリ土類金属水酸化物、アルカリ金属アルコキシド及びアルカリ土類金属アルコキシドから成る群から選択される１種以上のイオン性化合物と、有機溶媒とを含有する、実施形態１に記載の金属水素化物電池。
【０２１９】
Ｅ３７．前記１種以上のイオン性化合物が、アルカリ金属水酸化物及びアルカリ土類金属水酸化物から成る群から選択される、実施形態３６に記載の電池。
【０２２０】
Ｅ３８．前記１種以上のイオン性化合物が、アルカリ金属アルコキシド及びアルカリ土類金属アルコキシドから成る群から選択される、実施形態３６に記載の電池。
【０２２１】
Ｅ３９．前記１種以上のイオン性化合物が、ナトリウム、カリウム、カルシウム又はマグネシウムの水酸化物と、ナトリウム、カリウム、カルシウム又はマグネシウムの、メトキシド、エトキシド、ｎ−プロポキシド、ｉ−プロポキシド、ｎ−ブトキシド、ｔ−ブトキシド、２−メチルブトキシド又はフェノキシドとから成る群から選択される、実施形態３６に記載の電池。
【０２２２】
Ｅ４０．前記１種以上のイオン性化合物が、ナトリウム又はカリウムの水酸化物と、ナトリウム又はカリウムの、メトキシド、エトキシド、ｎ−プロポキシド、ｉ−プロポキシド、ｎ−ブトキシド、ｔ−ブトキシド、２−メチルブトキシド又はフェノキシドとから成る群から選択される、実施形態３６に記載の電池。
【０２２３】
Ｅ４１．前記１種以上のイオン性化合物が、水酸化カリウム、カリウムメトキシド及びカリウムエトキシドから成る群から選択される、実施形態３６に記載の電池。
【０２２４】
Ｅ４２．前記１種以上のイオン性化合物が、ナトリウムメトキシド、ナトリウムエトキシド、カリウムメトキシド及びカリウムエトキシドから成る群から選択される、実施形態３６に記載の電池。
【０２２５】
Ｅ４３．前記有機溶媒が、有機カルボナート、エーテル、グリム、オルトエステル、ポリアルキレングリコール、グリコール、アルコール、スルホン、スルホキシド、アミド、及びニトリル溶媒から成る群から選択される１種以上の溶媒を含有する、実施形態３６から４２に記載の電池。
【０２２６】
Ｅ４４．前記有機溶媒が、エチレンカルボナート、プロピレンカルボナート、トリメチレンカルボナート、１，２−ブチレンカルボナート、ジメチルカルボナート、ジエチルカルボナート、エチルメチルカルボナート、ジメトキシメタン、１，２−ジメトキシエタン、ジグリム、トリグリム、テトラグリム、エチレングリコールジエチルエーテル、エチレングリコールジブチルエーテル、ジエチレングリコールジエチルエーテル、テトラヒドロフラン、２−メチルテトラヒドロフラン、１，３−ジオキソラン、４−メチル−１，３−ジオキソラン、２−メチル−１，３−ジオキソラン、１，４−ジオキサン、ジエチルエーテル、ジ−ｔ−ブチルエーテル、ジ−イソプロピルエーテル、メチル−ｔ−ブチルエーテル、エチル−ｔ−ブチルエーテル、ｔ−アミル−メチルエーテル、２−メトキシエタノール、２−エトキシエタノール、２−プロポキシエタノール、２−イソプロポキシエタノール、２−ブトキシエタノール、２−フェノキシエタノール、２−ベンジルオキシエタノール、２−（２−メトキシエトキシ）エタノール、２−（２−エトキシエトキシ）エタノール、２−（２−ブトキシエトキシ）エタノール、トリメトキシメタン、トリエトキシエタン、１，４−ジメチル−３，５，８−トリオキサビシクロ［２．２．２］オクタン、４−エチル−１−メチル−３，５，８−トリオキサビシクロ［２．２．２］オクタン、ポリエチレングリコール、ジメチルポリエチレングリコール、ジエチルポリエチレングリコール、プロピレングリコールブチルエーテル、プロピレングリコールメチルエーテル、トリエチレングリコール、ジプロピレングリコールメチルエーテル、ジエチレングリコールメチルエーテル、１，３−ブタンジオール、１，４−ブタンジオール、１，５−ペンタンジオール、ペルフルオロ−１，４−ブタンジオール、ペルフルオロ−１，５−ブタンジオール、フッ化されたジエチレングリコールメチルエーテル、フッ化されたトリエチレングリコール、フッ化されたトリエチレングリコールメチルエーテル、及びフッ化されたジエチレングリコールブチルエーテル、エチレングリコール、プロピレングリコール、ベンジルアルコール、ベンジルアルコール、エタノール、トリフルオロエタノール、メタノール、イソプロパノール、ｔ−ブタノール、ｎ−ブタノール、アセトニトリル、プロピオニトリル、ブチロニトリル、メチルスルホニルメタン、スルホラン、ジメチルスルホキシド、ジメチルホルムアミド、Ｎ−メチルピロリドン、２−ピロリドン、１，３−ジメチル−２−イミダゾリジノン、ヘキサメチルホスホルアミド、及びＮ，Ｎ’−ジメチル−Ｎ，Ｎ−トリメチレン尿素から成る群から選択される１種以上の溶媒を含有する、実施形態３６から４２までのいずれかに記載の電池。
【０２２７】
Ｅ４５．前記有機溶媒が、２−メトキシエタノール、２−エトキシエタノール、２−プロポキシエタノール、２−イソプロポキシエタノール、２−ブトキシエタノール、２−フェノキシエタノール、２−ベンジルオキシエタノール、２−（２−メトキシエトキシ）エタノール、２−（２−エトキシエトキシ）エタノール、２−（２−ブトキシエトキシ）エタノール、プロピレングリコールブチルエーテル、プロピレングリコールメチルエーテル、トリエチレングリコール、ジプロピレングリコールメチルエーテル、ベンジルアルコール、エタノール、トリフルオロエタノール、エチレングリコール、プロピレングリコール、メタノール、イソプロパノール、ｔ−ブタノール、及びｎ−ブタノールから成る群から選択される１種以上の溶媒を含有する、実施形態３６から４２までのいずれかに記載の電池。
【０２２８】
Ｅ４６．前記１種以上のイオン性化合物が、ＫＯＨ、ＮａＯＨ、ＫＯＭｅ、ＮａＯＭｅ、ＫＯＥｔ、及びＮａＯＥｔから成る群から選択され、前記溶媒が、２−メトキシエタノール、２−エトキシエタノール、２−プロポキシエタノール、２−イソプロポキシエタノール、２−ブトキシエタノール、２−フェノキシエタノール、２−ベンジルオキシエタノール、２−（２−メトキシエトキシ）エタノール、２−（２−エトキシエトキシ）エタノール、２−（２−ブトキシエトキシ）エタノール、プロピレングリコールブチルエーテル、プロピレングリコールメチルエーテル、トリエチレングリコール、ジプロピレングリコールメチルエーテル、ベンジルアルコール、エタノール、トリフルオロエタノール、エチレングリコール、プロピレングリコール、メタノール、イソプロパノール、ｔ−ブタノール、及びｎ−ブタノールから成る群から選択される１種以上の溶媒を含有する、実施形態３６に記載の電池。
【０２２９】
Ｅ４７．イオン性化合物の合計の質量：有機溶媒の質量の比が、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である、実施形態３６から４６までのいずれかに記載の電池。
【０２３０】
Ｅ４８．前記電解質組成物が、前記電解質組成物の全質量を基準として、≦１０００質量ｐｐｍ、≦１００質量ｐｐｍ、又は≦１０質量ｐｐｍの水を含有する、実施形態３６から４７までのいずれかに記載の電池。
【０２３１】
Ｅ４９．前記電解質組成物がさらに、腐食防止剤、固体電解質界面（ＳＥＩ）改善剤、プロトン形成改善剤、自己放電防止剤、気化防止剤、粘度調整剤、カソード保護剤、塩安定剤、導電率改善剤、及び溶媒和剤から成る群から選択される１種以上の添加剤を含有する、実施形態３６から４８までのいずれかに記載の電池。
【０２３２】
Ｅ５０．前記電解質組成物が、アルカリ金属水酸化物の群から選択される１種以上のイオン性化合物と、水と、有機溶媒、さらなるイオン性化合物及び添加剤から成る群から選択される１種以上のさらなる成分とを含有する、実施形態１に記載の電池。
【０２３３】
Ｅ５１．前記電解質組成物が、有機溶媒を含有する、実施形態５０に記載の電池。
【０２３４】
Ｅ５２．前記有機溶媒が、有機カルボナート、エーテル、グリム、オルトエステル、ポリアルキレングリコール、グリコール、スルホン、スルホキシド、アミド、及びニトリル溶媒から成る群から選択される１種以上の溶媒を含有する、実施形態５１に記載の電池。
【０２３５】
Ｅ５３．前記有機溶媒が、エチレンカルボナート、プロピレンカルボナート、トリメチレンカルボナート、１，２−ブチレンカルボナート、ジメチルカルボナート、ジエチルカルボナート、エチルメチルカルボナート、ジメトキシメタン、１，２−ジメトキシエタン、ジグリム、トリグリム、テトラグリム、エチレングリコールジエチルエーテル、エチレングリコールジブチルエーテル、ジエチレングリコールジエチルエーテル、テトラヒドロフラン、２−メチルテトラヒドロフラン、１，３−ジオキソラン、４−メチル−１，３−ジオキソラン、２−メチル−１，３−ジオキソラン、１，４−ジオキサン、ジエチルエーテル、ジ−ｔ−ブチルエーテル、ジ−イソプロピルエーテル、メチル−ｔ−ブチルエーテル、エチル−ｔ−ブチルエーテル、ｔ−アミル−メチルエーテル、２−メトキシエタノール、２−エトキシエタノール、２−プロポキシエタノール、２−イソプロポキシエタノール、２−ブトキシエタノール、２−フェノキシエタノール、２−ベンジルオキシエタノール、２−（２−メトキシエトキシ）エタノール、２−（２−エトキシエトキシ）エタノール、２−（２−ブトキシエトキシ）エタノール、トリメトキシメタン、トリエトキシメタン、１，４−ジメチル−３，５，８−トリオキサビシクロ［２．２．２］オクタン、４−エチル−１−メチル−３，５，８−トリオキサビシクロ［２．２．２］オクタン、ポリエチレングリコール、ジメチルポリエチレングリコール、ジエチルポリエチレングリコール、プロピレングリコールブチルエーテル、プロピレングリコールメチルエーテル、トリエチレングリコール、ジプロピレングリコールメチルエーテル、ジエチレングリコールメチルエーテル、１，３−ブタンジオール、１，４−ブタンジオール、１，５−ペンタンジオール、ペルフルオロ−１，４−ブタンジオール、ペルフルオロ−１，５−ブタンジオール、フッ化されたジエチレングリコールメチルエーテル、フッ化されたトリエチレングリコール、フッ化されたトリエチレングリコールメチルエーテル、及びフッ化されたジエチレングリコールブチルエーテル、エチレングリコール、プロピレングリコール、ベンジルアルコール、エタノール、トリフルオロエタノール、メタノール、イソプロパノール、ｔ−ブタノール、ｎ−ブタノール、アセトニトリル、プロピオニトリル、ブチロニトリル、メチルスルホニルメタン、スルホラン、ジメチルスルホキシド、ジメチルホルムアミド、Ｎ−メチルピロリドン、２−ピロリドン、１，３−ジメチル−２−イミダゾリジノン、ヘキサメチルホスホルアミド、及びＮ，Ｎ’−ジメチル−Ｎ，Ｎ−トリメチレン尿素から成る群から選択される１種以上の溶媒を含有する、実施形態５１に記載の電池。
【０２３６】
Ｅ５４．前記電解質組成物が、ポリエチレングリコール、ジメチルポリエチレングリコール、又はジエチルポリエチレングリコールを含有する、実施形態５１に記載の電池。
【０２３７】
Ｅ５５．水の質量：有機溶媒の質量の比が、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である、実施形態５１から５４までのいずれかに記載の電池。
【０２３８】
Ｅ５６．前記アルカリ金属水酸化物の質量：有機＋水の質量の比が、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である、実施形態５１から５５までのいずれかに記載の電池。
【０２３９】
Ｅ５７．前記電解質組成物が、１種以上のさらなるイオン性化合物を含有する、実施形態５０から５６までのいずれかに記載の電池。
【０２４０】
Ｅ５８．前記電解質組成物が、ＫＯＨと、ＮａＯＨ、ＬｉＯＨ、Ｍｇ（ＯＨ）2、及びＣａ（ＯＨ）2から成る群から選択される１種以上のさらなるイオン性化合物とを含有する、実施形態５７に記載の電池。
【０２４１】
Ｅ５９．前記さらなるイオン性化合物が、イオン性液体から成る群から選択される、実施形態５７に記載の電池。
【０２４２】
Ｅ６０．前記アルカリ金属水酸化物の質量：さらなる化合物の合計の質量の比が、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である、実施形態５７から５９までのいずれかに記載の電池。
【０２４３】
Ｅ６１．前記電解質組成物が、１種以上の添加剤を含有する、実施形態５０から６０までのいずれかに記載の電池。
【０２４４】
Ｅ６２．前記電解質組成物が、腐食防止剤、固体電解質界面（ＳＥＩ）改善剤、プロトン形成改善剤、自己放電防止剤、気化防止剤、粘度調整剤、カソード保護剤、塩安定剤、導電率改善剤、及び溶媒和剤から成る群から選択される１種以上の添加剤を含有する、実施形態６１に記載の電池。
【０２４５】
Ｅ６３．前記電解質組成物が、カルボキシラート化合物及びカルボン酸から成る群から選択される１種以上のイオン性化合物を含有する、実施形態１に記載の電池。
【０２４６】
Ｅ６４．前記電解質組成物が、１種以上のカルボキシラート化合物を含有する、実施形態６３に記載の電池。
【０２４７】
Ｅ６５．前記１種以上のカルボキシラート化合物が、アルカリ金属カルボン酸塩、アルカリ土類金属カルボン酸塩、及びカルボン酸アンモニウムから成る群から選択される、実施形態６４に記載の電池。
【０２４８】
Ｅ６６．前記１種以上のカルボキシラート化合物が、アルカリ金属カルボン酸塩、及びアルカリ土類金属カルボン酸塩から成る群から選択される、実施形態６４に記載の電池。
【０２４９】
Ｅ６７．前記１種以上のカルボキシラート化合物が、カルボン酸アンモニウム、及びカルボン酸ホスホニウムから成る群から選択される、実施形態６４に記載の電池。
【０２５０】
Ｅ６８．前記１種以上のカルボキシラート化合物が、Ｎａ+、Ｋ+、Ｃａ++、Ｍｇ++、ＮＨ4+、メチルアンモニウム、エチルアンモニウム、ジメチルアンモニウム、ジエチルアンモニウム、トリメチルアンモニウム（ＮＭｅ3Ｈ+）、トリエチルアンモニウム、トリブチルアンモニウム、ジエチルメチルアンモニウム、ヒドロキシエチルアンモニウム、メトキシメチルアンモニウム、ジブチルアンモニウム、メチルブチルアンモニウム、アニリニウム、ピリジニウム、２−メチルピリジニウム、イミダゾリウム、１−メチルイミダゾリウム、１，２−ジメチルイミダゾリウム、イミダゾリニウム、キノリニウム、イソキノリニウム、ピロリニウム、ピロリニニウム、ピロリジニウム、テトラメチルアンモニウム、テトラエチルアンモニウム、テトラ−ｎ−ブチルアンモニウム、ｎ−ブチル−トリ−エチルアンモニウム、ベンジル−トリメチルアンモニウム、トリ−ｎ−ブチルメチルアンモニウム、ベンジル−トリエチルアンモニウム、１−メチルピリジニウム、１−ブチル−３，５−ジメチルピリジニウム、１，２，４−トリメチルピラゾリウム、トリメチルヒドロキシエチルアンモニウム（コリン）、ジメチル−ジ（ポリオキシエチレン）アンモニウム、トリ−（ヒドロキシエチル）メチルアンモニウム、１，２，３−トリメチルイミダゾリウム、１−ブチル−３−メチルイミダゾリウム、１−エチル−２，３−ジメチルイミダゾリウム、１，３−ジメチルイミダゾリウム、１−エチル−１−メチルピペリジニウム、４−エチル−４−メチルモルホリニウム、１−（シアノメチル）−３−メチルイミダゾリウム、１−（３−シアノプロピル）ピリジニウム、１，３−ビス（シアノメチル）イミダゾリウム、１−エチル−３−メチルイミダゾリウム、メチルトリフェニルホスホニウム、テトラフェニルホスホニウム、テトラブチルホスホニウム、トリブチルメチルホスホニウム、トリエチルメチルホスホニウム、トリヘキシルテトラデシルホスホニウム、トリフェニルプロピルホスホニウム、及びテトラキス（ヒドロキシメチル）ホスホニウムから成る群から選択されるカチオンを含有するカルボキシラート化合物を１種以上含有する、実施形態６４に記載の電池。
【０２５１】
Ｅ６９．前記１種以上のカルボキシラート化合物が、ギ酸イオン、酢酸イオン、フルオロ酢酸イオン、ジフルオロ酢酸イオン、トリフルオロ酢酸イオン、クロロ酢酸イオン、ジクロロ酢酸イオン、トリクロロ酢酸イオン、プロパン酸イオン、ｎ−ブタン酸イオン、ｉ−ブタン酸イオン、ｎ−ペンタン酸イオン、ｉ−ペンタン酸イオン、オクタン酸イオン、デカン酸イオン、安息香酸イオン、サリチル酸イオン、チオサリチル酸イオン、２−、３−、若しくは４−ニトロ安息香酸イオン、クエン酸イオン、シュウ酸イオン、酒石酸イオン、グリコール酸イオン、グルコン酸イオン、リンゴ酸イオン、マンデル酸イオン、ニトロ三酢酸のカルボン酸イオン、Ｎ−（２−ヒドロキシエチル）−エチレンジアミン三酢酸のカルボン酸イオン、エチレンジアミン四酢酸のカルボン酸イオン、及びジエチレントリアミン五酢酸のカルボン酸イオンから成る群から選択されるアニオンを含有する、実施形態６４から６８までのいずれかに記載の電池。
【０２５２】
Ｅ７０．前記１種以上のカルボキシラート化合物が、ナトリウム、カリウム及びマグネシウムの、ホルマート、エタノアート（アセタート）、プロパノアート、ｎ−ブタノアート、ｉ−ブタノアート、ｎ−ペンタノアート又はｉ−ペンタノアートから成る群から選択される、実施形態６４に記載の電池。
【０２５３】
Ｅ７１．前記１種以上のカルボキシラート化合物が、ナトリウム及びカリウムの、ホルマート、エタノアート、プロパノアート、ｎ−ブタノアート、ｉ−ブタノアート、ｎ−ペンタノアート又はｉ−ペンタノアートから成る群から選択される、実施形態６４に記載の電池。
【０２５４】
Ｅ７２．前記１種以上のカルボキシラート化合物が、安息香酸テトラメチルアンモニウム、シュウ酸テトラエチルアンモニウム、酒石酸テトラブチルアンモニウム、酒石酸ナトリウム、ギ酸カリウム、酢酸テトラメチルアンモニウム、１−メチルピリジニウムクロリド、トリメチルアンモニウムシトラート（三塩基性）、テトラメチルアンモニウム２−、３−、若しくは４−ニトロベンゾアート、安息香酸アンモニウム、サリチル酸アンモニウム、シュウ酸アンモニウム、酒石酸アンモニウム、メチルトリフェニルホスホニウムアセタート、テトラキス（ヒドロキシメチル）ホスホニウムベンゾアート、テトラキス（ヒドロキシメチル）ホスホニウムホルマート、酒石酸一カリウム若しくは二カリウム、クエン酸アンモニウム（一塩基性、二塩基性、又は三塩基性）、アンモニウム２−ニトロベンゾアート、アンモニウム３−ニトロベンゾアート、アンモニウム４−ニトロベンゾアート、カリウムトリフルオロアセタート、及びカリウムクロロアセタートから成る群から選択される、実施形態６４に記載の電池。
【０２５５】
Ｅ７３．前記１種以上のカルボキシラート化合物が、イオン性液体から成る群から選択される、実施形態６４から６９までのいずれかに記載の電池。
【０２５６】
Ｅ７４．前記１種以上のカルボキシラート化合物が、トリヘキシルテトラデシルホスホニウムデカノアート、１−エチル−３−メチルイミダゾリウムアセタート、コリンアセタート、コリンサリチラート、１−ブチル−３−メチルイミダゾリウムアセタート、１−エチル−３−メチルイミダゾリウムラクタート、２−ヒドロキシエチルトリメチルアンモニウムラクタート、２−ヒドロキシエチルトリメチルアンモニウムアセタート、及びメチルトリオクチルアンモニウムチオサリチラートから成る群から選択される、実施形態６４に記載の電池。
【０２５７】
Ｅ７５．前記電解質組成物が、１種以上のカルボン酸を含有する、実施形態６３に記載の電池。
【０２５８】
Ｅ７６．前記１種以上のカルボン酸が、ギ酸、酢酸、フルオロ酢酸、ジフルオロ酢酸、トリフルオロ酢酸、クロロ酢酸、ジクロロ酢酸、トリクロロ酢酸、プロパン酸、酪酸、３−メチルブタン酸、吉草酸、ヘキサン酸、ヘプタン酸、カプリル酸、ノナン酸、安息香酸、サリチル酸、２−、３−、若しくは４−ニトロ安息香酸、クエン酸、シュウ酸、酒石酸、グリコール酸、グルコン酸、リンゴ酸、マンデル酸、ニトリロ三酢酸、Ｎ−（２−ヒドロキシエチル）エチレンジアミン三酢酸、エチレンジアミン四酢酸、及びジエチレンアミン五酢酸から成る群から選択される、実施形態７５に記載の電池。
【０２５９】
Ｅ７７．前記１種以上のカルボン酸が、酢酸、プロパン酸、酪酸、３−メチルブタン酸、吉草酸、ヘキサン酸、ヘプタン酸、カプリル酸、及びノナン酸から成る群から選択される、実施形態７５に記載の電池。
【０２６０】
Ｅ７８．前記電解質組成物が、実施形態６３から７７までのいずれかに規定された少なくとも２種の異なるイオン性化合物を含有する、実施形態６３に記載の電池。
【０２６１】
Ｅ７９．前記電解質組成物が、プロトン性のイオン性化合物及び非プロトン性のイオン性化合物を含有する、実施形態７８に記載の電池。
【０２６２】
Ｅ８０．前記電解質組成物が、２種の異なるプロトン性のイオン性化合物を含有する、実施形態７８に記載の電池。
【０２６３】
Ｅ８１．前記電解質組成物が、２種の異なる非プロトン性のイオン性化合物を含有する、実施形態７８に記載の電池。
【０２６４】
Ｅ８２．前記電解質組成物が、２種の異なる塩を含有する、実施形態７８から８１までのいずれかに記載の電池。
【０２６５】
Ｅ８３．前記電解質組成物が、２種の異なるイオン性液体を含有する、実施形態７８から８１までのいずれかに記載の電池。
【０２６６】
Ｅ８４．前記電解質組成物が、塩、及びイオン性液体を含有する、実施形態７８から８１までのいずれかに記載の電池。
【０２６７】
Ｅ８５．前記電解質組成物が、カルボキシラート化合物及びカルボン酸を含有する、実施形態７８から８１までのいずれかに記載の電池。
【０２６８】
Ｅ８６．前記電解質組成物が、カルボン酸及びイオン性液体を含有する、実施形態７８から８０、８３、及び８５のいずれかに記載の電池。
【０２６９】
Ｅ８７．前記電解質組成物が、同一のカチオン又は同一のアニオンを含む２種の異なるイオン性化合物を含有する、実施形態７８から８６までのいずれかに記載の電池。
【０２７０】
Ｅ８８．２種の異なるイオン性化合物の質量：質量の比が、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である、実施形態７８から８７までのいずれかに記載の電池。
【０２７１】
Ｅ８９．前記電解質組成物が有機溶媒を含有せず、前記電解質組成物の全質量を基準として、≦１０００質量ｐｐｍ、≦１００質量ｐｐｍ、又は≦１０質量ｐｐｍの水を含有する、実施形態６３から８８までのいずれかに記載の電池。
【０２７２】
Ｅ９０．前記電解質組成物が、溶媒を含有する、実施形態６３から８８までのいずれかに記載の電池。
【０２７３】
Ｅ９１．前記溶媒が実質的に水から成る、実施形態９０に記載の電池。
【０２７４】
Ｅ９２．前記溶媒が実質的に有機溶媒から成る、実施形態９０に記載の電池。
【０２７５】
Ｅ９３．前記溶媒が、水及び有機溶媒を含有する、実施形態９０に記載の電池。
【０２７６】
Ｅ９４．前記有機溶媒が、有機カルボナート、エーテル、グリム、オルトエステル、ポリアルキレングリコール、エステル、ラクトン、グリコール、ホルマート、スルホン、スルホキシド、アミド、アルコール、アミン、ケトン、ニトロ溶媒、及びニトリル溶媒から成る群から選択される１種以上の溶媒を含有する、実施形態９２から９３に記載の電池。
【０２７７】
Ｅ９５．前記有機溶媒が、エチレンカルボナート（ＥＣ）、プロピレンカルボナート（ＰＣ）、トリメチレンカルボナート、１，２−ブチレンカルボナート（ＢＣ）、ジメチルカルボナート（ＤＭＣ）、ジエチルカルボナート（ＤＥＣ）、エチルメチルカルボナート（ＥＭＣ）、ビニレンカルボナート、ジフルオロエチレンカルボナート、モノフルオロエチレンカルボナート、ジメトキシメタン（ＤＭＭ）、ジエトキシメタン、１，２−ジメトキシエタン（ＤＭＥ、又はエチレングリコールジメチルエーテル、又はグリム）、ジグリム、トリグリム、テトラグリム、エチレングリコールジエチルエーテル（ＤＥＥ）、エチレングリコールジブチルエーテル、ジエチレングリコールジエチルエーテル、テトラヒドロフラン（ＴＨＦ）、２−メチルテトラヒドロフラン（２−ＭｅＴＨＦ）、１，３−ジオキサン、１，３−ジオキソラン（ＤＩＯＸ）、４−メチル−１，３−ジオキソラン（４−ＭｅＤＩＯＸ）、２−メチル−１，３−ジオキソラン（２−ＭｅＤＩＯＸ）、１，４−ジオキサン、ジメチルエーテル、エチルメチルエーテル、ジエチルエーテル、ジ−ｎ−ブチルエーテル、ジ−ｔ−ブチルエーテル、ジ−イソプロピルエーテル、メチル−ｔ−ブチルエーテル、エチル−ｔ−ブチルエーテル、ｔ−アミル−メチルエーテル、トリメトキシメタン、トリエトキシメタン、１，４−ジメチル−３，５，８−トリオキサビシクロ［２．２．２］オクタン、４−エチル−１−メチル−３，５，８−トリオキサビシクロ［２．２．２］オクタン、ポリエチレングリコール、ジメチルポリエチレングリコール、又はジエチルポリエチレングリコール、γ−ブチロラクトン（ＧＢＬ）、γ−バレロラクトン、δ−バレロラクトン、酢酸エチル（ＥＡ）、２−メトキシエチルアセタート、２−エトキシエチルアセタート、２−ブトキシエチルアセタート、２−（２−ブトキシエトキシ）エチルアセタート（ジエチレングリコールブチルエーテルアセタート、ＤＢＡ）、エチレングリコールジアセタート（ＥＧＤＡ）、３−エトキシエチルプロピオナート（ＥＥＰ）、メチルブチラート（ＭＢ）、ｎ−アミルアセタート（ＮＡＡＣ）、プロピレングリコールメチルエーテルアセタート（ＰＭＡ）、エチルブチラート（ＥＢ）、ジエチルマロナート、ジメチルマロナート、二塩基性エステル混合物（ＤＢＥ）、エチレングリコール、プロピレングリコール、２−メトキシエタノール、２−エトキシエタノール、２−プロポキシエタノール、２−イソプロポキシエタノール、２−ブトキシエタノール（エチレングリコールブチルエーテル、ＥＢ）、２−フェノキシエタノール、２−ベンジルオキシエタノール、２−（２−メトキシエトキシ）エタノール、２−（２−エトキシエトキシ）エタノール、２−（２−ブトキシエトキシ）エタノール（ジエチレングリコールブチルエーテル、ＤＢ）、プロピレングリコールブチルエーテル（ＰＢ）、プロピレングリコールメチルエーテル（ＰＭ）、トリエチレングリコール（ＴＥＧ）、ジプロピレングリコールメチルエーテル（ＤＰＭ）、ジエチレングリコールメチルエーテル、１，３−ブタンジオール、１，４−ブタンジオール、１，５−ペンタンジオール、ペルフルオロ−１，４−ブタンジオール、ペルフルオロ−１，５−ブタンジオール、フッ化されたジエチレングリコールメチルエーテル、フッ化されたトリエチレングリコール、フッ化されたトリエチレングリコールメチルエーテル、フッ化されたジエチレングリコールブチルエーテル、メチルホルマート、エチルホルマート、イソブチルホルマート、ｔｅｒｔ−ブチルホルマート、メチルスルホニルメタン（ＭＳＭ、又はジメチルスルホン）、エチルメチルスルホン、スルホラン、ジメチルスルホキシド（ＤＭＳＯ）、ジメチルホルムアミド（ＤＭＦ）、Ｎ−メチルピロリドン（ＮＭＰ）、２−ピロリドン、１，３−ジメチル−２−イミダゾリジノン（ＤＭＩ）、ヘキサメチルホスホルアミド（ＨＭＰＡ）、Ｎ，Ｎ’−ジメチル−Ｎ，Ｎ’−トリメチレン尿素（１，３−ジメチル−３，４，５，６−テトラヒドロ−２（１Ｈ）−ピリミジノン（ＤＭＰＵ））、ベンジルアルコール（ＢＡ）、エタノール、トリフルオロエタノール（２，２−トリフルオロエタノール）、メタノール、イソプロパノール、ｔ−ブタノール、ｎ−ブタノール、メチルエチルケトン（ＭＥＫ）、メチル−イソアミルケトン（ＭＩＡＫ）、トリエチルアミン、トリブチルアミン、ジエチレントリアミン、エチレンジアミン、モルホリン、ピペリジン、ピリジン、ニトロベンゼン、ニトロメタン、ニトロエタン、アセトニトリル、プロピオニトリル、ブチロニトリル、及びアジポニトリルから成る群から選択される１種以上の溶媒を含有する、実施形態９４に記載の電池。
【０２７８】
Ｅ９６．水の質量：有機溶媒の質量の比が、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である、実施形態９３から９５に記載の電池。
【０２７９】
Ｅ９７．イオン性化合物の合計の質量：溶媒の質量の比が、約９９．９：０．１から約０．１：９９．９、約９９．５：０．５から約０．５：９９．５、約９９：１から約１：９９、約９５：５から約５：９５、約９０：１０から約１０：９０、約８０：２０から約２０：８０、約７０：３０から約３０：７０、又は約６０：４０から約４０：６０である、実施形態９０から９６までのいずれかに記載の電池。
【０２８０】
Ｅ９８．前記電解質組成物がさらに、腐食防止剤、固体電解質界面（ＳＥＩ）改善剤、プロトン形成改善剤、自己放電防止剤、気化防止剤、粘度調整剤、カソード保護剤、塩安定剤、導電率改善剤、及び溶媒和剤から成る群から選択される１種以上の添加剤を含有する、実施形態６３から９７までのいずれかに記載の電池。
【０２８１】
Ｅ９９．前記電解質組成物が、２５℃で≦１００ｃＰ、≦９０ｃＰ、≦８０ｃＰ、≦７０ｃＰ、≦５０ｃＰ、≦４０ｃＰ、≦３０ｃＰ、≦２０ｃＰ、≦１０ｃＰ、又は≦５ｃＰの粘度を示す、実施形態１から９８までのいずれかに記載の電池。
【０２８２】
Ｅ１００．約１．２〜約５．０Ｖ、約１．３〜約５．０Ｖ、約１．４〜約５．０Ｖ、又は約１．５〜約５．０Ｖの公称開放回路電圧を示す、実施形態１から９９までのいずれかに記載の電池。
【０２８３】
Ｅ１０１．実施形態１から９９までのいずれかに規定された、電解質組成物。
【０２８４】
Ｅ１０２．少なくとも１つの負極、少なくとも１つの正極、これらの電極がその中に配置されたケーシング、及び電解質組成物を有する、金属水素化物電池であって、前記電池が、約１．５から約５．０Ｖの公称開放回路電圧を示す、前記金属水素化物電池。
【０２８５】
Ｅ１０３．前記電解質組成物が、アルカリ金属塩、アルカリ土類金属塩、プロトン酸、プロトン性アンモニウム化合物、プロトン性オキソニウム化合物、非プロトン性アンモニウム化合物、非プロトン性オキソニウム化合物、及び非プロトン性ホスホニウム化合物から成る群から選択される１種以上のイオン性化合物を含有する、実施形態１０２に記載の電池。
【０２８６】
Ｅ１０４．前記１種以上のイオン性化合物が、水酸化物イオン、硝酸イオン、過塩素酸イオン、二フッ化水素イオン、アルコキシドイオン、ハロゲン化物イオン、リン酸イオン、ホスフィン酸イオン、ホスホン酸イオン、ホウ酸イオン、カルボン酸イオン、亜硫酸イオン、硫酸イオン、スルホン酸イオン、炭酸イオン、イミドイオン、アルミン酸イオン、シアン酸イオン、メチドイオン、ヒ酸イオン、ケイ酸イオン、及びアンチモン酸イオンから成る群から選択されるアニオンを含有する、実施形態１０３に記載の電池。
【０２８７】
Ｅ１０５．前記１種以上のイオン性化合物が、塩化物イオン、臭化物イオン、Ｈ2ＰＯ4-、ＢＦ4-、ジブチルリン酸イオン、ＨＰＯ3Ｆ-、硫酸水素イオン、チオシアン酸イオン、二フッ化水素イオン、過塩素酸イオン、ジシアナミドイオン、Ａｌ（ＯＣ（ＣＦ3）3）4-、Ｂ（Ｃ6Ｆ5）4-、［Ｎ（ＳＯ2ＣＦ3）2］-（ビストリフルイミド）、ビス（ペンタフルオロエチルスルホニル）イミド、トリフルオロメタンスルホナート（トリフラート）、ｐ−トルエンスルホン酸イオン（トシラート）、メタンスルホン酸イオン（メシラート）、テトラフェニルホウ酸イオン、［Ｂ（３，５−（ＣＦ3）2Ｃ6Ｈ3）4］-、Ａｌ（ＯＣ（ＣＦ3）3）4-、Ｂ（Ｃ6Ｆ5）4-、［Ｎ（ＳＯ2ＣＦ3）2］-、Ｎ（ＳＯ2Ｆ）2-、トリス（ペンタフルオロエチル）トリフルオロリン酸イオン、Ｂ（Ｃ2Ｏ4）2-、ジフルオロ（オキサラト）ホウ酸イオン、テトラクロロアルミン酸イオン、テトラフルオロアルミン酸イオン、テトラヨードアルミン酸イオン、テトラブロモアルミン酸イオン、ＡｓＦ6-、ＰＦ6-、ＳｂＦ6-、及びＳｉＦ6-2から成る群から選択されるアニオンを含有する、実施形態１０３に記載の電池。
【０２８８】
Ｅ１０６．前記１種以上のイオン性化合物が、イオン性液体から成る群から選択される、実施形態１０３から１０５までのいずれかに記載の電池。
【０２８９】
Ｅ１０７．前記１種以上のイオン性合物が、エチルアンモニウムニトラート、ジエチルメチルアンモニウムトリフルオロメタンスルホナート、トリエチルアンモニウムメタンスルホナート、２−メチルピリジニウムトリフルオロメタンスルホナート、アンモニウムフルオリド、メチルアンモニウムニトラート、ヒドロキシエチルアンモニウムニトラート、エチルアンモニウムニトラート、ジメチルアンモニウムニトラート、１−メチルイミダゾリウムクロリド、１−メチルイミダゾリウムニトラート、１−エチルイミダゾリウムニトラート、ｔ−ブチルアンモニウムテトラフルオロボラート、ヒドロキシエチルアンモニウムテトラフルオロボラート、メチルブチルアンモニウムテトラフルオロボラート、トリエチルアンモニウムテトラフルオロボラート、イミダゾリウムテトラフルオロボラート、１−メチルイミダゾリウム水素スルファート、１−メチルイミダゾリウムテトラフルオロボラート、１，２−ジメチルイミダゾリウムテトラフルオロボラート、ｔ−ブチルアンモニウムトリフラート、２−フルオロピリジニウムトリフラート、ヒドロキシエチルアンモニウムトリフラート、１，２−ジメチルイミダゾリウムトリフラート、イミダゾリウムトリフラート、１−メチルイミダゾリウムトリフラート、ヒドロニウムトリフラート、メチルアンモニウムメシラート、エチルアンモニウムメシラート、ブチルアンモニウムメシラート、メトキシエチルアンモニウムメシラート、ジメチルアンモニウムメシラート、ジブチルアンモニウムメシラート、トリエチルアンモニウムメシラート、ジメチルエチルアンモニウムメシラート、ヒドロニウム水素スルファート、アンモニウム水素スルファート、メチルアンモニウム水素スルファート、エチルアンモニウム水素スルファート、プロピルアンモニウム水素スルファート、ｎ−ブチルアンモニウム水素スルファート、ｔ−ブチルアンモニウム水素スルファート、ジメチルアンモニウム水素スルファート、ジエチルアンモニウム水素スルファート、ジ−ｎ−ブチルアンモニウム水素スルファート、メチルブチルアンモニウム水素スルファート、エチルブチルアンモニウム水素スルファート、トリメチルアンモニウム水素スルファート、トリエチルアンモニウム水素スルファート、トリブチルアンモニウム水素スルファート、ジメチルエチルアンモニウム水素スルファート、ジブチルアンモニウムフルオロ水素ホスファート、トリエチルアンモニウムフルオロ水素ホスファート、トリブチルアンモニウムフルオロ水素ホスファート、ヒドロニウム二水素ホスファート、メチルアンモニウム二水素ホスファート、エチルアンモニウム二水素ホスファート、プロピルアンモニウム二水素ホスファート、ｎ−ブチルアンモニウム二水素ホスファート、メトキシエチルアンモニウム二水素ホスファート、ジメチルアンモニウム二水素ホスファート、ジブチルアンモニウム二水素ホスファート、メチルブチルアンモニウム二水素ホスファート、アンモニウムビフルオリド、メチルアンモニウムビフルオリド、エチルアンモニウムビフルオリド、及びジメチルアンモニウムビフルオリドから成る群から選択される、実施形態１０３に記載の電池。
【０２９０】
Ｅ１０８．前記１種以上のイオン性化合物が、トリ−ｎ−ブチルメチルアンモニウムメチルスルファート、１−エチル−２，３−ジメチルイミダゾリウムエチルスルファート、１−ブチル−３−メチルイミダゾリウムチオシアナート、１−ブチル−３−メチルイミダゾリウムテトラクロロアルミナート、１−ブチル−３−メチルイミダゾリウムメチルスルファート、１−ブチル−３−メチルイミダゾリウムメタンスルホナート、１−ブチル−３−メチルイミダゾリウム水素スルファート、１−ブチル−３−メチルイミダゾリウム水素カルボナート、１−ブチル−３−メチルイミダゾリウムクロリド、１，２，３−トリメチルイミダゾリウムメチルスルファート、１，２，４−トリメチルピラゾリウムメチルスルファート、１−エチル−３−メチルイミダゾリウムクロリド、１−エチル−３−メチルイミダゾリウムチオシアナート、１−エチル−３−メチルイミダゾリウムメタンスルホナート、１−エチル−３−メチルイミダゾリウムテトラクロロアルミナート、１−エチル−３−メチルイミダゾリウム水素スルファート、１−エチル−３−メチルイミダゾリウムエチルスルファート、１−エチル−３−メチルイミダゾリウムニトラート、１−ブチルピリジニウムクロリド、１−エチル−３−メチルイミダゾリウムジシアナミド、１−エチル−３−メチルイミダゾリウムテトラフルオロボラート、１，３−ジメチルイミダゾリウム水素カルボナート、１−エチル−３−メチルイミダゾリウム水素カルボナート、１−エチル−３−メチルイミダゾリウムヘキサフルオロホスファート、１−ブチル−３，５−ジメチルピリジニウムブロミド、１−エチル−３−メチルイミダゾリウムビス（トリフルオロメチルスルホニル）イミド、１−エチル−３−メチルイミダゾリウムビス（ペンタフルオロエチルスルホニル）イミド、１−エチル−２，３−ジメチルイミダゾリウムメチルカルボナート、カルボキシメチル−トリブチルホスホニウムビス（トリフルオロメチルスルホニル）イミド、Ｎ−カルボキシエチル−メチルピロリジニウムビス（トリフルオロメチルスルホニル）イミド、Ｎ−カルボキシメチル−トリメチルアンモニウムビス（トリフルオロメチルスルホニル）イミド、Ｎ−カルボキシメチル−メチルピリジニウムビス（トリフルオロメチルスルホニル）イミド、ヘキシルトリメチルアンモニウムビス（トリフルオロメチルスルホニル）イミド、テトラブチルホスホニウムメタンスルホナート、テトラブチルホスホニウムテトラフルオロボラート、テトラブチルホスホニウムｐ−トルエンスルホナート、１−エチル−３−メチルイミダゾリウム水素カルボナート、トリエチルメチルアンモニウムメチルカルボナート、トリブチルメチルアンモニウムメチルカルボナート、１−エチル−１−メチルピペリジニウムメチルカルボナート、４−エチル−４−メチルモルホリニウムメチルカルボナート、１−ブチル−１−メチルピロリジニウムメチルカルボナート、トリエチルメチルアンモニウムジブチルホスファート、トリブチルメチルアンモニウムジブチルホスファート、１−エチル−３−メチルイミダゾリウムジブチルホスファート、１−ブチル−３−メチルイミダゾリウムジブチルホスファート、１−（シアノメチル）−３−メチルイミダゾリウムクロリド、１−（３−シアノプロピル）−３−メチルイミダゾリウムクロリド、１−（３−シアノプロピル）−３−メチルイミダゾリウムビス（トリフルオロメチルスルホニル）イミド、１−（３−シアノプロピル）−３−メチルイミダゾリウムジシアナミド、１−（３−シアノプロピル）ピリジニウムクロリド、１−（３−シアノプロピル）ピリジニウムビス（トリフルオロメチルスルホニル）イミド、１，３−ビス（シアノメチル）イミダゾリウムクロリド、１，３−ビス（シアノメチル）イミダゾリウムビス（トリフルオロメチルスルホニル）イミド、１，３−ビス（３−シアノプロピル）イミダゾリウムクロリド、１，３−ビス（３−シアノプロピル）イミダゾリウムビス（トリフルオロメチルスルホニル）イミド、１−ブチル−３−メチルイミダゾリウムヘキサフルオロホスファート、１−ブチル−３−メチルイミダゾリウムテトラフルオロボラート、１−エチル−３−メチルイミダゾリウムテトラフルオロボラート、１−エチル−３−メチルイミダゾリウムクロリド、１−エチル−３−メチルイミダゾリウムブロミド、１−ブチル−３−メチルイミダゾリウムブロミド、１−ヘキシル−３−メチルイミダゾリウムクロリド、トリブチルメチルホスホニウムジブチルホスファート、トリエチルメチルホスホニウムジブチルホスファート、トリブチルメチルホスホニウムメチルカルボナート、トリブチルメチルホスホニウムメチルスルファート、トリエチルメチルホスホニウムジブチルホスファート、トリヘキシルテトラデシルホスホニウムビス（トリフルオロメチルスルホニル）イミド、トリヘキシルテトラデシルホスホニウムビス（２，４，４−トリメチルフェニル）ホスフィナート、トリヘキシルテトラデシルホスホニウムブロミド、トリヘキシルテトラデシルホスホニウムクロリド、トリヘキシルテトラデシルホスホニウムデカノアート、トリヘキシルテトラデシルホスホニウムジシアナミド、３−（トリフェニルホスホニオ）プロパン−１−スルホナート、及び３−（トリフェニルホスホニオ）プロパン−１−スルホン酸トシラートから成る群から選択される、実施形態１０３に記載の電池。
【０２９１】
Ｅ１０９．前記電解質組成物が、少なくとも２種の異なるイオン性化合物を含有する、実施形態１０３に記載の電池。
【０２９２】
Ｅ１１０．前記電解質組成物が、２種の異なる塩を含有する、実施形態１０９に記載の電池。
【０２９３】
Ｅ１１１．前記電解質組成物が、２種の異なるイオン性液体を含有する、実施形態１０９に記載の電池。
【０２９４】
Ｅ１１２．前記電解質組成物が、イオン性液体、及び塩を含有する、実施形態１０９に記載の電池。
【０２９５】
Ｅ１１３．前記電解質組成物が、イオン性液体と、プロトン性又は非プロトン性のアンモニウム塩、及びアルカリ金属塩から成る群から選択される１種以上の塩とを含有する、実施形態１０２に記載の電池。
【０２９６】
Ｅ１１４．前記電解質組成物が、イオン性液体と、プロトン酸、プロトン性アンモニウム化合物又はプロトン性オキソニウム化合物とを含有する、実施形態１０２に記載の電池。
【０２９７】
Ｅ１１５．前記電解質組成物が、同一のカチオン又は同一のアニオンを含む２種の異なるイオン性化合物を含有する、実施形態１０２に記載の電池。
【０２９８】
Ｅ１１６．前記電解質組成物が有機溶媒を含有せず、前記電解質組成物の全質量を基準として、≦１０００質量ｐｐｍの水を含有する、実施形態１０２に記載の電池。
【０２９９】
Ｅ１１７．前記電解質組成物が、溶媒を含有する、実施形態１０２から１１６までのいずれかに記載の電池。
【０３００】
Ｅ１１８．前記溶媒が実質的に水から成る、実施形態１１７に記載の電池。
【０３０１】
Ｅ１１９．前記溶媒が実質的に有機溶媒から成る、実施形態１１７に記載の電池。
【０３０２】
Ｅ１２０．前記溶媒が、水及び有機溶媒を含有する、実施形態１１７に記載の電池。
【０３０３】
Ｅ１２１．前記溶媒が、有機カルボナート、エーテル、グリム、オルトエステル、ポリアルキレングリコール、エステル、ラクトン、グリコール、ホルマート、スルホン、スルホキシド、アミド、アルコール、アミン、ケトン、ニトロ溶媒、及びニトリル溶媒から成る群から選択される１種以上の有機溶媒を含有する、実施形態１１７に記載の電池。
【０３０４】
Ｅ１２２．前記溶媒が、エチレンカルボナート、プロピレンカルボナート、トリメチレンカルボナート、１，２−ブチレンカルボナート、ジメチルカルボナート、ジエチルカルボナート、エチルメチルカルボナート、ビニレンカルボナート、ジフルオロエチレンカルボナート、モノフルオロエチレンカルボナート、ジメトキシメタン、ジエトキシメタン、１，２−ジメトキシエタン、ジグリム、トリグリム、テトラグリム、エチレングリコールジエチルエーテル、エチレングリコールジブチルエーテル、ジエチレングリコールジエチルエーテル、テトラヒドロフラン、２−メチルテトラヒドロフラン、１，３−ジオキサン、１，３−ジオキソラン、４−メチル−１，３−ジオキソラン、２−メチル−１，３−ジオキソラン、１，４−ジオキサン、ジメチルエーテル、エチルメチルエーテル、ジエチルエーテル、ジ−ｎ−ブチルエーテル、ジ−ｔ−ブチルエーテル、ジ−イソプロピルエーテル、メチル−ｔ−ブチルエーテル、エチル−ｔ−ブチルエーテル、ｔ−アミル−メチルエーテル、トリメトキシメタン、トリエトキシメタン、１，４−ジメチル−３，５，８−トリオキサビシクロ［２．２．２］オクタン、４−エチル−１−メチル−３，５，８−トリオキサビシクロ［２．２．２］オクタン、ポリエチレングリコール、ジメチルポリエチレングリコール、ジエチルポリエチレングリコール、γ−ブチロラクトン、γ−バレロラクトン、δ−バレロラクトン、酢酸エチル、２−メトキシエチルアセタート、２−エトキシエチルアセタート、２−ブトキシエチルアセタート、２−（２−ブトキシエトキシ）エチルアセタート、エチレングリコールジアセタート、３−エトキシエチルプロピオナート、メチルブチラート、ｎ−アミルアセタート、プロピレングリコールメチルエーテルアセタート、エチルブチラート、ジエチルマロナート、ジメチルマロナート、二塩基性エステル混合物、エチレングリコール、プロピレングリコール、２−メトキシエタノール、２−エトキシエタノール、２−プロポキシエタノール、２−イソプロポキシエタノール、２−ブトキシエタノール、２−フェノキシエタノール、２−ベンジルオキシエタノール、２−（２−メトキシエトキシ）エタノール、２−（２−エトキシエトキシ）エタノール、２−（２−ブトキシエトキシ）エタノール、プロピレングリコールブチルエーテル、プロピレングリコールメチルエーテル、トリエチレングリコール、ジプロピレングリコールメチルエーテル、ジエチレングリコールメチルエーテル、１，３−ブタンジオール、１，４−ブタンジオール、１，５−ペンタンジオール、ペルフルオロ−１，４−ブタンジオール、ペルフルオロ−１，５−ブタンジオール、フッ化されたジエチレングリコールメチルエーテル、フッ化されたトリエチレングリコール、フッ化されたトリエチレングリコールメチルエーテル、フッ化されたジエチレングリコールブチルエーテル、メチルホルマート、エチルホルマート、イソブチルホルマート、ｔｅｒｔ−ブチルホルマート、メチルスルホニルメタン、エチルメチルスルホン、スルホラン、ジメチルスルホキシド、ジメチルホルムアミド、Ｎ−メチルピロリドン、２−ピロリドン、１，３−ジメチル−２−イミダゾリジノン、ヘキサメチルホスホルアミド、Ｎ，Ｎ’−ジメチル−Ｎ，Ｎ’−トリメチレン尿素（１，３−ジメチル−３，４，５，６−テトラヒドロ−２（１Ｈ）−ピリミジノン）、ベンジルアルコール、エタノール、トリフルオロエタノール（２，２−トリフルオロエタノール）、メタノール、イソプロパノール、ｔ−ブタノール、ｎ−ブタノール、メチルエチルケトン、メチル−イソアミルケトン、トリエチルアミン、トリブチルアミン、ジエチレントリアミン、エチレンジアミン、モルホリン、ピペリジン、ピリジン、ニトロベンゼン、ニトロメタン、ニトロエタン、アセトニトリル、プロピオニトリル、ブチロニトリル、及びアジポニトリルから成る群から選択される１種以上の有機溶媒を含有する、実施形態１１７に記載の電池。
【０３０５】
Ｅ１２５．前記電解質組成物が、アルカリ金属水酸化物、アルカリ土類金属水酸化物、アルカリ金属アルコキシド及びアルカリ金属アルコキシドから成る群から選択される１種以上のイオン性化合物、及び有機溶媒を含有する、実施形態１０２に記載の電池。
【０３０６】
Ｅ１２６．前記電解質組成物が、アルカリ金属水酸化物の群から選択される１種以上のイオン性化合物と、水と、有機溶媒、さらなるイオン性化合物及び添加剤から成る群から選択される１種以上のさらなる成分とを含有する、実施形態１０２に記載の電池。
【０３０７】
Ｅ１２７．前記電解質組成物が、有機溶媒を含有する、実施形態１２６に記載の電池。
【０３０８】
Ｅ１２８．前記電解質組成物が、１種以上のさらなるイオン性化合物を含有する、実施形態１２６に記載の電池。
【０３０９】
Ｅ１２９．前記１種以上のさらなるイオン性化合物が、イオン性液体から成る群から選択される、実施形態１２８に記載の電池。
【０３１０】
Ｅ１３０．前記電解質組成物が、１種以上のさらなる添加剤を含有する、実施形態１２６に記載の電池。
【０３１１】
Ｅ１３１．前記電解質組成物が、カルボキシラート化合物及びカルボン酸から成る群から選択される１種以上のイオン性化合物を含有する、実施形態１０２に記載の電池。
【０３１２】
Ｅ１３２．前記電解質組成物が、カルボキシラート化合物から成る群から選択される１種以上のイオン性化合物を含有する、実施形態１０２に記載の電池。
【０３１３】
Ｅ１３３．前記１種以上のカルボキシラート化合物が、アルカリ金属カルボン酸塩、アルカリ土類金属カルボン酸塩、及びカルボン酸アンモニウムから成る群から選択される、実施形態１３２に記載の電池。
【０３１４】
Ｅ１３４．前記電解質組成物が、カルボン酸から成る群から選択される１種以上のイオン性化合物を含有する、実施形態１０２に記載の電池。
【０３１５】
Ｅ１３５．前記電解質組成物が、カルボキシラート化合物、及びカルボン酸を含有する、実施形態１３１に記載の電池。
【０３１６】
Ｅ１３６．前記電解質組成物が、溶媒を含有する、実施形態１３１に記載の電池。
【０３１７】
Ｅ１３７．前記溶媒が実質的に水から成る、実施形態１３６に記載の電池。
【０３１８】
Ｅ１３８．前記溶媒が実質的に有機溶媒から成る、実施形態１３６に記載の電池。
【０３１９】
Ｅ１３９．前記溶媒が、水及び有機溶媒を含有する、実施形態１３６に記載の電池。
【０３２０】
Ｅ１４０．セルにわたって電位を適用した際の、アノードにおける半電池の充電／放電の電気化学的な反応が、
【化５】
0006779874.tif 000006
である、実施形態１から１３９までのいずれかに記載の電池。
【０３２１】
Ｅ１４１．前記電解質組成物のｐＨが約７以下である、実施形態１から１４０までのいずれかに記載の電池。
【０３２２】
Ｅ１４２．少なくとも１つの負極、少なくとも１つの正極、これらの電極がその中に配置されたケーシング、及び電解質組成物を有する、金属水素化物電池であって、セルにわたって電位を適用した場合に、アノードにおける半電池の充電／放電の電気化学反応が、
【化６】
0006779874.tif 000007
である、前記電池。
【０３２３】
Ｅ１４３．少なくとも１つの負極、少なくとも１つの正極、これらの電極がその中に配置されたケーシング、及び電解質組成物を有する、金属水素化物電池であって、前記電解質組成物が、約７以下のｐＨを有する、前記電池。
【０３２４】
Ｅ１４４．前記電解質組成物が、アルカリ金属塩、アルカリ土類金属塩、プロトン酸、プロトン性アンモニウム化合物、プロトン性オキソニウム化合物、非プロトン性アンモニウム化合物、非プロトン性オキソニウム化合物、及び非プロトン性ホスホニウム化合物から成る群から選択される１種以上のイオン性化合物を含有する、実施形態１４２又は１４３に記載の電池。
【０３２５】
Ｅ１４５．前記１種以上のイオン性化合物が、水酸化物イオン、硝酸イオン、過塩素酸イオン、二フッ化水素イオン、アルコキシドイオン、ハロゲン化物イオン、リン酸イオン、ホスフィン酸イオン、ホスホン酸イオン、ホウ酸イオン、カルボン酸イオン、亜硫酸イオン、硫酸イオン、スルホン酸イオン、炭酸イオン、イミドイオン、アルミン酸イオン、シアン酸イオン、メチドイオン、ヒ酸イオン、ケイ酸イオン、及びアンチモン酸イオンから成る群から選択されるアニオンを含有する、実施形態１４４に記載の電池。
【０３２６】
Ｅ１４６．前記１種以上のイオン性化合物が、塩化物イオン、臭化物イオン、Ｈ2ＰＯ4-、ＢＦ4-、ジブチルリン酸イオン、ＨＰＯ3Ｆ-、硫酸水素イオン、チオシアン酸イオン、二フッ化水素イオン、過塩素酸イオン、ジシアナミドイオン、Ａｌ（ＯＣ（ＣＦ3）3）4-、Ｂ（Ｃ6Ｆ5）4-、［Ｎ（ＳＯ2ＣＦ3）2］-（ビストリフルイミド）、ビス（ペンタフルオロエチルスルホニル）イミド、トリフルオロメタンスルホン酸イオン（トリフラート）、ｐ−トルエンスルホン酸イオン（トシラート）、メタンスルホン酸イオン（メシラート）、テトラフェニルホウ酸イオン、［Ｂ（３，５−（ＣＦ3）2Ｃ6Ｈ3）4］-、Ａｌ（ＯＣ（ＣＦ3）3）4-、Ｂ（Ｃ6Ｆ5）4-、［Ｎ（ＳＯ2ＣＦ3）2］-、Ｎ（ＳＯ2Ｆ）2-、トリス（ペンタフルオロエチル）トリフルオロリン酸イオン、Ｂ（Ｃ2Ｏ4）2-、ジフルオロ（オキサラト）ホウ酸イオン、テトラクロロアルミン酸イオン、テトラフルオロアルミン酸イオン、テトラヨードアルミン酸イオン、テトラブロモアルミン酸イオン、ＡｓＦ6-、ＰＦ6-、ＳｂＦ6-、及びＳｉＦ6-2から成る群から選択されるアニオンを含有する、実施形態１４４に記載の電池。
【０３２７】
Ｅ１４７．前記１種以上のイオン性化合物が、イオン性液体から成る群から選択される、実施形態１４４から１４６までのいずれかに記載の電池。
【０３２８】
Ｅ１４８．前記１種以上のイオン性合物が、エチルアンモニウムニトラート、ジエチルメチルアンモニウムトリフルオロメタンスルホナート、トリエチルアンモニウムメタンスルホナート、２−メチルピリジニウムトリフルオロメタンスルホナート、アンモニウムフルオリド、メチルアンモニウムニトラート、ヒドロキシエチルアンモニウムニトラート、エチルアンモニウムニトラート、ジメチルアンモニウムニトラート、１−メチルイミダゾリウムクロリド、１−メチルイミダゾリウムニトラート、１−エチルイミダゾリウムニトラート、ｔ−ブチルアンモニウムテトラフルオロボラート、ヒドロキシエチルアンモニウムテトラフルオロボラート、メチルブチルアンモニウムテトラフルオロボラート、トリエチルアンモニウムテトラフルオロボラート、イミダゾリウムテトラフルオロボラート、１−メチルイミダゾリウム水素スルファート、１−メチルイミダゾリウムテトラフルオロボラート、１，２−ジメチルイミダゾリウムテトラフルオロボラート、ｔ−ブチルアンモニウムトリフラート、２−フルオロピリジニウムトリフラート、ヒドロキシエチルアンモニウムトリフラート、１，２−ジメチルイミダゾリウムトリフラート、イミダゾリウムトリフラート、１−メチルイミダゾリウムトリフラート、ヒドロニウムトリフラート、メチルアンモニウムメシラート、エチルアンモニウムメシラート、ブチルアンモニウムメシラート、メトキシエチルアンモニウムメシラート、ジメチルアンモニウムメシラート、ジブチルアンモニウムメシラート、トリエチルアンモニウムメシラート、ジメチルエチルアンモニウムメシラート、ヒドロニウム水素スルファート、アンモニウム水素スルファート、メチルアンモニウム水素スルファート、エチルアンモニウム水素スルファート、プロピルアンモニウム水素スルファート、ｎ−ブチルアンモニウム水素スルファート、ｔ−ブチルアンモニウム水素スルファート、ジメチルアンモニウム水素スルファート、ジエチルアンモニウム水素スルファート、ジ−ｎ−ブチルアンモニウム水素スルファート、メチルブチルアンモニウム水素スルファート、エチルブチルアンモニウム水素スルファート、トリメチルアンモニウム水素スルファート、トリエチルアンモニウム水素スルファート、トリブチルアンモニウム水素スルファート、ジメチルエチルアンモニウム水素スルファート、ジブチルアンモニウムフルオロ水素ホスファート、トリエチルアンモニウムフルオロ水素ホスファート、トリブチルアンモニウムフルオロ水素ホスファート、ヒドロニウム二水素ホスファート、メチルアンモニウム二水素ホスファート、エチルアンモニウム二水素ホスファート、プロピルアンモニウム二水素ホスファート、ｎ−ブチルアンモニウム二水素ホスファート、メトキシエチルアンモニウム二水素ホスファート、ジメチルアンモニウム二水素ホスファート、ジブチルアンモニウム二水素ホスファート、メチルブチルアンモニウム二水素ホスファート、アンモニウムビフルオリド、メチルアンモニウムビフルオリド、エチルアンモニウムビフルオリド、及びジメチルアンモニウムビフルオリドから成る群から選択される、実施形態１４４に記載の電池。
【０３２９】
Ｅ１４９．前記１種以上のイオン性化合物が、トリ−ｎ−ブチルメチルアンモニウムメチルスルファート、１−エチル−２，３−ジメチルイミダゾリウムエチルスルファート、１−ブチル−３−メチルイミダゾリウムチオシアナート、１−ブチル−３−メチルイミダゾリウムテトラクロロアルミナート、１−ブチル−３−メチルイミダゾリウムメチルスルファート、１−ブチル−３−メチルイミダゾリウムメタンスルホナート、１−ブチル−３−メチルイミダゾリウム水素スルファート、１−ブチル−３−メチルイミダゾリウム水素カルボナート、１−ブチル−３−メチルイミダゾリウムクロリド、１，２，３−トリメチルイミダゾリウムメチルスルファート、１，２，４−トリメチルピラゾリウムメチルスルファート、１−エチル−３−メチルイミダゾリウムクロリド、１−エチル−３−メチルイミダゾリウムチオシアナート、１−エチル−３−メチルイミダゾリウムメタンスルホナート、１−エチル−３−メチルイミダゾリウムテトラクロロアルミナート、１−エチル−３−メチルイミダゾリウム水素スルファート、１−エチル−３−メチルイミダゾリウムエチルスルファート、１−エチル−３−メチルイミダゾリウムニトラート、１−ブチルピリジニウムクロリド、１−エチル−３−メチルイミダゾリウムジシアナミド、１−エチル−３−メチルイミダゾリウムテトラフルオロボラート、１，３−ジメチルイミダゾリウム水素カルボナート、１−エチル−３−メチルイミダゾリウム水素カルボナート、１−エチル−３−メチルイミダゾリウムヘキサフルオロホスファート、１−ブチル−３，５−ジメチルピリジニウムブロミド、１−エチル−３−メチルイミダゾリウムビス（トリフルオロメチルスルホニル）イミド、１−エチル−３−メチルイミダゾリウムビス（ペンタフルオロエチルスルホニル）イミド、１−エチル−２，３−ジメチルイミダゾリウムメチルカルボナート、カルボキシメチル−トリブチルホスホニウムビス（トリフルオロメチルスルホニル）イミド、Ｎ−カルボキシエチル−メチルピロリジニウムビス（トリフルオロメチルスルホニル）イミド、Ｎ−カルボキシメチル−トリメチルアンモニウムビス（トリフルオロメチルスルホニル）イミド、Ｎ−カルボキシメチル−メチルピリジニウムビス（トリフルオロメチルスルホニル）イミド、ヘキシルトリメチルアンモニウムビス（トリフルオロメチルスルホニル）イミド、テトラブチルホスホニウムメタンスルホナート、テトラブチルホスホニウムテトラフルオロボラート、テトラブチルホスホニウムｐ−トルエンスルホナート、１−エチル−３−メチルイミダゾリウム水素カルボナート、トリエチルメチルアンモニウムメチルカルボナート、トリブチルメチルアンモニウムメチルカルボナート、１−エチル−１−メチルピペリジニウムメチルカルボナート、４−エチル−４−メチルモルホリニウムメチルカルボナート、１−ブチル−１−メチルピロリジニウムメチルカルボナート、トリエチルメチルアンモニウムジブチルホスファート、トリブチルメチルアンモニウムジブチルホスファート、１−エチル−３−メチルイミダゾリウムジブチルホスファート、１−ブチル−３−メチルイミダゾリウムジブチルホスファート、１−（シアノメチル）−３−メチルイミダゾリウムクロリド、１−（３−シアノプロピル）−３−メチルイミダゾリウムクロリド、１−（３−シアノプロピル）−３−メチルイミダゾリウムビス（トリフルオロメチルスルホニル）イミド、１−（３−シアノプロピル）−３−メチルイミダゾリウムジシアナミド、１−（３−シアノプロピル）ピリジニウムクロリド、１−（３−シアノプロピル）ピリジニウムビス（トリフルオロメチルスルホニル）イミド、１，３−ビス（シアノメチル）イミダゾリウムクロリド、１，３−ビス（シアノメチル）イミダゾリウムビス（トリフルオロメチルスルホニル）イミド、１，３−ビス（３−シアノプロピル）イミダゾリウムクロリド、１，３−ビス（３−シアノプロピル）イミダゾリウムビス（トリフルオロメチルスルホニル）イミド、１−ブチル−３−メチルイミダゾリウムヘキサフルオロホスファート、１−ブチル−３−メチルイミダゾリウムテトラフルオロボラート、１−エチル−３−メチルイミダゾリウムテトラフルオロボラート、１−エチル−３−メチルイミダゾリウムクロリド、１−エチル−３−メチルイミダゾリウムブロミド、１−ブチル−３−メチルイミダゾリウムブロミド、１−ヘキシル−３−メチルイミダゾリウムクロリド、トリブチルメチルホスホニウムジブチルホスファート、トリエチルメチルホスホニウムジブチルホスファート、トリブチルメチルホスホニウムメチルカルボナート、トリブチルメチルホスホニウムメチルスルファート、トリエチルメチルホスホニウムジブチルホスファート、トリヘキシルテトラデシルホスホニウムビス（トリフルオロメチルスルホニル）イミド、トリヘキシルテトラデシルホスホニウムビス（２，４，４−トリメチルフェニル）ホスフィナート、トリヘキシルテトラデシルホスホニウムブロミド、トリヘキシルテトラデシルホスホニウムクロリド、トリヘキシルテトラデシルホスホニウムデカノアート、トリヘキシルテトラデシルホスホニウムジシアナミド、３−（トリフェニルホスホニオ）プロパン−１−スルホナート、及び３−（トリフェニルホスホニオ）プロパン−１−スルホン酸トシラートから成る群から選択される、実施形態１４４に記載の電池。
【０３３０】
Ｅ１５０．前記電解質組成物が、カルボキシラート化合物及びカルボン酸から成る群から選択される１種以上のイオン性化合物を含有する、実施形態１４４に記載の電池。
【０３３１】
Ｅ１５１．前記電解質組成物が、カルボキシラート化合物から成る群から選択される１種以上のイオン性化合物を含有する、実施形態１４４に記載の電池。
【０３３２】
Ｅ１５２．前記１種以上のカルボキシラート化合物が、アルカリ金属カルボン酸塩、アルカリ土類金属カルボン酸塩、及びカルボン酸アンモニウムから成る群から選択される、実施形態１５１に記載の電池。
【０３３３】
Ｅ１５３．前記電解質組成物が、カルボン酸から成る群から選択される１種以上のイオン性化合物を含有する、実施形態１４４に記載の電池。
【０３３４】
Ｅ１５４．前記電解質組成物が、カルボキシラート化合物、及びカルボン酸を含有する、実施形態１５０に記載の電池。
【０３３５】
Ｅ１５５．前記電解質組成物が、少なくとも２種の異なるイオン性化合物を含有する、実施形態１４４から１５４までのいずれかに記載の電池。
【０３３６】
Ｅ１５６．前記電解質組成物が、２種の異なる塩を含有する、実施形態１５５に記載の電池。
【０３３７】
Ｅ１５７．前記電解質組成物が、２種の異なるイオン性液体を含有する、実施形態１５５に記載の電池。
【０３３８】
Ｅ１５８．前記電解質組成物が、イオン性液体、及び塩を含有する、実施形態１５５に記載の電池。
【０３３９】
Ｅ１５９．前記電解質組成物が、イオン性液体と、プロトン性又は非プロトン性のアンモニウム塩及びアルカリ金属塩から成る群から選択される１種以上の塩とを含有する、実施形態１４４に記載の電池。
【０３４０】
Ｅ１６０．前記電解質組成物が、イオン性液体、及びプロトン酸、プロトン性アンモニウム化合物、又はプロトン性オキソニウム化合物を含有する、実施形態１４４に記載の電池。
【０３４１】
Ｅ１６１．前記電解質組成物が、同一のカチオン又は同一のアニオンを含む２種の異なるイオン性化合物を含有する、実施形態１４４に記載の電池。
【０３４２】
Ｅ１６２．前記電解質組成物が有機溶媒を含有せず、前記電解質組成物の全質量を基準として、≦１０００質量ｐｐｍの水を含有する、実施形態１４４に記載の電池。
【０３４３】
Ｅ１６３．前記電解質組成物が、溶媒を含有する、実施形態１４４に記載の電池。
【０３４４】
Ｅ１６４．前記溶媒が実質的に水から成る、実施形態１６３に記載の電池。
【０３４５】
Ｅ１６５．前記溶媒が実質的に有機溶媒から成る、実施形態１６３に記載の電池。
【０３４６】
Ｅ１６６．前記溶媒が、水及び有機溶媒を含有する、実施形態１６３に記載の電池。
【０３４７】
Ｅ１６７．前記溶媒が、有機カルボナート、エーテル、グリム、オルトエステル、ポリアルキレングリコール、エステル、ラクトン、グリコール、ホルマート、スルホン、スルホキシド、アミド、アルコール、アミン、ケトン、ニトロ溶媒、及びニトリル溶媒から成る群から選択される１種以上の有機溶媒を含有する、実施形態１６３に記載の電池。
【０３４８】
Ｅ１６８．前記溶媒が、エチレンカルボナート、プロピレンカルボナート、トリメチレンカルボナート、１，２−ブチレンカルボナート、ジメチルカルボナート、ジエチルカルボナート、エチルメチルカルボナート、ビニレンカルボナート、ジフルオロエチレンカルボナート、モノフルオロエチレンカルボナート、ジメトキシメタン、ジエトキシメタン、１，２−ジメトキシエタン、ジグリム、トリグリム、テトラグリム、エチレングリコールジエチルエーテル、エチレングリコールジブチルエーテル、ジエチレングリコールジエチルエーテル、テトラヒドロフラン、２−メチルテトラヒドロフラン、１，３−ジオキサン、１，３−ジオキソラン、４−メチル−１，３−ジオキソラン、２−メチル−１，３−ジオキソラン、１，４−ジオキサン、ジメチルエーテル、エチルメチルエーテル、ジエチルエーテル、ジ−ｎ−ブチルエーテル、ジ−ｔ−ブチルエーテル、ジ−イソプロピルエーテル、メチル−ｔ−ブチルエーテル、エチル−ｔ−ブチルエーテル、ｔ−アミル−メチルエーテル、トリメトキシメタン、トリエトキシメタン、１，４−ジメチル−３，５，８−トリオキサビシクロ［２．２．２］オクタン、４−エチル−１−メチル−３，５，８−トリオキサビシクロ［２．２．２］オクタン、ポリエチレングリコール、ジメチルポリエチレングリコール、ジエチルポリエチレングリコール、γ−ブチロラクトン、γ−バレロラクトン、δ−バレロラクトン、酢酸エチル、２−メトキシエチルアセタート、２−エトキシエチルアセタート、２−ブトキシエチルアセタート、２−（２−ブトキシエトキシ）エチルアセタート、エチレングリコールジアセタート、３−エトキシエチルプロピオナート、メチルブチラート、ｎ−アミルアセタート、プロピレングリコールメチルエーテルアセタート、エチルブチラート、ジエチルマロナート、ジメチルマロナート、二塩基性エステル混合物、エチレングリコール、プロピレングリコール、２−メトキシエタノール、２−エトキシエタノール、２−プロポキシエタノール、２−イソプロポキシエタノール、２−ブトキシエタノール、２−フェノキシエタノール、２−ベンジルオキシエタノール、２−（２−メトキシエトキシ）エタノール、２−（２−エトキシエトキシ）エタノール、２−（２−ブトキシエトキシ）エタノール、プロピレングリコールブチルエーテル、プロピレングリコールメチルエーテル、トリエチレングリコール、ジプロピレングリコールメチルエーテル、ジエチレングリコールメチルエーテル、１，３−ブタンジオール、１，４−ブタンジオール、１，５−ペンタンジオール、ペルフルオロ−１，４−ブタンジオール、ペルフルオロ−１，５−ブタンジオール、フッ化されたジエチレングリコールメチルエーテル、フッ化されたトリエチレングリコール、フッ化されたトリエチレングリコールメチルエーテル、及びフッ化されたジエチレングリコールブチルエーテル、メチルホルマート、エチルホルマート、イソブチルホルマート、ｔｅｒｔ−ブチルホルマート、メチルスルホニルメタン、エチルメチルスルホン、スルホラン、ジメチルスルホキシド、ジメチルホルムアミド、Ｎ−メチルピロリドン、２−ピロリドン、１，３−ジメチル−２−イミダゾリジノン、ヘキサメチルホスホルアミド、Ｎ，Ｎ’−ジメチル−Ｎ，Ｎ’−トリメチレン尿素（１，３−ジメチル−３，４，５，６−テトラヒドロ−２（１Ｈ）−ピリミジノン）、ベンジルアルコール、エタノール、トリフルオロエタノール（２，２−トリフルオロエタノール）、メタノール、イソプロパノール、ｔ−ブタノール、ｎ−ブタノール、メチルエチルケトン、メチル−イソアミルケトン、トリエチルアミン、トリブチルアミン、ジエチレントリアミン、エチレンジアミン、モルホリン、ピペリジン、ピリジン、ニトロベンゼン、ニトロメタン、ニトロエタン、アセトニトリル、プロピオニトリル、ブチロニトリル、及びアジポニトリルから成る群から選択される１種以上の有機溶媒を含有する、実施形態１６３に記載の電池。
【０３４９】
Ｅ１６９．前記電解質組成物が、腐食防止剤、固体電解質界面改善剤、プロトン形成改善剤、自己放電防止剤、気化防止剤、粘度調整剤、カソード保護剤、塩安定剤、導電率改善剤、及び溶媒和剤から成る群から選択される１種以上の添加剤を含有する、実施形態１４４に記載の電池。
【０３５０】
Ｅ１７０．前記電解質組成物が、２５℃で≦１００ｃＰ、≦９０ｃＰ、≦８０ｃＰ、≦７０ｃＰ、≦５０ｃＰ、≦４０ｃＰ、≦３０ｃＰ、≦２０ｃＰ、≦１０ｃＰ、又は≦５ｃＰの粘度を示す、実施形態１４４から１６９までのいずれかに記載の電池。
【０３５１】
Ｅ１７１．約１．２〜約５．０Ｖ、約１．３〜約５．０Ｖ、約１．４〜約５．０Ｖ、又は約１．５〜約５．０Ｖの公称開放回路電圧を示す、実施形態１４４から１７０までのいずれかに記載の電池。
【０３５２】
実施例１
プロピレンカルボナート中で１ｍｏｌ／ＬのＨＮ（Ｍｅ）3ＢＦ4の電解質組成物を、製造する。この電解質組成物を、希土類ニッケル系のＡＢ5水素吸蔵材料を負極として、ペースト化された水酸化ニッケルを正極として、ポリプロピレン／ポリエチレンでグラフトされた不織布をセパレータとして有するセルで用いる。
【０３５３】
或いはＮＨ4ＢＦ4を、Ｈ3ＰＯ4、ＮＨ4ＣＦ3ＳＯ3、Ｎ2Ｈ6ＳＯ4、ＨＮ（Ｍｅ）3Ｃｌ、ＮＨ4Ｈ2ＰＯ4、ＫＨ2ＰＯ4、又は塩化ピリジニウムで置き換える。
【０３５４】
或いは、プロピレンカルボナート（ＰＣ）を、エチレンカルボナート（ＥＣ）、エチルメチルカルボナート（ＥＭＣ）、ＤＭＦ、ＤＭＳＯ、ジメチルカルボナート（ＤＭＣ）、ジエチルカルボナート（ＤＥＣ）、１，２−ジメトキシエタン（ＤＭＥ）、酢酸エチル（ＥＡ）、又はこれらのブレンド、例えばＥＣ／ＤＭＣ、ＥＣ／ＤＥＣ、ＥＣ／ＥＭＣ、ＥＣ／ＤＭＣ／ＤＥＣ、又はＥＣ／ＤＭＣ／ＥＡで置き換える。
【０３５５】
実施例２
実施例１を繰り返すのだが、前記電解質組成物を、きれいなジエチルメチルアンモニウムトリフルオロメタンスルホナート、トリエチルアンモニウムメタンスルホナート、又は２−メチルピリジニウムトリフルオロメタンスルホナートで置き換える。或いは、ジエチルメチルアンモニウムトリフルオロメタンスルホナート、トリエチルアンモニウムメタンスルホナート、又は２−メチルピリジニウムトリフルオロメタンスルホナートの質量：グリムの質量が８０：２０の混合物を用いる。
【０３５６】
実施例３
電解質組成物を、希土類ニッケル系のＡＢ5水素吸蔵材料を負極として、ペースト化された水酸化ニッケルを正極として、ポリプロピレン／ポリエチレンでグラフトされた不織布をセパレータとして有するセルで用いる。この電解質組成物は、きれいな１−エチル−３−メチルイミダゾリウムジシアナミドである。或いは、１−エチル−３−メチルイミダゾリウムテトラヒドロフルオロボラートを用いる。或いは、テトラブチルホスホニウムメタンスルホナートの質量：グリムの質量が８０：２０の混合物を用いる。
【０３５７】
実施例４
電解質組成物を、希土類ニッケル系のＡＢ5水素吸蔵材料を負極として、ペースト化された水酸化ニッケルを正極として、ポリプロピレン／ポリエチレンでグラフトされた不織布をセパレータとして有するセルで用いる。この電解質組成物は、トリフルオロエタノール中で３０質量％のカリウムエトキシドである。或いは、メタノール中で３０質量％のナトリウムメトキシドの混合物、エチレングリコール中で３０質量％のカリウムエトキシドの混合物、又はエタノール中で３０質量％のカリウムエトキシドの混合物を用いる。
【０３５８】
実施例５
電解質組成物を、希土類ニッケル系のＡＢ5水素吸蔵材料を負極として、ペースト化された水酸化ニッケルを正極として、ポリプロピレン／ポリエチレンでグラフトされた不織布をセパレータとして有するセルで用いる。この電解質組成物は、プロピレンカルボナート中で２５質量％の水酸化カリウムである。
【０３５９】
実施例６
電解質組成物を、希土類ニッケル系のＡＢ5水素吸蔵材料を負極として、ペースト化された水酸化ニッケルを正極として、ポリプロピレン／ポリエチレンでグラフトされた不織布をセパレータとして有するセルで用いる。この電解質組成物は、水とポリエチレングリコール（ＰＥＧ  ６００）との混合物（質量比で１：１）中で、２５質量％のＫＯＨである。この電解質組成物を、ＰＥＧ  ３００中で３０質量％のＫＯＨ混合物で置き換えて、この実施例を繰り返す。
【０３６０】
実施例７
電解質組成物を、希土類ニッケル系のＡＢ5水素吸蔵材料を負極として、ペースト化された水酸化ニッケルを正極として、ポリプロピレン／ポリエチレンでグラフトされた不織布をセパレータとして有するセルで用いる。この電解質組成物は、酢酸中で３０質量％の酢酸カリウムである。或いは、この電解質組成物は、グリム中で３０質量％のカプリル酸であるか、又はグリム中で３０質量％の酢酸カリウムであるか、又は酪酸中で３０質量％の酢酸ナトリウムである。
【０３６１】
実施例８
プロピレンカルボナート中で１ｍｏｌ／Ｌのトリエチルアンモニウム２−ニトロベンゾアートの電解質組成物を、製造する。この組成物を、実施例１によるセルで用いる。
【０３６２】
実施例９
氷酢酸中で６ｍｏｌ／Ｌの１−エチル−３−メチルイミダゾリウムアセタートの電解質組成物を、製造する。この組成物を、実施例１によるセルで用いる。
【０３６３】
実施例１０
ジエチルメチルアンモニウムトリフルオロメタンスルホナート（ＤＥＭＡ  ＴｆＯ、イオン性液体）と、トリメチルアンモニウムクロリド（塩）との電解質混合物を製造する。イオン性液体：塩の混合物は、質量：質量で１：５、１：４、１：３、１：２、１：１、２：１、３：１、４：１、及び５：１の水準で製造する。或いは、塩のテトラエチルアンモニウムブロミド、又はジエチルメチルアンモニウムクロリドを、混合物中で塩として用いる。或いは、ナトリウム塩又はカリウム塩は、塩として、例えばＮａＣｌ、又はＫＣｌとして用いる。或いは、カルボン酸塩を、塩として用いる。この混合物を、実施例１によるセルで用いる。
【０３６４】
実施例１１
ジエチルメチルアンモニウムトリフルオロメタンスルホナート（ＤＥＭＡ  ＴｆＯ、イオン性液体）と、エチルアンモニウムニトラートとの電解質混合物を製造する。イオン性液体混合物は、質量：質量で１：５、１：４、１：３、１：２、１：１、２：１、３：１、４：１、及び５：１の水準で製造する。この混合物を、実施例１のようにセルで用いる。或いは、このイオン性液体を、１種以上のトリエチルアンモニウムメタンスルホナート、２−メチルピリジニウムトリフルオロメタンスルホホナート、トリ−ｎ−ブチルメチルアンモニウムメチルスルファート、１−エチル−２，３−ジメチルイミダゾリウムエチルスルファート、又は１−ブチル−３−メチルイミダゾリウムチオシアナートで置き換える。